(57)【要約】      （修正有）【課題】感圧式接着フィルムに用いたときに、再剥離性（リワーク性）に優れ、高温環境下や高温高湿環境下に曝された後、基材からの浮きや剥がれが発生しにくい感圧式接着剤およびそれを用いた感圧式接着フィルムの提供。【解決手段】水酸基を有するポリウレタン系樹脂（Ａ）、水酸基と反応し得る官能基を有する反応性化合物（Ｂ）、及び、紫外線遮蔽性能を有する化合物であり、極大吸収波長が３２０〜４２０ｎｍ、半値幅が５５ｎｍ以下、及び極大吸収波長におけるモル吸光係数が２０，０００〜５０，０００の範囲である特徴を有し、好ましくは、半値幅が４０ｎｍ以下であり、極大吸収波長が３６０〜４１０ｎｍであり、特定の式で表される化合物（Ｃ）を含有する感圧式接着剤。更に紫外線遮蔽剤、酸化防止剤、光安定剤又は蛍光増白剤を含む感圧接着剤。【選択図】なし【特許請求の範囲】
【請求項１】
水酸基を有するポリウレタン系樹脂（Ａ）、水酸基と反応し得る官能基を有する反応性化合物（Ｂ）、及び下記一般式（Ｉ）〜一般式（Ｘ）で表される化合物からなる群より選ばれる１種以上の化合物（Ｃ）を含有する感圧式接着剤。
【化１】
2017137396.tif 000084
［一般式（Ｉ）中、Ｒ１、Ｒ５、Ｒ６およびＲ１０は、それぞれ独立に、Ｈ、ハロゲン原子、ＯＨ基、アルキル基、置換アルキル基またはアルコキシ基である。Ｒ２、Ｒ４、Ｒ７およびＲ９は、それぞれ独立に、Ｈ、ＯＨ基、アルキル基、置換アルキル基、アルコキシ基、アリール基またはシリルオキシアルキル基である。Ｒ３およびＲ８は、それぞれ独立に、Ｈ、ハロゲン原子、ＯＨ基、ＣＯＯＨ基、シアノ基、ニトロ基、アルキル基、置換アルキル基、アルケニル基、置換アルケニル基、アラルキル基、置換アラルキル基、アリール基、ヘテロ環基、アルコキシ基、アリールオキシ基、シリルオキシ基、ヘテロ環オキシ基、アシルオキシ基、カルバモイルオキシ基、ヒドロキシアルキレンオキサイド基、アルキルアルキレンオキサイド基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、メルカプト基、アルキルチオ基、ヘテロ環チオ基、スルファモイル基、アルキルスルフィニル基、アルキルスルホニル基、アシル基、カルバモイル基、アリールアゾ基、ヘテロ環アゾ基、イミド基、ホスフィニルアミノ基、シリル基またはシリルオキシアルコキシ基である。］
【化２】
2017137396.tif 000085
［一般式（ＩＩ）中、Ｒ１１およびＲ１２は、それぞれ独立に、Ｈ、ハロゲン原子、ＯＨ基、アルキル基、置換アルキル基、アラルキル基、アリール基、ヒドロキシアルキレンオキサイド基、アルキルアルキレンオキサイド基、アリールアルキレンオキサイド基、ヘテロ環基、アルコキシ基、ヘテロ環オキシ基またはヘテロ環チオ基である。］
【化３】
2017137396.tif 000086
［一般式（ＩＩＩ）中、Ｒ１１およびＲ１２は、それぞれ独立に、Ｈ、ハロゲン原子、ＯＨ基、アルキル基、置換アルキル基、アラルキル基、アリール基、ヒドロキシアルキレンオキサイド基、アルキルアルキレンオキサイド基、アリールアルキレンオキサイド基、ヘテロ環基、アルコキシ基、ヘテロ環オキシ基またはヘテロ環チオ基である。］
【化４】
2017137396.tif 000087
［一般式（ＩＶ）中、Ｒ１１およびＲ１２は、それぞれ独立に、Ｈ、ハロゲン原子、ＯＨ基、アルキル基、置換アルキル基、アラルキル基、アリール基、ヒドロキシアルキレンオキサイド基、アルキルアルキレンオキサイド基、アリールアルキレンオキサイド基、ヘテロ環基、アルコキシ基、ヘテロ環オキシ基またはヘテロ環チオ基である。Ｒ２２およびＲ２３は、それぞれ独立に、Ｈ、ハロゲン原子、ＯＨ基、アルキル基、アラルキル基、アリール基またはアルコキシ基である。］
【化５】
2017137396.tif 000088
［一般式（Ｖ）中、Ｒ１３、Ｒ１４、Ｒ１５、Ｒ１６、Ｒ１７、Ｒ１８、Ｒ１９およびＲ２０は、それぞれ独立に、Ｈ、ハロゲン原子、ＯＨ基、アミノ基、シアノ基、ニトロ基、アルキル基、置換アルキル基、アラルキル基、置換アラルキル基またはアリール基アルコキシ基である。Ｒ２１は、アルキル基、置換アルキル基、アラルキル基、置換アラルキル基、アリール基、アルキルアルキレンオキサイド基またはアリールアルキレンオキサイド基である。］
【化６】
2017137396.tif 000089
［一般式（ＶＩ）中、Ｒ１３、Ｒ１４、Ｒ１５、Ｒ１６、Ｒ１７、Ｒ１８、Ｒ１９およびＲ２０は、それぞれ独立に、Ｈ、ハロゲン原子、ＯＨ基、アミノ基、シアノ基、ニトロ基、アルキル基、置換アルキル基、アラルキル基、置換アラルキル基またはアリール基アルコキシ基である。］
【化７】
2017137396.tif 000090
［一般式（ＶＩＩ）中、Ｒ１３、Ｒ１４、Ｒ１５、Ｒ１６、Ｒ１７、Ｒ１８、Ｒ１９およびＲ２０は、それぞれ独立に、Ｈ、ハロゲン原子、ＯＨ基、アミノ基、シアノ基、ニトロ基、アルキル基、置換アルキル基、アラルキル基、置換アラルキル基またはアリール基アルコキシ基である。］
【化８】
2017137396.tif 000091
［一般式（ＶＩＩＩ）中、Ｒ２４は、Ｈ、ハロゲン原子、アルキル基、置換アルキル基、アラルキル基、置換アラルキル基またはアリール基である。Ｒ２５およびＲ２６は、それぞれ独立に、Ｈ、ＯＨ基、アルキル基、置換アルキル基、アラルキル基、置換アラルキル基、アリール基またはアシル基である。］
【化９】
2017137396.tif 000092
［一般式（ＩＸ）中、Ｒ２８およびＲ２９は、それぞれ独立に、Ｈ、ハロゲン原子、ＯＨ基、ＣＯＯＨ基、シアノ基、ニトロ基、アルキル基、置換アルキル基、アルケニル基、置換アルケニル基、アラルキル基、置換アラルキル基、アリール基、ヘテロ環基、アルコキシ基、アリールオキシ基、シリルオキシ基、ヘテロ環オキシ基、アシルオキシ基、カルバモイルオキシ基、ヒドロキシアルキレンオキサイド基、アルキルアルキレンオキサイド基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキルスルホニルアミノ基、メルカプト基、アルキルチオ基、ヘテロ環チオ基、スルファモイル基、スルホン基、アルキルスルフィニル基、アリールスルフィニル基、アルキルスルホニル基、アリールスルホニル基、アシル基、アリールオキシカルボニル基、カルバモイル基、イミド基、ホスフィノ基、ホスフィニル基、ホスフィニルアミノ基またはシリル基である。Ｒ２７は、アルキレン基、アリーレン基、アルキレンオキサイド基、二置換ヘテロ環基、またはこれらの基が互いに結合した連結基である。］
【化１０】
2017137396.tif 000093
［一般式（Ｘ）中、Ｒ３０、Ｒ３１およびＲ３２は、それぞれ独立に、Ｈ、ハロゲン原子、ＯＨ基、ＣＯＯＨ基、シアノ基、ニトロ基、アルキル基、置換アルキル基、アルケニル基、置換アルケニル基、アラルキル基、置換アラルキル基、アリール基、ヘテロ環基、アルコキシ基、アリールオキシ基、ヒドロキシアルキル基、ヒドロキシアルキレンオキサイド基、アルキル又はアルキレンオキサイド基、アミノ基、アルコキシカルボニルアルキル基、ビスヒドロキシアルキルアセトアミド基、ビスヒドロキシアルキルプロピオンアミドオキシ基またはヒドロキシアルキレンオキサイド基である。Ｒ３３は、Ｈ、アルキル基、置換アルキル基、アルケニル基、アラルキル基、置換アラルキル基、アリール基、ヒドロキシアルキレンオキサイド基、アルキルアルキレンオキサイド基、アルコキシカルボニルアルキル基、カルボキシアルキル基、ビスヒドロキシアルキルアセトアミド基またはビスヒドロキシアルキルプロピオンアミドオキシ基である。］
【請求項２】
ポリウレタン系樹脂（Ａ）１００重量部に対して、反応性化合物（Ｂ）０．０１〜５０重量部、及び上記一般式（Ｉ）〜一般式（Ｘ）で表される化合物からなる群より選ばれる１種以上の化合物（Ｃ）０．０１〜２０重量部を含むことを特徴とする請求項１記載の感圧式接着剤。
【請求項３】
ポリウレタン系樹脂（Ａ）が、ポリアルキレンオキサイド骨格を有する、重量平均分子量５０，０００〜５００，０００のポリウレタン系樹脂であることを特徴とする請求項１または２記載の感圧式接着剤。
【請求項４】
ポリウレタン系樹脂（Ａ）が、ポリウレタン系樹脂（Ａ）を構成する単量体単位として、ポリオール（ａ１）単位、及びポリイソシアネート（ａ２）単位を含有するポリウレタン樹脂（Ａｘ）であることを特徴とする請求項１〜３いずれか記載の感圧式接着剤。
【請求項５】
ポリウレタン系樹脂（Ａ）が、ポリウレタン系樹脂（Ａ）を構成する単量体単位として、ポリオール（ａ１）単位、ポリイソシアネート（ａ２）単位、及びアミン化合物（ａ３）単位を含有するポリウレタンウレア樹脂（Ａｙ）であることを特徴とする請求項１〜３いずれか記載の感圧式接着剤。
【請求項６】
水酸基と反応し得る官能基を有する反応性化合物（Ｂ）が、ポリイソシアネート（ｂ１）であることを特徴とする請求項１〜５いずれか記載の感圧式接着剤。
【請求項７】
さらに、ポリウレタン系樹脂（Ａ）１００重量部に対して、紫外線遮蔽剤、酸化防止剤、光安定剤および蛍光増白剤からなる群より選ばれる少なくとも１種を０．００１〜２０重量部含むことを特徴とする請求項１〜６いずれか記載の感圧式接着剤。
【請求項８】
さらに、イオン性化合物（Ｅ）を含むことを特徴とする請求項１〜７いずれか記載の感圧式接着剤。
【請求項９】
基材（Ｇ）の少なくとも一方の面に、請求項１〜８のいずれかに記載の感圧式接着剤から形成された接着層が積層された感圧式接着フィルム。
【請求項１０】
基材（Ｇ）が、透明フィルム（Ｈ）であることを特徴とする請求項９記載の感圧式接着フィルム。
【請求項１１】
透明フィルム（Ｈ）と、請求項１〜８のいずれかに記載の感圧式接着剤から形成される接着層と、ガラスとが順次積層された光学積層体。
【発明の詳細な説明】
【技術分野】
【０００１】
本発明は、感圧式接着剤及びそれを用いたフィルム、積層体に関する。更に詳しくは、接着フィルムに用いたときに、剥離性に優れ、高温環境や高温高湿環境に曝された後でも基材からの浮きや剥がれが発生しにくく、さらに剥離後の基材を汚染させない接着層を形成できるだけでなく、明所でのコントラストを向上させて視認性を改善させ、かつ外部からの紫外線などによる発光輝度の低下を防止し、繰り返し使用時での安定性や耐久性に優れ、さらに人体に優しい光学用途に使用可能な感圧式接着剤及びそれを用いたフィルム、積層体に関する。
【背景技術】
【０００２】
近年、ディスプレイを含めた情報通信機器の発達と汎用化は目覚しいものがあり、これらの表示装置に使われる、コーティング剤、接着剤、あるいはシーリング剤等には更なる性能及び生産性の向上が求められており、様々な材料が提案されてきている。このような表示装置には、通常、外部光源からの反射を防ぐための反射防止フィルムや、表示装置の表面の傷付き防止のための表面保護フィルム（プロテクトフィルム）など、用途に応じて様々なフィルムが使用されている。
【０００３】
また最近では、感圧式接着剤にも紫外線遮蔽能が求められるようになってきた。接着層そのものの紫外線に対する劣化を防ぐためだけでなく、表示装置に組み込まれている各素子の劣化防止に加え、表示装置から発生する人体に有害な紫外線を遮蔽する種々の工夫がなされている。例えば、透明なフィルムに紫外線遮蔽剤を配合する方法等により、透明で、かつ紫外線のみの透過を抑制する保護フィルムも上市されてきている。
【０００４】
例えば、エレクトロルミネッセンス素子（以下、「ＥＬ素子」と略記する。）は、自己発光性であるため視認性が高く、かつ完全固体素子であるため、耐衝撃性に優れるとともに、取扱いが容易であることから、スマートフォンのディスプレイやデジタルカメラ等の小型ディスプレイ等の各種表示装置における発光素子として実用化も進んできている。
【０００５】
ＥＬ素子の一般的構造及び発光原理を簡単に説明する。ＥＬ素子は、発光層および該層をはさんだ一対の対向電極から構成されている。両電極間に電界が印加されると、陰極側から電子が注入され、陽極側から正孔が注入される。そして、この電子が発光層において正孔と再結合し、エネルギー準位が伝導帯から価電子帯に戻る際に放出されるエネルギーが光に変換される。
【０００６】
ＥＬ素子には、発光材料に無機物質を用いた無機ＥＬ素子と、有機物質を用いた有機ＥＬ素子とがある。
このうち、有機ＥＬ素子は、印加電圧を大幅に低くし得ることから、固体発光型の安価な大面積フルカラー表示素子としての用途が有望視され、単色のみでなく、赤，緑，青の３原色や白色を揃えるなど、多くの実用化研究が積極的に行われている。
【０００７】
しかし、現在までの有機ＥＬ素子は、非点灯時、即ち両電極間に電界が印加されていない場合に、外部からの光、例えば蛍光灯などの照明や太陽光によって、発光層が励起されてしまう。その結果、明るい場所では、発光素子が点灯しているかどうかが分かりにくくなり（視認性の低下）、点灯時と非点灯時の明るさの比（コントラスト）が暗所に比して低下する。即ち、従来の有機ＥＬ素子は、明所と暗所とでは同程度の表示品質を確保することができなかった。
【０００８】
さらに、有機ＥＬ素子には、外部からの紫外線（以下、「ＵＶ」と略すこともある）、特に日光に含まれる２９０ｎｍ〜４１０ｎｍの波長の紫外線によって劣化し易いという問題がある。有機ＥＬ素子が上記ＵＶに長時間曝露されると、発光層中の発光材料や、正孔注入層や正孔輸送層中の有機材料に変質が起こり、発光の退色や発光輝度の低下が生じる。この現象は、長期間自然光に曝されると、所定の輝度や発光色が得られなくなるという不都合を生じ、繰り返し使用時の安定性に劣るという大きな問題を持っている。
【０００９】
また、無機ＥＬの一種である発光ダイオード（以下「ＬＥＤ」と略す）は、消費電力が小さく、視野性も良好であり、寿命が長いので、白熱灯に代わるものとして、発明されて以来順調に普及してきている。さらに光の三原色のひとつである青色発光ダイオードが発明され、さらに、白色発光ダイオードも近年発明され、屋外ディスプレイや交通信号、液晶表示装置（ＬＣＤ）のバックライト等用途に広く使用されている。
発光する光の色は、使用される材料によってほぼ決定される。使用される発光材料として、青色ではＩｎＧａＮやＺｎＣｄＳｅ、緑色ではＺｎＴｅＳｅやＧａＰ、黄色ではＩｎＧａＮ、赤色ＡｌＧａＡｓやＧａＰＺｎ、赤外ではＧａＡｓＳｉやＩｎＧａＡｓＰ等があり、それぞれ用途に応じて使用される。
【００１０】
このようにＥＬ素子は、屋外で使用されることが多くなり、日光に曝されることが多くなってきた。日光に含まれる２９０ｎｍ〜４１０ｎｍの波長の紫外線によって、ＥＬ素子を構成する材料が劣化し易く、輝度が低下し易いという問題があった。
つまり、有機ＥＬ素子やＬＥＤの実用性を高めるためには、波長が４１０ｎｍ以下の紫外線を遮蔽し、このような紫外線から有機ＥＬ素子やＬＥＤを保護する必要がある。
この現象は、長期間の自然光による露光により、所定の輝度や発光色が得られなくなるという不都合を生じ、繰り返し使用時の安定性に劣るという大きな問題を持っている。
【００１１】
前記したように、繰り返し使用時での安定性や耐久性の優れた、更に視認性の良好なＥＬ素子の開発のためには、波長が４１０ｎｍ以下の紫外線遮蔽能を付与することが必須であり、これらの問題を解決するために、様々な構成が提案されてきた。
【００１２】
例えば、塗料及び各種の樹脂に２−シアノアクリル酸エステル系紫外線遮蔽剤を添加して耐光性を向上させたり（特許文献１参照）、ベンゾフェノン系紫外線遮蔽剤や光安定剤を樹脂に混合して使用したり（特許文献２参照）、ヒンダードアミン系光安定剤とオリゴマー化されたベンゾフェノン系紫外線遮蔽剤を樹脂に混合して使用したり（特許文献３参照）、高分子材料にトリアジン系紫外線遮蔽剤を含有して、長期の耐光性を付与したり（特許文献４参照）、ベンゾオキサジン系紫外線遮蔽剤を含有した接着フィルムを使用したり（特許文献５参照）、フィルム層にベンゾフェノン系、ベンゾトリアゾール系またはサリチル酸フェニル系の材料を練り込んだり、コーティングしたりすることが知られている。（特許文献６参照）。
【００１３】
しかしながら、これらに使用されている紫外線遮蔽剤は、ベンゾトリアゾール系，ベンゾオキサジン系、サリチル酸エステル系、ジフェニルメタノン系、２−シアノアクリル酸エステル系等であり、３８０ｎｍ以下の波長に対する遮蔽能は充分に有するが、ＥＬ素子のうち、特に有機ＥＬ素子の耐久性を左右する、波長が３８０〜４１０ｎｍの範囲の光を遮蔽するには不十分である。上記の紫外線遮蔽剤の中で３８０〜４１０ｎｍの波長の光を遮蔽できる紫外線遮蔽剤については、４２０ｎｍ以上の波長の光も吸収してしまい、紫外線遮蔽剤自体が黄色く着色するという問題がある。また、透明ではあるが遮蔽剤自体が劣化するという問題もあり、また使用量が少ないと紫外線遮断効果が不十分であり、多い場合はマイグレーションする問題も避けて通ることができないため、繰り返し使用時での安定性や耐久性に優れ、視認性の良好な有機ＥＬ素子は得られていないのが現状である。
【００１４】
また、ディスプレイ等の表示装置の一般化に伴い、液晶ディスプレイ（ＬＣＤ）等の表示装置から発生する、４００ｎｍ以下の紫外線に加え、４００ｎｍ〜５００ｎｍの青色光（ブルーライトとも称す）が、人体に有害であることが認識されるようになってきた。特に２９０ｎｍ〜４１０ｎｍの波長の紫外線は、網膜に潜在的に有害となるため、当該ブルーライトを、網膜に到達する前に遮蔽する方法が検討されてきている。
【００１５】
例えば、青色光をブロックするための黄色染料が、潜在的な損傷効果を回避するために、紫外線遮蔽剤と組み合わせて、樹脂材料に混合して使用したり（特許文献７参照）、樹脂材料を反応染料でコーティングしたり（特許文献８参照）、樹脂材料に、黄色色素と紫色色素混合したり（特許文献９参照）して、４００ｎｍ〜５００ｎｍの光線透過率を６０％〜９０％確保した方法が開示されている。
【００１６】
しかしながら、表示装置に黄色系色素を含有した層を積層することにより、所定の輝度や発光色が得られなくなるため、透明性の低下に伴い視認性が低下するという不都合を生じるだけでなく、４１０ｎｍ以下の光を遮蔽するには不十分であった。また、高温下、または高温高湿条件下等の過酷な環境下では、発泡、浮き・剥がれが生じる問題もあった。
【００１７】
一方、上記表示装置等の光学部材には、加工、組立、検査、輸送などの際の表面の汚れや傷付き防止のために、一般に、露出面側に表面保護フィルムが貼着される。特に、光学部材用の表面保護フィルムは、その製造工程で貼付と剥離が繰り返される場合があるため、貼付のしやすさ（基材への濡れ広がり）と剥離の際に光学部材表面を汚染しない再剥離性（リワーク性とも称す）が必要である。また、光学部材の薄膜化に伴い光学部材自体が割れやすくなっており、表面保護フィルムは、接着性を有しながらも、より弱い力で剥離が可能な特性（軽剥離性）が必要となってきている。更に、表面保護フィルムに対しては、表示装置の視認性を低下させることなく、また、４１０ｎｍ以下の紫外線を遮蔽し、加熱、湿熱状態に曝されても発泡したり、被着体から剥離したりしない、高い耐久性も必要とされている。
この表面保護フィルムを貼着した光学部材等の積層体が、簡単に剥離できるだけでなく、高温下、又は高温高湿条件下等の過酷な環境下でも発泡、浮き・剥がれが生じないようにする試みが従来なされてきた。
【００１８】
優れた濡れ性や低汚染性を両立し得る表面保護フィルムとして、最近、ポリウレタン系樹脂を接着層に用いた表面保護フィルムが報告されている（特許文献１０参照）。しかし、ポリウレタン系樹脂を使用した感圧式接着剤は、柔軟性が出て接着力は向上するが、凝集力が低下して糊残りしやすくなるといった問題点がある。特に、ポリオール成分としてポリエステルポリオールを用いたポリウレタン系樹脂を使用した接着フィルムは、凝集力が高く糊残りを抑制することができるが、接着層自体の弾性率も高くなって基材との密着性が低下し、十分な接着力を維持できないという問題がある。
【００１９】
この改良のため、ポリエーテルポリオールとポリエステルポリオールを併用したポリウレタン系樹脂と架橋剤に、さらに、第三成分としてカルボン酸エステルを混合することにより、基材に接着フィルムを貼着する際の、接着フィルムが速やかに被着体に密着し、濡れ広がり性を高めた、作業性に優れた感圧式接着剤が開示されている（特許文献１１参照）。
【００２０】
しかし、これらの感圧式接着剤は、末端が第２級水酸基のポリウレタン系樹脂となり、架橋剤としてポリイソシアネートを配合した際には、反応性が低いために架橋硬化に多大なり時間を要し、また、生産性も不良である。さらに、接着フィルムの生産時に、架橋硬化条件による影響を受けやすく、安定した濡れ広がり性が得られない場合や、接着力が上昇するという問題がある。
【００２１】
ところで、ポリウレタン系樹脂の凝集力の改善に、ポリアミンとα，β−不飽和二重結合基含有化合物とのマイケル付加体を使用したインキのマイグレーションを抑制（特許文献１２参照）、ラクトン類を使用したヒドロキシアミン類を使用して、インキの密着性や印刷適正の向上と水性化（特許文献１３参照）を目的としたポリウレタンウレア系樹脂が開示されている。
【００２２】
しかしながら、これらポリウレタンウレア系樹脂には、ウレア結合を含有しているため、極めて凝集力が高く、感圧式接着剤として使用すると、接着力が高すぎて、剥離の際、基材に糊残り等の汚染が発生するという問題がある。その物性の範囲を微粘領域とするためには、架橋剤を多量に混合する必要があるが、接着層自体の弾性率も高くなって基材との密着性が低下し、基材に貼り合わせることができないという問題がある。
【００２３】
このように、耐熱性等の良好なポリウレタンウレア樹脂をベースとする各種用途への検討されてきた。しかし、上記のような高い凝集力を保持するポリウレタンウレア樹脂を感圧式粘着剤に使用すると、高弾性の接着層を形成するため、接着力が高すぎて、剥離の際、基材に糊残り等の汚染が発生するという問題がある。
このような状況に鑑み、４１０ｎｍ以下の不可視の紫外線を遮蔽するだけでなく、耐熱性や耐湿熱性等の耐久性、濡れ広がり性、及び再剥離性（リワーク性とも称す）が良好であり、フィルムラベル用途から電気、光学用途に至るまで使用可能な、汎用性の高い、表面保護フィルムにも使用可能な感圧式接着剤が望まれていた。
【先行技術文献】
【特許文献】
【００２４】
【特許文献１】特開平７−１０２２３９号公報
【特許文献２】特開平９−１１５６６８号公報
【特許文献３】特開平９−１９４７４０号公報
【特許文献４】特開平１０−１７５５７号公報
【特許文献５】特開２００３−１７１４８７号公報
【特許文献６】特開平９−３２５３３３号公報
【特許文献７】米国特許第４，５７３，９９８号公報
【特許文献８】特表２００７−５０４８５５号公報
【特許文献９】特開２０１５−１７１５２号公報
【特許文献１０】特開２００６−１８２７９５号公報
【特許文献１１】特開２０１５−１５１４２９号公報
【特許文献１２】特願２０１０−５３７２００号公報
【特許文献１３】特開平８−１８８６３６公報
【発明の概要】
【発明が解決しようとする課題】
【００２５】
本発明が解決しようとする課題は、上記諸問題を解決すべく、感圧式接着フィルムに用いたときに、再剥離性（リワーク性）に優れ、高温環境下や高温高湿環境下に曝された後、基材からの浮きや剥がれが発生しにくい感圧式接着剤およびそれを用いた感圧式接着フィルムを提供することを目的とする。さらに表面保護フィルムとして用いたとき、濡れ広がり性が良好であり、高温高湿の環境下に曝された場合においても高い透明性を維持できる良好な接着力を有し、また、剥離時にガラス等の基材を汚染することが無い、波長２９０ｎｍ〜４１０ｎｍの全領域の紫外線を十分遮蔽し得る感圧式接着剤およびそれを用いた感圧式接着フィルムを提供することである。
【課題を解決するための手段】
【００２６】
本発明者らは前記課題を解決すべく鋭意検討を重ねた結果、以下に示す感圧式接着剤により、前記目的が達成できることを見出し、本発明を完成するに至った。
【００２７】
即ち、本発明の実施態様は、水酸基を有するポリウレタン系樹脂（Ａ）、水酸基と反応し得る官能基を有する反応性化合物（Ｂ）、及び下記一般式（Ｉ）〜一般式（Ｘ）で表される化合物からなる群より選ばれる１種以上の化合物（Ｃ）を含有する感圧式接着剤に関する。
【００２８】
【化１】
2017137396.tif 000002
【００２９】
［一般式（Ｉ）中、Ｒ１、Ｒ５、Ｒ６およびＲ１０は、それぞれ独立に、Ｈ、ハロゲン原子、ＯＨ基、アルキル基、置換アルキル基またはアルコキシ基である。Ｒ２、Ｒ４、Ｒ７およびＲ９は、それぞれ独立に、Ｈ、ＯＨ基、アルキル基、置換アルキル基、アルコキシ基、アリール基またはシリルオキシアルキル基である。Ｒ３およびＲ８は、それぞれ独立に、Ｈ、ハロゲン原子、ＯＨ基、ＣＯＯＨ基、シアノ基、ニトロ基、アルキル基、置換アルキル基、アルケニル基、置換アルケニル基、アラルキル基、置換アラルキル基、アリール基、ヘテロ環基、アルコキシ基、アリールオキシ基、シリルオキシ基、ヘテロ環オキシ基、アシルオキシ基、カルバモイルオキシ基、ヒドロキシアルキレンオキサイド基、アルキルアルキレンオキサイド基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、メルカプト基、アルキルチオ基、ヘテロ環チオ基、スルファモイル基、アルキルスルフィニル基、アルキルスルホニル基、アシル基、カルバモイル基、アリールアゾ基、ヘテロ環アゾ基、イミド基、ホスフィニルアミノ基、シリル基またはシリルオキシアルコキシ基である。］
【００３０】
【化２】
2017137396.tif 000003
【００３１】
［一般式（ＩＩ）中、Ｒ１１およびＲ１２は、それぞれ独立に、Ｈ、ハロゲン原子、ＯＨ基、アルキル基、置換アルキル基、アラルキル基、アリール基、ヒドロキシアルキレンオキサイド基、アルキルアルキレンオキサイド基、アリールアルキレンオキサイド基、ヘテロ環基、アルコキシ基、ヘテロ環オキシ基またはヘテロ環チオ基である。］
【００３２】
【化３】
2017137396.tif 000004
【００３３】
［一般式（ＩＩＩ）中、Ｒ１１およびＲ１２は、それぞれ独立に、Ｈ、ハロゲン原子、ＯＨ基、アルキル基、置換アルキル基、アラルキル基、アリール基、ヒドロキシアルキレンオキサイド基、アルキルアルキレンオキサイド基、アリールアルキレンオキサイド基、ヘテロ環基、アルコキシ基、ヘテロ環オキシ基またはヘテロ環チオ基である。］
【００３４】
【化４】
2017137396.tif 000005
【００３５】
［一般式（ＩＶ）中、Ｒ１１およびＲ１２は、それぞれ独立に、Ｈ、ハロゲン原子、ＯＨ基、アルキル基、置換アルキル基、アラルキル基、アリール基、ヒドロキシアルキレンオキサイド基、アルキルアルキレンオキサイド基、アリールアルキレンオキサイド基、ヘテロ環基、アルコキシ基、ヘテロ環オキシ基またはヘテロ環チオ基である。Ｒ２２およびＲ２３は、それぞれ独立に、Ｈ、ハロゲン原子、ＯＨ基、アルキル基、アラルキル基、アリール基またはアルコキシ基である。］
【００３６】
【化５】
2017137396.tif 000006
【００３７】
［一般式（Ｖ）中、Ｒ１３、Ｒ１４、Ｒ１５、Ｒ１６、Ｒ１７、Ｒ１８、Ｒ１９およびＲ２０は、それぞれ独立に、Ｈ、ハロゲン原子、ＯＨ基、アミノ基、シアノ基、ニトロ基、アルキル基、置換アルキル基、アラルキル基、置換アラルキル基またはアリール基アルコキシ基である。Ｒ２１は、アルキル基、置換アルキル基、アラルキル基、置換アラルキル基、アリール基、アルキルアルキレンオキサイド基またはアリールアルキレンオキサイド基である。］
【００３８】
【化６】
2017137396.tif 000007
【００３９】
［一般式（ＶＩ）中、Ｒ１３、Ｒ１４、Ｒ１５、Ｒ１６、Ｒ１７、Ｒ１８、Ｒ１９およびＲ２０は、それぞれ独立に、Ｈ、ハロゲン原子、ＯＨ基、アミノ基、シアノ基、ニトロ基、アルキル基、置換アルキル基、アラルキル基、置換アラルキル基またはアリール基アルコキシ基である。］
【００４０】
【化７】
2017137396.tif 000008
【００４１】
［一般式（ＶＩＩ）中、Ｒ１３、Ｒ１４、Ｒ１５、Ｒ１６、Ｒ１７、Ｒ１８、Ｒ１９およびＲ２０は、それぞれ独立に、Ｈ、ハロゲン原子、ＯＨ基、アミノ基、シアノ基、ニトロ基、アルキル基、置換アルキル基、アラルキル基、置換アラルキル基またはアリール基アルコキシ基である。］
【００４２】
【化８】
2017137396.tif 000009
【００４３】
［一般式（ＶＩＩＩ）中、Ｒ２４は、Ｈ、ハロゲン原子、アルキル基、置換アルキル基、アラルキル基、置換アラルキル基またはアリール基である。Ｒ２５およびＲ２６は、それぞれ独立に、Ｈ、ＯＨ基、アルキル基、置換アルキル基、アラルキル基、置換アラルキル基、アリール基またはアシル基である。］
【００４４】
【化９】
2017137396.tif 000010
【００４５】
［一般式（ＩＸ）中、Ｒ２８およびＲ２９は、それぞれ独立に、Ｈ、ハロゲン原子、ＯＨ基、ＣＯＯＨ基、シアノ基、ニトロ基、アルキル基、置換アルキル基、アルケニル基、置換アルケニル基、アラルキル基、置換アラルキル基、アリール基、ヘテロ環基、アルコキシ基、アリールオキシ基、シリルオキシ基、ヘテロ環オキシ基、アシルオキシ基、カルバモイルオキシ基、ヒドロキシアルキレンオキサイド基、アルキルアルキレンオキサイド基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキルスルホニルアミノ基、メルカプト基、アルキルチオ基、ヘテロ環チオ基、スルファモイル基、スルホン基、アルキルスルフィニル基、アリールスルフィニル基、アルキルスルホニル基、アリールスルホニル基、アシル基、アリールオキシカルボニル基、カルバモイル基、イミド基、ホスフィノ基、ホスフィニル基、ホスフィニルアミノ基またはシリル基である。Ｒ２７は、アルキレン基、アリーレン基、アルキレンオキサイド基、二置換ヘテロ環基、またはこれらの基が互いに結合した連結基である。］
【００４６】
【化１０】
2017137396.tif 000011
【００４７】
［一般式（Ｘ）中、Ｒ３０、Ｒ３１およびＲ３２は、それぞれ独立に、Ｈ、ハロゲン原子、ＯＨ基、ＣＯＯＨ基、シアノ基、ニトロ基、アルキル基、置換アルキル基、アルケニル基、置換アルケニル基、アラルキル基、置換アラルキル基、アリール基、ヘテロ環基、アルコキシ基、アリールオキシ基、ヒドロキシアルキル基、ヒドロキシアルキレンオキサイド基、アルキル又はアルキレンオキサイド基、アミノ基、アルコキシカルボニルアルキル基、ビスヒドロキシアルキルアセトアミド基、ビスヒドロキシアルキルプロピオンアミドオキシ基またはヒドロキシアルキレンオキサイド基である。Ｒ３３は、Ｈ、アルキル基、置換アルキル基、アルケニル基、アラルキル基、置換アラルキル基、アリール基、ヒドロキシアルキレンオキサイド基、アルキルアルキレンオキサイド基、アルコキシカルボニルアルキル基、カルボキシアルキル基、ビスヒドロキシアルキルアセトアミド基またはビスヒドロキシアルキルプロピオンアミドオキシ基である。］
【００４８】
また、本発明の実施態様は、ポリウレタン系樹脂（Ａ）１００重量部に対して、反応性化合物（Ｂ）０．０１〜５０重量部、及び上記一般式（Ｉ）〜一般式（Ｘ）で表される化合物からなる群より選ばれる１種以上の化合物（Ｃ）０．０１〜２０重量部を含む上記感圧式接着剤に関する。
【００４９】
また、本発明の実施態様は、ポリウレタン系樹脂（Ａ）が、ポリアルキレンオキサイド骨格を有する、重量平均分子量５０，０００〜５００，０００のポリウレタン系樹脂である上記感圧式接着剤に関する。
【００５０】
また、本発明の実施態様は、ポリウレタン系樹脂（Ａ）が、ポリウレタン系樹脂（Ａ）を構成する単量体単位として、ポリオール（ａ１）単位、及びポリイソシアネート（ａ２）単位を含有するポリウレタン樹脂（Ａｘ）である上記感圧式接着剤に関する。
【００５１】
また、本発明の実施態様は、ポリウレタン系樹脂（Ａ）が、ポリウレタン系樹脂（Ａ）を構成する単量体単位として、ポリオール（ａ１）単位、ポリイソシアネート（ａ２）単位、及びアミン化合物（ａ３）単位を含有するポリウレタンウレア樹脂（Ａｙ）である上記感圧式接着剤に関する。
【００５２】
また、本発明の実施態様は、水酸基と反応し得る官能基を有する反応性化合物（Ｂ）が、ポリイソシアネート（ｂ１）である上記感圧式接着剤に関する。
【００５３】
また、本発明の実施態様は、さらに、ポリウレタン系樹脂（Ａ）１００重量部に対して、紫外線遮蔽剤、酸化防止剤、光安定剤および蛍光増白剤からなる群より選ばれる少なくとも１種を０．００１〜２０重量部含む上記感圧式接着剤に関する。
【００５４】
また、本発明の実施態様は、さらに、イオン性化合物（Ｅ）を含む上記感圧式接着剤に関する。
【００５５】
また、本発明の実施態様は、基材（Ｇ）の少なくとも一方の面に、上記感圧式接着剤から形成された接着層が積層された感圧式接着フィルムに関する。
【００５６】
また、本発明の実施態様は、基材（Ｇ）が、透明フィルム（Ｈ）である上記感圧式接着フィルムに関する。
【００５７】
また、本発明の実施態様は、透明フィルム（Ｈ）と、上記感圧式接着剤から形成される接着層と、ガラスとが順次積層された光学積層体に関する。
【発明の効果】
【００５８】
本発明の感圧式接着剤を用いることにより、基材との密着性、再剥離性（リワーク性）、耐熱性、耐湿熱性および透明性に優れた感圧式接着層を形成し得る、光学用部材の接着に好適に用いることができる感圧式接着剤が提供され、さらには前記感圧式接着剤の利用により、ＥＬ素子や人体を波長２９０ｎｍ〜４２０ｎｍの紫外線から効果的に保護するだけでなく、高温下あるいは高湿度下においても発泡や剥がれ等が発生せず、加工、組立、検査、輸送などの際の光学部材表面の汚れや傷付き防止も良好であり、剥離時には基材を汚染しない表面保護フィルムを提供できるようになった。
【発明を実施するための形態】
【００５９】
以下、本発明の実施形態について説明する。
本発明の感圧式接着剤は、水酸基を有するポリウレタン系樹脂（Ａ）、水酸基と反応し得る官能基を有する反応性化合物（Ｂ）、及び後述の一般式（Ｉ）〜一般式（Ｘ）で表される化合物（Ｃ）を含有する感圧式接着剤であることが特徴である。以下、感圧式接着剤の構成成分について具体的に説明する。
【００６０】
＜ポリウレタン系樹脂（Ａ）＞
ポリウレタン系樹脂（Ａ）は、単量体単位として、ポリオール（ａ１）、ポリイソシアネート（ａ２）及び必要に応じてアミン化合物（ａ３）を含有する樹脂であり、これら単量体混合物を重合して製造した樹脂である。
ポリウレタン系樹脂（Ａ）は、構成する単量体単位として、ポリオール（ａ１）単位、及びポリイソシアネート（ａ２）単位を含有するポリウレタン樹脂（Ａｘ）と構成する単量体単位として、ポリオール（ａ１）単位、ポリイソシアネート（ａ２）単位、及びアミン化合物（ａ３）単位を含有するポリウレタンウレア樹脂（Ａｙ）に大別される。
以下それぞれの構成する単量体成分について説明する。
【００６１】
<<ポリオール（ａ１）>>
まず、ポリウレタン系樹脂（Ａ）を構成する単量体単位である、ポリオール（ａ１）について説明する。
ポリオール（ａ１）としては、その構造中に、水酸基を２個以上有する化合物であり、短鎖ポリオール類（ａ１−１）、及び重合度２以上の繰り返し単位を有するポリエーテルポリオール類（ａ１−２）、ポリエステルポリオール類（ａ１−３）、ポリアミドポリオール類（ａ１−４）、ポリカーボネートポリオール類（ａ１−５）、またはその他のポリオール類（ａ１−６）などが挙げられる。各ポリオール類の組み合わせにより、ポリウレタン系樹脂（Ａ）の密度を低減させ、柔軟性を維持し、感圧式接着剤のガラス板に対する接着力を再剥離可能な、１０．０（ｍＮ／２５ｍｍ）未満の微粘領域に低減することが可能となる。
【００６２】
短鎖ポリオール類（ａ１−１）としては、公知のポリオールを用いることができ、例えば、エチレングリコール、ジエチレングリコール、トリエチレングリコール、テトラエチレングリコール、プロピレングリコール、ジプロピレングリコール、１，３−プロパンジオール、２−メチル−１，３−プロパンジオール、２−ブチル−２−エチル−１，３−プロパンジオール、１，３−ブタンジオール、１，４−ブタンジオール、１，５−ペンタンジオール、３−ブチル−３−エチル−１，５−ペンタンジオール、３−メチル−１，５−ペンタンジオール、２，４−ジエチル−１，５−ペンタンジオール、ネオペンチルグリコール、１，６−ヘキサンジオール、２−エチル−１，３−ヘキサンジオール、３，３’−ジメチロールヘプタン、１，８−オクタンジオール、２−メチル−１，８−オクタンジオール、１，９−ノナンジオール、１，１０−デカンジオール、１，１２−ドデカンジオール、１，１２−オクタデカンジオール等の脂肪族ジオール類；
【００６３】
例えば、１，２−シクロヘキサンジオール、１，４−シクロヘキサンジオール、シクロヘキサンジメタノール，トリシクロデカンジメタノール、シクロペンタジエンジメタノール、２，５−ノルボルナンジオール、１，３−アダマンタンジオール、ダイマージオール等の脂環族ジオール類；
【００６４】
例えば、ベンゼン−１，２−ジメタノール（別名：フタリルアルコール）、ベンゼン−１，３−ジメタノール（別名：イソフタリルアルコール）、ベンゼン−１，４−ジメタノール（別名：テレフタリルアルコール）、１，３−ビス（２−ヒドロキシエトキシ）ベンゼン、１，２−ビス（２−ヒドロキシエトキシ）ベンゼン、１，４−ビス（２−ヒドロキシエトキシ）ベンゼン、（３，４−ジヒドロキシフェニル）メタノール（別名：プロトカテクイルアルコール）、（４−ヒドロキシ−３−メトキシフェニル）メタノール（別名：バニリルアルコール）、２−（４−ヒドロキシ−３−メトキシフェニル）エタン−１−オール（別名：ホモバニリルアルコール）、３−（４−ヒドロキシ−３−メトキシフェニル）プロパ−２−エン−１−オール（別名：コニフェリルアルコール）、３−（４−ヒドロキシ−３，５−ジメトキシフェニル）プロパ−２−エン−１−オール（別名：シナピルアルコール）、１，２−ジフェニルエタン−１，２−ジオール（別名：ヒドロベンゾイン）、ハイドロキノン、レゾルシン、４−クロロレゾルシン、４−メチルレゾルシン、５−メチルベンゼン−１，３−ジオール（別名：オルシノール）、２−メチルベンゼン−１，４−ジオール（別名：トルヒドロキノン）、２，３−ジメチルベンゼン−１，４−ジオール（別名：ｏ−キシロヒドロキノン）、２，６−ジメチルベンゼン−１，４−ジオール（別名：ｍ−キシロヒドロキノン）、２，５−ジメチルベンゼン−１，４−ジオール（別名：ｐ−キシロヒドロキノン）、２，３，５−トリメチルベンゼン−１，４−ジオール（別名：プソイドクモヒドロキノン）、２−イソプロピル−５−メチルベンゼン−１，４−ジオール（別名：チモヒドロキノン）、２，３，５，６−テトラメチルベンゼン−１，４−ジオール（別名：ジュロヒドロキノン）、４，４’−メチレンジフェノール、４，４’−（２−ノルボルニリデン）ジフェノール、４，４’−ジヒドロキシメチルビフェニル、４，４’−ビフェニルジオール、２，３−ジヒドロキシブフェニル、テトラニトロビフェニルジオール、５，５’−ジプロピル−ビフェニル−２，２’−ジオール、３，３’−ジアミノビフェニル−４，４’−ジオール、５，５’−テトラメチルビフェニル−４，４’−ジオール、ジフェニルシランジオール、（Ｅ）−４，４’−（ヘキサ−３−エン−３，４−ジイル）ジフェノール（別名：ジエチルスチルベストロール）、２，２−ビス（４−ヒドロキシフェニル）スルホン、ｏ−，ｍ−，及びｐ−ジヒドロキシベンゼン、４，４’−イソプロピリデンフェノール、１，２−インダンジオール、４，４’−ジヒドロキシジフェニルエーテル、２，２−ビス（４−ヒドロキシフェニル）プロパン、１，３−ナフタレンジオール、１，５−ナフタレンジオール、１，７−ナフタレンジオール、１，７−ジヒドロキシメチルナフタレン、１，４−ジヒドロキシ−２−ナフタレンスルホン酸アンモニウム、９，９’−ビス（４−ヒドロキシフェニル）フルオレン、９，９’−ビス（３−メチル−４−ヒドロキシフェニル）フルオレン１，４−ジヒドロ−９，１０−アントラセンジオール等の芳香族ジオール類；
【００６５】
例えば、グリセリン、１，１，１−トリメチロールプロパン、１，１，１−トリメチロールブタン、１，１，１−トリメチロールペンタン、１，１，１−トリメチロールヘキサン、１，１，１−トリメチロールヘプタン、１，１，１−トリメチロールオクタン、１，１，１−トリメチロールノナン、１，１，１−トリメチロールデカン、１，１，１−トリメチロールウンデカン、１，１，１−トリメチロールドデカン、１，１，１−トリメチロールトリデカン、１，１，１−トリメチロールテトラデカン、１，１，１−トリメチロールペンタデカン、１，１，１−トリメチロールヘキサデカン、１，１，１−トリメチロールヘプタデカン、１，１，１−トリメチロールオクタデカン、１，１，１−トリメチロールノナデカン、１，１，１−トリメチロール−ｓｅｃ−ブタン、１，１，１−トリメチロール−ｔｅｒｔ−ペンタン、１，１，１−トリメチロール−ｔｅｒｔ−ノナン、１，１，１−トリメチロール−ｔｅｒｔ−トリデカン、１，１，１−トリメチロール−ｔｅｒｔ−ヘプタデカン、１，１，１−トリメチロール−２−メチル−ヘキサン、１，１，１−トリメチロール−３−メチル−ヘキサン、１，１，１−トリメチロール−２−エチル−ヘキサン、１，１，１−トリメチロール−３−エチル−ヘキサン、１，１，１−トリメチロールイソヘプタデカン、トリメチロールブテン、トリメチロールヘプテン、トリメチロールペンテン、トリメチロールヘキセン、トリメチロールヘプテン、トリメチロールオクテン、トリメチロールデセン、トリメチロールドデセン、トリメチロールトリデセン、トリメチロールペンタデセン、トリメチロールヘキサデセン、トリメチロールヘプタデセン、トリメチロールオクタデセン、１，２，３−ブタントリオール、１，２，６−ブタントリオール、１，２，４−ブタントリオール、１，２，３−オクタントリオール、１，３，７−オクタントリオール、３，７−ジメチル−１，２，３−オクタントリオール、エリトリオール、１，２，３，４−ブタンテトラオール、１，２，１０−デンカントリオール、ペンタエリスリトール、ジペンタエリスリトール、トリペンタエリスリトール、ジグリセリン、トリグリセリン、ポリグリセリン、ジトリメチロールエタン、ジトリメチロールプロパン、トリス（２−ヒドロキシエチル）イソシアヌレート、イノシトール、ソルビタン、ソルビトール、マンニトール、サッカロース、セルロース等の３個以上の水酸基を有するポリオール類等を挙げることができる。
【００６６】
これらの中でも、感圧式接着剤の粘着性を発現させ、接着性を付与するために、上記脂肪族ジオール類、または脂環族ジオール類を使用することが好ましく、脂肪族ジオール類が特に好ましい。その中でも、ポリウレタンウレア樹脂（Ａ）に柔軟性を付与できる点を踏まえると、側鎖にアルキル基を有する脂肪族ジオール類のうち、例えば、２−メチル−１，３−プロパンジオール、２−ブチル−２−エチル−１，３−プロパンジオール、ネオペンチルグリコール、２，４−ジエチル−１，５−ペンタンジオールが特に好ましい。
また、短鎖ポリオール類（ａ１−１）のモル分子量（Ｍ）は、５０〜５００であることが好ましく、６０〜４５０であることがより好ましい。モル分子量（Ｍ）がこの範囲であると、後述のポリエーテルポリオール類（ａ１−２）、ポリエステルポリオール類（ａ１−３）、ポリアミドポリオール類（ａ１−４）、またはポリカーボネートポリオール類（ａ１−５）の疑似結晶性を崩し、ポリウレタンウレア樹脂の粘度を低減可能となるため、塗加工性が良好となり、また、より柔軟性が高まるため、粘着性を発現しやすくなる。なお、モル分子量（Ｍ）は文献値を使用した。
【００６７】
ポリエーテルポリオール類（ａ１−２）としては、公知のポリエーテルポリオールを用いることができる。ポリエーテルポリオール類（ａ１−２）は、２〜４個の活性水素原子を有する開始剤に、アルキレンオキサイドを開環付加重合させて得られたポリオキシアルキレンポリオールである。開始剤としては、例えば、上記の短鎖ポリオール類（ａ１−１）や、脂肪族アミン（例えば、エチレンジアミン、プロピレンジアミン、ブチレンジアミン、ヘキサメチレンジアミン、ネオペンチルジアミンなどのアルキレンジアミン、モノエタノールアミン、ジエタノールアミンなどのアルカノールアミン）などが挙げられるが、感圧式接着剤の被着体への濡れ広がり性を考慮すると、上記の短鎖ポリオール類（ａ１−１）記載の脂肪族ジオール類を開始剤として用いて、ポリエーテルポリオールとすることが特に好ましい。これらはそれぞれ１種単独で用いても２種以上併用してもよい。
【００６８】
なお、アルキレンオキサイドとしては、エチレンオキサイド、プロピレンオキサイド、１，２−ブチレンオキサイド、２，３−ブチレンオキサイド、オキセタン、テトラヒドロフラン等を開環付加重合してポリオキシアルキレン骨格を有するものが挙げられる。
アルキレンオキサイド骨格を有するポリエーテルポリオール（ａ２−１−１）としては、例えば、ポリエチレングリコール、ポリエチレンプロピレングリコール（エチレンオキサイド／プロピレンオキサイド共重合体）、ポリエチレンテトラメチレングリコール（エチレンオキサイド／テトラメチレンオキサイド共重合体）、ポリプロピレングリコール、ポリテトラメチレングリコール、上記、短鎖ポリオール類（ａ１−１）を開始剤としてアルキレンオキサイドを開環重合したアルキルポリアルキレングリコール、シクロアルキルポリアルキレングリコール、またはビスフェノールＡやビスフェノールＦ等のビスフェノール類にエチレンオキサイド、プロピレンオキサイド等のアルキレンオキサイドを付加させてなる芳香環を有するポリアルキレンポリオール等が挙げられる。アルキレンオキサイド骨格を有すると、感圧式接着剤として用いた場合には、良好な濡れ広がり性となる。この中でも、微粘領域の接着性と濡れ広がり性との両立の点で、ポリエチレングリコール、ポリプロピレングリコール、ポリエチレントリオール、またはポリプロピレントリオールが特に好ましい。
【００６９】
ポリエーテルポリオール類（ａ１−２）は市販品を用いることもでき、例えば、ＰＥＧ４００（Ｍｎ＝４００，水酸基価＝２７５，酸価＜０．５，線形液状タイプ）、ＰＥＧ６００（Ｍｎ＝６００，水酸基価＝１８０，酸価＜０．５，線形液状タイプ）、ＰＥＧ１０００（Ｍｎ＝１，０００，水酸基価＝１１２，酸価＜０．５，線形ワックス状タイプ）、ＰＥＧ２０００（Ｍｎ＝２，０００，水酸基価＝５６，酸価＜０．５，線形ワックス状タイプ）、ＰＥＧ４０００Ｎ（Ｍｎ＝３，０００，水酸基価＝３７，酸価＜０．５，線形ワックス状タイプ）、ＰＥＧ１００００（Ｍｎ＝１０，０００，水酸基価＝１１，酸価＜０．５，線形固形タイプ）、ニューポールＰＰ−４００（Ｍｎ＝４００，水酸基価＝２７５，酸価＜０．５，線形液状タイプ）、ニューポールＰＰ−１０００（Ｍｎ＝１，０００，水酸基価＝１１２，酸価＜０．５，線形液状タイプ）、ニューポールＰＰ−２０００（Ｍｎ＝２，０００，水酸基価＝５６，酸価＜０．５，線形液状タイプ）、ニューポールＰＰ−４０００（Ｍｎ＝４，０００，水酸基価＝２８，酸価＜０．５，線形液状タイプ）、ニューポールＧＰ−１０００（Ｍｎ＝１，０００，水酸基価＝１１２，酸価＜０．５，線形液状３官能タイプ）、ニューポールＧＰ−４０００（Ｍｎ＝４，０００，水酸基価＝２８，酸価＜０．５，線形液状３官能タイプ）  〔以上、三洋化成工業社製〕；
【００７０】
アデカポリエーテルＰ−１０００（Ｍｎ＝１，０００，水酸基価＝１１０，酸価＜０．１，線形液状タイプ）、アデカポリエーテルＰ−２０００（Ｍｎ＝２，０００，水酸基価＝５６，酸価＜０．１，線形液状タイプ）、アデカポリエーテルＧ−１５００（Ｍｎ＝１，５００，水酸基価＝１１０，酸価＜０．１，線形液状３官能タイプ）、アデカポリエーテルＧ−３０００Ｂ（Ｍｎ＝３，０００，水酸基価＝５６，酸価＜０．１，線形液状３官能タイプ）、アデカポリエーテルＡＭ−３０２（Ｍｎ＝３，０００，水酸基価＝５６，酸価＜０．１，線形液状３官能タイプ）、アデカポリエーテルＡＭ−５０２（Ｍｎ＝４，６００，水酸基価＝３６，酸価＜０．１，線形液状３官能タイプ）  〔以上、アデカ社製〕；
【００７１】
ＥＸＣＥＮＯＬ ４２０（Ｍｎ＝４００，水酸基価＝２８０，酸価＜０．０３，線形液状タイプ）、ＥＸＣＥＮＯＬ１０２０（Ｍｎ＝１，０００，水酸基価＝１１２，酸価＜０．０５，線形液状タイプ）、ＥＸＣＥＮＯＬ２０２０（Ｍｎ＝２，０００，水酸基価＝５６，酸価＜０．０５，線形液状タイプ）、ＥＸＣＥＮＯＬ３０２０（Ｍｎ＝３，０００，水酸基価＝３５，酸価＜０．０３，線形液状タイプ）、ＥＸＣＥＮＯＬ５１０（Ｍｎ＝４，０００，水酸基価＝２８，酸価＜０．０５，線形液状タイプ）、ＥＸＣＥＮＯＬ１０３０（Ｍｎ＝１，０００，水酸基価＝１６０，酸価＜０．０５，線形液状３官能タイプ）、ＥＸＣＥＮＯＬ２４０（Ｍｎ＝３，０００，水酸基価＝５６，酸価＜０．０５，線形液状３官能タイプ）  〔以上、旭硝子社製〕；
【００７２】
ＰＴＧ １０００（Ｍｎ＝１，０００，水酸基価＝１１０，酸価＜０．０５，線形ワックス状タイプ）、ＰＴＧ２０００（Ｍｎ＝２，０００，水酸基価＝５６，酸価＜０．０５，線形ワックス状タイプ）、ＰＴＧ３０００（Ｍｎ＝３，０００，水酸基価＝３６，酸価＜０．０５，線形ワックス状タイプ）  〔以上、保土谷化学工業社製〕；
【００７３】
ＰＴＭＧ１０００（Ｍｎ＝１，０００，水酸基価＝１１０，酸価＜０．０５，線形ワックス状タイプ）、ＰＴＭＧ ２０００（Ｍｎ＝２，０００，水酸基価＝５６，酸価＜０．０５，線形ワックス状タイプ）  〔以上、三菱化学社製〕；
【００７４】
ＨＱ−２０（Ｍｎ＝２００，水酸基価＝５６５，酸価＜０．１，芳香環含有線形固状タイプ）、ＢＡ−４グリコール（Ｍｎ＝４００，水酸基価＝２８０，酸価＜０．１，芳香環含有線形液状タイプ）、ＢＡ−６グリコール（Ｍｎ＝５００，水酸基価＝２２５，酸価＜０．１，芳香環含有線形液状タイプ）、ＢＡ−１０グリコール（Ｍｎ＝６６０，水酸基価＝１７０，酸価＜０．１，芳香環含有線形液状タイプ）、ＢＡ−１７グリコール（Ｍｎ＝９５０，水酸基価＝１７０，酸価＜０．１，芳香環含有線形液状タイプ）、ＢＡ−Ｐ４グリコール（Ｍｎ＝４５０，水酸基価＝２５０，酸価＜０．１，芳香環含有線形液状タイプ）、ＢＰＦ４（Ｍｎ＝３８０，水酸基価＝３００，酸価＜０．１，芳香環含有線形液状タイプ）  〔以上、日本乳化剤社製〕等を挙げることができる。
【００７５】
ポリエステルポリオール類（ａ１−３）は、上記、短鎖ポリオール類（ａ１−１）とポリカルボン酸類との縮合反応により得ることができる。
ポリエステルポリオール類（ａ１−３）を得るために用いられる公知のポリカルボン酸類としては、例えば、シュウ酸、マロン酸、コハク酸、アジピン酸、セバシン酸、アゼライン酸、スベリン酸、マレイン酸、クロロマレイン酸、フマル酸、ドデカン二酸、ピメリン酸、シトラコン酸、グルタル酸、イタコン酸、無水コハク酸、無水マレイン酸等の脂肪族ジカルボン酸及びその無水物等；
【００７６】
例えば、ダイマー酸、ヘキサヒドロテレフタル酸、ヘキサヒドロイソフタル酸、ヘキサヒドロフタル酸、テトラヒドロフタル酸等の脂環族ジカルボン酸及びその無水物等；
【００７７】
例えば、ｏ−フタル酸、イソフタル酸、テレフタル酸、２，５−ジメチルテレフタル酸、４，４−ビフェニルジカルボン酸、１，４−ナフタレンジカルボン酸、２，６−ナフタレンジカルボン酸、ノルボルネンジカルボン酸、ジフェニルメタン−４，４’−ジカルボン酸、フェニルインダンジカルボン酸、無水フタル酸等の脂環族ジカルボン酸及びその無水物等；
【００７８】
さらには、例えば、トリメリット酸、無水トリメリット酸、ピロメリット酸、無水ピロメリット酸、４−メチルシクロヘキセン−１，２，３−トリカルボン酸、トリメシン酸、１，２，３，４−ブタンテトラカルボン酸、１，２，３，４−ペンタンテトラカルボン酸、３，３’，４，４’−ベンゾフェノンテトラカルボン酸、シクロペンタンテトラカルボン酸、２，３，６，７−ナフタレンテトラカルボン酸、１，２，５，６−ナフタレンテトラカルボン酸、エチレングリコールビストリメリテートカルボン酸、２，２’，３，３’−ジフェニルテトラカルボン酸、チオフェン−２，３，４，５−テトラカルボン酸、エチレンテトラカルボン酸等の３官能以上のポリカルボン酸及びその無水物等；
【００７９】
また、その他、ポリカプロラクトン、ポリ（β−メチル−γ−バレロラクトン）、ポリバレロラクトン等のラクトン類を開環重合して得られるポリエステルポリオール等も使用することができるが、感圧式接着剤の基材への濡れ広がり性を考慮すると、上記の２官能のジカルボン酸及びその無水物であることが好ましい。これらはそれぞれ１種単独で用いても２種以上併用してもよい。
【００８０】
ポリエステルポリオール類（ａ１−３）は、市販品を用いることもでき、クラレポリオールＰ５１０（Ｍｎ＝５００，水酸基価＝２２４，酸価＜０．５，線形液状タイプ）、クラレポリオールＰ１０１０（Ｍｎ＝１，０００，水酸基価＝１１２，酸価＜０．５，線形液状タイプ）、クラレポリオールＰ２０１０（Ｍｎ＝２，０００，水酸基価＝５６，酸価＜０．５，線形液状タイプ）、クラレポリオールＰ３０１０（Ｍｎ＝３，０００，水酸基価＝３７，酸価＜０．５，線形液状タイプ）、クラレポリオールＰ４０１０（Ｍｎ＝４，０００，水酸基価＝２８，酸価＜０．５，線形液状タイプ）、クラレポリオールＰ５０１０（Ｍｎ＝５，０００，水酸基価＝２２，酸価＜０．５，線形液状タイプ）、クラレポリオールＰ６０１０（Ｍｎ＝６，０００，水酸基価＝１９，酸価＜０．５，線形液状タイプ）、クラレポリオールＰ２０５０（Ｍｎ＝２，０００，水酸基価＝５６，酸価＜０．５，線形液状タイプ）、クラレポリオールＰ３０５０（Ｍｎ＝３，０００，水酸基価＝３７，酸価＜０．５，線形液状タイプ）、クラレポリオールＰ４０５０（Ｍｎ＝４，０００，水酸基価＝２８，酸価＜０．５，線形液状タイプ）、クラレポリオールＮ２０１０（Ｍｎ＝２，０００，水酸基価＝５６，酸価＜０．５，線形液状タイプ）、クラレポリオールＮ４０１０（Ｍｎ＝４，０００，水酸基価＝２８，酸価＜０．５，線形液状タイプ）、クラレポリオールＰＮＯＡ１０１０（Ｍｎ＝１，０００，水酸基価＝１１２，酸価＜０．５，線形液状タイプ）、クラレポリオールＰＮＯＡ２０１４（Ｍｎ＝２，０００，水酸基価＝５６，酸価＜０．５，線形液状タイプ）、クラレポリオールＰ１０２０（Ｍｎ＝１，０００，水酸基価＝１１２，酸価＜１，芳香環含有線形液状タイプ）、クラレポリオールＰ２０２０（Ｍｎ＝２，０００，水酸基価＝５６，酸価＜１，芳香環含有線形液状タイプ）、クラレポリオールＰ１０１２（Ｍｎ＝１，０００，水酸基価＝１１２，酸価＜１，芳香環含有線形液状タイプ）、クラレポリオールＰ２０１２（Ｍｎ＝２，０００，水酸基価＝５６，酸価＜１，芳香環含有線形液状タイプ）、クラレポリオールＦ１０１０（Ｍｎ＝１，０００，水酸基価＝１６８，酸価＜０．５，線形液状３官能タイプ）、クラレポリオールＦ２０１０（Ｍｎ＝２，０００，水酸基価＝８４，酸価＜０．５，線形液状３官能タイプ）、クラレポリオールＦ３０１０（Ｍｎ＝３，０００，水酸基価＝５６，酸価＜０．５，線形液状３官能タイプ）  〔以上、クラレ社製〕；
【００８１】
ＵＲＩＣ Ｈ−６２（Ｍｎ＝４３０，水酸基価＝２６０，酸価＜４．０，線形液状タイプ）、ＵＲＩＣＹ−２０２（Ｍｎ＝９８０，水酸基価＝１１５，酸価＜１．０，線形液状タイプ）、ＵＲＩＣＹ−３３２（Ｍｎ＝９１０，水酸基価＝１２３，酸価＜１．０，線形液状タイプ）、ＵＲＩＣＳＥ−３５０６（Ｍｎ＝３，５００，水酸基価＝３２，酸価＜１．０，白色固状タイプ）、ＵＲＩＣＨ−５２（Ｍｎ＝８４０，水酸基価＝２００，酸価＜３．０，白色固状３官能タイプ）    〔以上、伊藤製油社製〕；
【００８２】
例えば、ＰＬＡＣＣＥＬ ２０５（Ｍｎ＝５３０，水酸基価＝２１２，酸価＜１．０，線形液状タイプ）、ＰＬＡＣＣＥＬ２０８（Ｍｎ＝８３０，水酸基価＝１３５，酸価＜１．０，線形ワックス状タイプ）、ＰＬＡＣＣＥＬ２１０（Ｍｎ＝１，０００，水酸基価＝１１４，酸価＜１．０，線形ワックス状タイプ）、ＰＬＡＣＣＥＬ２２０（Ｍｎ＝２，０００，水酸基価＝５６，酸価＜１．０，線形ワックスタイプ）、ＰＬＡＣＣＥＬ２３０（Ｍｎ＝３，０００，水酸基価＝３７，酸価＜１．０，線形ワックス状タイプ）、ＰＬＡＣＣＥＬ２４０（Ｍｎ＝４，０００，水酸基価＝２８，酸価＜１．０，線形ワックス状タイプ）  〔以上、ダイセル社製〕；
【００８３】
例えば、キョーワポール２０００ＢＡ（Ｍｎ＝２，０００，水酸基価＝５８，酸価＜０．５，線形液状タイプ）、キョーワポール５０００ＰＡ（Ｍｎ＝５，０００，水酸基価＝２２，酸価＜０．５，線形液状タイプ）〔以上、協和発酵ケミカル社製〕；
等を挙げることができる。
【００８４】
ポリアミドポリオール類（ａ１−４）は、上記ポリカルボン酸類、及びポリアミン類との縮合反応によりポリアミドを形成し、末端に上記短鎖ポリオール類（ａ１−１）を縮合反応させることによって得ることができる。
ポリアミドポリオール類（ａ１−４）を得るために用いられる公知のポリアミン類としては、アミノ基を２個以上有するポリアミンであれば特に制限なく使用することができる。
例えば、エチレンジアミン、プロピレンジアミン、ブチレンジアミン、１，２−ジアミノプロパン、１，３−ジアミノプロパン、ビス−（３−アミノプロピル）エーテル、１，２−ビス−（３−アミノプロポキシ）エタン、１，３−ビス−（３−アミノプロポキシ）−２，２−ジメチルプロパン、α，ω−ビス−（３−アミノプロピル）ポリエチレングリコールエーテル、ネオペンチルジアミン、１，２−ジアミノブタン、１，４−ジアミノブタン、ヘキサメチレンジアミン、トリメチルヘキサメチレンジアミン等の脂肪族ジアミン類；
【００８５】
例えば、メンセンジアミン、イソホロンジアミン、１，３−（ビスアミノメチル）シクロヘキサン、１，４−（ビスアミノプロピル）シクロヘキサン、４，４’−メチレンビス（２−メチルシクロヘキシルアミン）、ノルボルナンジアミン等の脂環族ジアミン類；
【００８６】
例えば、２，２−ビス［４−（４−アミノフェノキシ）フェニル］プロパン，２，２−ビス［３−メチル−４−（４−アミノフェノキシ）フェニル］プロパン、２，２−ビス［４−（４−アミノフェノキシ）フェニル］ブタン、２，２−ビス［３−メチル−４−（４−アミノフェノキシ）フェニル］ブタン、２，２−ビス［３，５−ジメチル−４−（４−アミノフェノキシ）フェニルブタン、２，２−ビス［３，５−ジブロモ−４−（４−アミノフェノキシ）フェニル］ブタン、１，１，１，３，３，３−ヘキサフルオロ−２，２−ビス［４−（４−アミノフェノキシ）フェニル］プロパン、１，１，１，３，３，３−ヘキサフルオロ−２，２−ビス［３−メチル−４−（４−アミノフェノキシ）フェニル］プロパン、１，１−ビス［４−（４−アミノフェノキシ）フェニル］シクロヘキサン、１，１−ビス［４−（４−アミノフェノキシ）フェニル］シクロペンタン、ビス［４−（４−アミノフェノキシ）フェニル］スルホン、ビス［４−（４−アミノフェノキシ）フェニル］エーテル、４，４’−カルボニルビス（ｐ−フェニレンオキシ）ジアニリン、４，４’−ビス（４−アミノフェノキシ）ビフェニル、４，４’−ジアミノジフェニルエーテル、４，４’−ジアミノジフェニルメタン、４，４’−ジアミノジフェニルスルホン、メタフェニレンジアミン、ピペラジン、ヘキサメチレンジアミン、ヘプタメチレンジアミン、テトラメチレンジアミン、ｐ−キシリレンジミン、ｍ−キシリレンジアミン等の芳香族ジアミン類；
【００８７】
例えば、メタントリアミン、ジエチレントリアミン、トリエチレンテトラミン、テトラエチレンペンタミン、ブタン−１，１，４，４−テトラアミン等のアミノ基を３個以上有するポリアミン類等が挙げられる。
【００８８】
またこれらのポリアミンとケトンとの反応生成物であるケチミンもポリアミン類に含まれる。
【００８９】
これらのポリアミン類は、感圧式接着剤の被着体への濡れ広がり性を考慮すると、上記の脂肪族、または脂環族ジアミン類であることが好ましく、それぞれを単独で用いてもよく、２種以上を組み合わせて用いてもよい。
【００９０】
ポリアミドポリオール類（ａ１−４）としては、市販品を用いることもでき、具体的には、ＴＰＡＥ６１７（Ｍｎ＝１５，０００，Ｔｇ＝９０℃，水酸基価＝１６，酸価＝１，線形タイプ）〔以上、富士化成工業社製〕等を挙げることができる。
【００９１】
ポリカーボネートポリオール類（ａ１−５）とは、下記一般式（ＸＩ）で示される構造を、その分子中に有するものであり、公知のポリカーボネートポリオールを使用することができる。
【００９２】
一般式（ＸＩ）
−［−Ｏ−Ｒｌ−Ｏ−ＣＯ−］ｍ−
（式中、Ｒｌは、連結基（２価の有機残基）、ｍは１以上の整数を表す。）
【００９３】
ポリカーボネートポリオール類（ａ１−５）は、（１）上記短鎖ポリオール類（ａ１−１）と炭酸エステルとの反応、または、（２）上記短鎖ポリオール類（ａ１−１）に、アルカリの存在下でホスゲンを作用させる反応、により得ることができる。
上記（１）の場合に用いられる炭酸エステルとしては、例えば、ジメチルカーボネート、ジエチルカーボネート、ジフェニルカーボネート、エチレンカーボネート、プロピレンカーボネートなどが挙げられる。
【００９４】
ポリカーボネートポリオール類（ａ１−５）は、市販品を用いることもでき、例えば、オキシマーＮ１１２（Ｍｎ＝１，０００，Ｔｇ＝６０℃，水酸基価＝１１２，酸価＜０．５，線形タイプ）〔パーストープ社製〕；
デュラノール Ｔ５６５１（Ｍｎ＝１，０００，水酸基価＝１１０，酸価＜０．０５，線形液状タイプ）、デュラノールＴ５６５２（Ｍｎ＝２，０００，水酸基価＝５６，酸価＜０．０５，線形液状タイプ）、デュラノールＴ４６７１（Ｍｎ＝１，０００，水酸基価＝１１０，酸価＜０．０５，線形液状タイプ）、デュラノールＴ４６７２（Ｍｎ＝２，０００，水酸基価＝５２，酸価＜０．０５，線形液状タイプ）〔以上、旭化成ケミカルズ社製〕；
【００９５】
ＥＴＥＲＮＡＣＯＬＬ ＵＨ−１００（Ｍｎ＝１，０００，水酸基価＝１１０，酸価＜０．０５，線形液状タイプ）、ＥＴＥＲＮＡＣＯＬＬＵＨ−２００（Ｍｎ＝２，０００，水酸基価＝５６，酸価＜０．０５，線形液状タイプ）  〔以上、宇部興産社製〕；
ＢＥＮＥＢｉＯＬ ＮＬ１０１０ＤＢ（Ｍｎ＝１，０００，水酸基価＝１１０，酸価＜０．０５，線形固形タイプ）、ＢＥＮＥＢｉＯＬＮＬ２０１０ＤＢ（Ｍｎ＝２，０００，水酸基価＝５６，酸価＜０．０５，線形固形タイプ）、ＢＥＮＥＢｉＯＬＮＬ１０１０Ｂ（Ｍｎ＝１，０００，水酸基価＝１１０，酸価＜０．０５，線形固形タイプ）、ＢＥＮＥＢｉＯＬＮＬ２０１０Ｂ（Ｍｎ＝２，０００，水酸基価＝５６，酸価＜０．０５，線形固形タイプ）  〔以上、三菱化学社製〕；
【００９６】
ＰＬＡＣＣＥＬ ＣＤ２０５（Ｍｎ＝５００，水酸基価＝２２５，酸価＜０．１，線形液状タイプ）、ＰＬＡＣＣＥＬＣＤ２１０（Ｍｎ＝１，０００，水酸基価＝１１６，酸価＜０．１，線形ワックス状タイプ）、ＰＬＡＣＣＥＬＣＤ２２０（Ｍｎ＝２，０００，水酸基価＝５６，酸価＜０．１，線形ワックス状タイプ）  〔以上、ダイセル社製〕；
【００９７】
クラレポリオール Ｃ−１０６５Ｎ（Ｍｎ＝１，０００，水酸基価＝１１２，酸価＜０．５，線形ワックス状タイプ）、クラレポリオールＣ−２０６５Ｎ（Ｍｎ＝２，０００，水酸基価＝５６，酸価＜０．５，線形ワックス状タイプ）、クラレポリオールＣ−１０９０（Ｍｎ＝１，０００，水酸基価＝１１２，酸価＜０．５，線形液状タイプ）、クラレポリオールＣ−２０９０（Ｍｎ＝２，０００，水酸基価＝５６，酸価＜０．５，線形液状タイプ）、クラレポリオールＣ−３０９０（Ｍｎ＝３，０００，水酸基価＝３７，酸価＜０．５，線形液状タイプ）、クラレポリオールＣ−４０９０（Ｍｎ＝４，０００，水酸基価＝２８，酸価＜０．５，線形液状タイプ）、クラレポリオールＣ−５０９０（Ｍｎ＝５，０００，水酸基価＝２２，酸価＜０．５，線形液状タイプ）、クラレポリオールＣ−１０１５Ｎ（Ｍｎ＝１，０００，水酸基価＝１１２，酸価＜０．５，線形液状タイプ）、クラレポリオールＣ−２０１５Ｎ（Ｍｎ＝２，０００，水酸基価＝５６，酸価＜０．５，線形液状タイプ）〔以上、クラレ社製〕；
等を挙げることができる。
【００９８】
その他のポリオール類（ａ１−６）とは、上記、（ａ１−１）〜（ａ１−５）に属さないポリオール類であり、ジメチルシロキサンジオール等のシロキサン骨格を有するポリオールや、ポリブタジエンジオール、ポリイソプレンジオール等のジエン骨格を有するポリオールが代表的に挙げられる。
【００９９】
シロキサン骨格を有するポリオールの市販品としては、例えば、ＫＦ６００２（Ｍｎ＝３，０００，水酸基価＝３５，酸価＜０．５，線形液状タイプ）〔以上、信越化学社製〕；
ＸＦ４２−Ｂ０９７０（Ｍｎ＝１，８５０，水酸基価＝６０，酸価＜０．５，線形液状タイプ）  〔以上、モメンティブ・パフォーマンス・マテリアルズ社製〕；
ＳＦ８４２７（Ｍｎ＝２，４００，水酸基価＝４６．８，酸価＜０．１，線形液状タイプ）、ＳＦ８４２８（Ｍｎ＝３，２００，水酸基価＝３５，酸価＜０．１，線形液状タイプ）  〔以上、東レ・ダウ・コーニング社製〕等が挙げられる。
【０１００】
ジエン骨格を有するポリオールの市販品としては、例えば、ＧＩ−１０００（Ｍｎ＝１，５００，水酸基価＝６７，酸価＜０．５，線形液状タイプ）、ＧＩ−２０００（Ｍｎ＝２，１００，水酸基価＝４７，酸価＜０．５，線形液状タイプ）、ＧＩ−３０００（Ｍｎ＝３，１００，水酸基価＝２６，酸価＜０．５，線形液状タイプ）〔以上、日本曹達社製〕；
エポール（Ｍｎ＝２，５００，水酸基価＝４５，酸価＜０．１，線形液状タイプ）、Ｐｏｌｙ  ｂｄ  Ｒ４５ＨＴ（Ｍｎ＝１，２００，水酸基価＝９３．５，酸価＜０．１，線形液状タイプ）〔以上、出光興産社製〕等が挙げられる。
【０１０１】
上記、ポリオール（ａ１）において、ポリエーテルポリオール類（ａ１−２）、ポリエステルポリオール類（ａ１−３）、ポリアミドポリオール類（ａ１−４）、ポリカーボネートポリオール類（ａ１−５）またはその他のポリオール類（ａ１−６）は、いずれも問題なく使用でき、また、数平均分子量（Ｍｎとも表記する）は、低分子量のものから高分子量のものまで使用可能であり、使用される有機溶媒に溶解可能である限り特に限定されないが、数平均分子量（Ｍｎ）が２００〜５０，０００の範囲が好ましい。より好ましくは４００〜３０，０００、最も好ましくは６００〜１５，０００である。このように、数平均分子量（Ｍｎ）が上記の範囲であると、塗工に適した粘度を保てるため、塗加工時の取り扱いに優れ、また、後述のポリウレタン系樹脂（Ａ）に、適度な凝集力と十分な柔軟性を付与することが可能となり、微粘領域で十分な粘着性を発現することが可能となる。また、感圧式接着剤から作成した接着フィルムを後述の基材（Ｇ）に積層した場合、高温多湿等の過酷な環境下でも、浮き・剥がれが発生しない、密着性、濡れ性に優れる感圧式接着剤が得られ、表面保護フィルムへの適用が可能となる。
なお、上記重量平均分子量（Ｍｗ）及び数平均分子量（Ｍｎ）は、ゲルパーミエーションクロマトグラフィー（ＧＰＣ）法により測定したポリスチレン換算の値である。ＧＰＣの測定法の詳細は、実施例に記載する。
【０１０２】
ポリオール（ａ１）のうち、ポリエーテルポリオール類（ａ１−２）、ポリエステルポリオール類（ａ１−３）、ポリアミドポリオール類（ａ１−４）、ポリカーボネートポリオール類（ａ１−５）またはその他のポリオール類（ａ１−６）の水酸基価は、好ましくは２〜５６０ｍｇＫＯＨ／ｇの範囲であり、より好ましくは４〜２８０ｍｇＫＯＨ／ｇの範囲であり、最も好ましくは４〜２００ｍｇＫＯＨ／ｇの範囲である。水酸基価が上記の範囲であると、上記数平均分子量（Ｍｎ）と同様に、密着性、濡れ性に優れる感圧式接着剤が得られ、表面保護フィルムへの適用が可能となる。なお一般的に、ポリオール類の水酸基価が決まれば、数平均分子量も決まり、水酸基価と数平均分子量は連携していることが知られている。
また、水酸基価（ＯＨＶ）は、ＪＩＳ  Ｋ１５５７−１：２００７に、酸価（ＡＶ）は、ＪＩＳ  Ｋ００７０：１９９２に準拠して測定される値であり、測定法の詳細は、実施例に記載する。
【０１０３】
上記、ポリオール（ａ１）において、ガラス転移温度（Ｔｇ）を有する場合には、特に限定されないが、好ましくは−８０〜８０℃、より好ましくは−７０〜４０℃である。ガラス転移温度（Ｔｇ）が上記の範囲にあると、ポリウレタンウレア樹脂（Ａ）を感圧式接着剤として使用した場合に、十分な粘着性や凝集力を有するため、接着性を保ちつつ、積層後の凝集破壊を抑制し、浮きや剥がれを抑制する。ガラス転移温度（Ｔｇ）は、構成成分であるポリオール（ａ１）や後述のアミン化合物（ａ３）の種類を適当に選択することによって調節可能である。また、ガラス転移温度の異なる２種類以上のポリオール類（ａ１）を用いて適当なガラス転移温度に調整することもできる。尚、測定法の詳細は、実施例に記載する。
【０１０４】
感圧式接着剤を用いた接着層の透明性、微粘領域の接着力、または基材に対する濡れ広がり性等の面でポリウレタン系樹脂（Ａ）のポリオール（ａ１）としては、前記したようにポリエーテルポリオール類（ａ１−２）を含有することが好ましい。ポリエーテルオール（ａ１−２）の使用量は、ポリオール（ａ１）全量中５〜１００重量％が好ましく、１０〜１００重量％がより好ましい。アルキレンオキサイド骨格が上記の範囲であると、感圧式接着剤として用いた場合には、良好な濡れ広がり性となる。この中でも、微粘領域の接着性と濡れ広がり性との両立の点で、ポリエチレングリコール、またはポリプロピレングリコールを使用することが特に好ましい。
また、ポリウレタン系樹脂（Ａ）のうち、ポリウレタン樹脂（Ａｘ）のポリオール（ａ１）としては、水酸基を２個有するジオール類と３個以上を有する多官能ポリオール類とを併用することが好ましい。ポリウレタン樹脂（Ａｘ）に多官能ポリオール類を有することで、良好な濡れ広がり性に加え、凝集力の向上が望めるため、表面保護フィルムへの適用が可能となる。また、ポリウレタン系樹脂（Ａ）のうち、ポリウレタンウレア樹脂（Ａｙ）のポリオール（ａ１）としては、芳香環を有しないジオール類を使用することが好ましい。ポリウレタンウレア樹脂（Ａｙ）には高凝集力を示すウレア結合を有するため、樹脂の低密度化に伴う柔軟性付与を施すことにより、微粘領域の接着性と濡れ広がり性との両立が可能となるため、表面保護フィルムへの適用が可能となる。
【０１０５】
<<ポリイソシアネート（ａ２）>>
次に、ポリウレタンウレア樹脂（Ａ）を構成する単量体単位である、ポリイソシアネート（ａ２）について説明する。
ポリイソシアネート（ａ２）としては、従来公知のものを使用することができ、脂肪族ポリイソシアネート類、脂環族ポリイソシアネート類、または芳香族ポリイソシアネート類が挙げられる。
なお、ここでいう脂肪族とは、非環式の炭素化合物を意味し、環式の炭素化合物は脂環族と定義する。
【０１０６】
脂肪族ポリイソシアネート類としては、例えば、トリメチレンジイソシアネート、テトラメチレンジイソシアネート、ヘキサメチレンジイソシアネート（別名：ＨＤＩ）、ペンタメチレンジイソシアネート、１，２−プロピレンジイソシアネート、２，３−ブチレンジイソシアネート、１，３−ブチレンジイソシアネート、ドデカメチレンジイソシアネート、２，４，４−トリメチルヘキサメチレンジイソシアネート、リジントリイソシアネート等のポリイソシアネート類； 
【０１０７】
脂環族ポリイソシアネート類としては、例えば、３−イソシアネートメチル−３，５，５−トリメチルシクロヘキシルイソシアネート（別名：ＩＰＤＩ）、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４’−メチレンビス（シクロヘキシルイソシアネート）、１，４−ビス（イソシアネートメチル）シクロヘキサン、ノルボルネンジイソシアネート、ダイマー酸ジイソシアネート、オクタヒドロ−４，７−メタノ−１Ｈ−インデンジメチルジイソシアネート等のポリイソシアネート類； 
【０１０８】
芳香族ポリイソシアネート類としては、例えば、１，３−フェニレンジイソシアネート、４，４’−ジフェニルジイソシアネート、１，４−フェニレンジイソシアネート、２，４−トリレンジイソシアネート（別名：２，４−ＴＤＩ）、２，６−トリレンジイソシアネート（別名：２，６−ＴＤＩ）、２，４，６−トリイソシアネートトルエン、１，３，５−トリイソシアネートベンゼン、ジアニシジンジイソシアネート、４，４’−ジフェニルエーテルジイソシアネート、４，４’，４”−トリフェニルメタントリイソシアネート、１，３−フェニレンビスメチレンジイソシアナート（別名：ｍ−ＸＤＩ）、１，４−フェニレンビスメチレンジイソシアナート（別名：ｐ−ＸＤＩ）、２，２’−ジフェニルメタンジイソシアネート（別名：２，２−ＭＤＩ）、４，４’−ジフェニルメタンジイソシアネート（別名：４，４−ＭＤＩ）、１，３−ナフタレンジイルジイソシアネート（別名：１，３−ＮＤＩ）、１，５−ナフタレンジイルジイソシアネート（別名：１，５−ＮＤＩ）、ω，ω’−ジイソシアネート−１，３−ジメチルベンゼン、ω，ω’−ジイソシアネート−１，４−ジメチルベンゼン、ω，ω’−ジイソシアネート−１，４−ジエチルベンゼン、１，４−テトラメチルキシリレンジイソシアネート、１，３−テトラメチルキシリレンジイソシアネート、トリフェニルメタン−４，４’，４”−トリイソシアネート等のポリイソシアネート類が挙げられる
【０１０９】
ポリイソシアネート（ａ２）は、上記のように３個以上のイソシアネート基を有することもできるが、イソシアネート基を２個有するジイソシアネート類が、ポリウレタン系樹脂（Ａ）の密度の低減に伴う柔軟性付与の点で好ましい。
この中でも、ヘキサメチレンジイソシアネート（別名：ＨＤＩ）等の脂肪族ポリイソシアネート類、イソホロンジイソシアネート（別名：ＩＰＤＩ）、４，４’−メチレンビス（シクロヘキシルイソシアネート）（別名：水添ＭＤＩ）等の脂環族ポリイソシアネート類などの芳香環を有しない、無黄変型、または難黄変型のジイシソアネートを用いると耐候性や粘着性の点から好ましい。
【０１１０】
<<アミン化合物（ａ３）>>
次に、ポリウレタン系樹脂のうち、ポリウレタンウレア樹脂（Ａｙ）を構成する単量体単位である、アミン化合物（ａ３）について説明する。
アミン化合物（ａ３）は、上記、ポリオール（ａ１）とポリイソシアネート（ａ２）とで合成されたポリウレタン樹脂にウレア結合を導入形成するために使用される。ウレア結合の形成は、適度な凝集力の保持だけでなく、耐熱性等の耐久性の向上に効果を示す。
【０１１１】
アミン化合物（ａ３）としては、アミノ基、またはイミノ基を有し、単官能、または多官能の化合物であり、公知のものを使用できる。ポリウレタン樹脂に、アミン化合物（ａ３）をモノマー単位とし含有したポリウレタンウレア樹脂（Ａｙ）を、感圧式接着剤として使用した場合には、接着力を微粘領域まで低減でき、更にウレア結合の導入に伴う耐久性との両立が可能になる。
ここで、アミノ基とは、アンモニア（ＮＨ３）から水素原子１個を除いた１価の原子団（−ＮＨ２）をいう。また、イミノ基とは、アンモニア（ＮＨ３）から水素原子２個を除いた２価の原子団（＞ＮＨ）をいう。またヘテロ環内に原子団（＞ＮＨ）を有する場合もイミノ基に属するとする。
【０１１２】
アミン化合物（ａ３）としては、例えば、ヒドロキシアミン、メタノールアミン、２−アミノエタノール、３−アミノ−１−プロパノール、２−アミノ−１−プロパノール、４−アミノ−１−ブタノール、２−アミノ−１−ブタノール、１−アミノ−２−メチル−２−プロパノール、２−アミノ−２−メチル−１−プロパノール、１−アミノ−１−シクロペンタンメタノール、６−アミノ−１−ヘキサノール、８−アミノ−１−オクタノール、２−アミノシクロヘキサノール、４−アミノシクロヘキサノール、１−アミノメチル−１−シクロヘキサノール、３−アミノメチル−３，５，５−トリメチルシクロヘキサノール、６−アミノ−２−メチル−２−ヘプタノール（別名：ヘプタミール）、ｒａｃ−（Ｒ*）−２−アミノ−３−メチルブタン−１−オール（別名：バリノール）、２−アミノ−４−メチル−１−ペンタノール（別名：ロイシノール）、２−アミノ−３−メチル−１−ブタノール、２−アミノ−４−メチル−１−ペンタノール、２−アミノ−３−ヒドロキシプロピオン酸（別名：セリン）、２−アミノ−４−（メチルチオ）−１−ブタノール（別名：メチオニノール）、２−アミノ−１，３−プロパンジオール（別名：セリノール）、２−アミノ−２−メチル−１，３−プロパンジオール、２−アミノ−２−エチル−１，３−プロパンジオール、ｒｅｌ−（２Ｒ*，３Ｒ*）−２−アミノ−１，３−ブタンジオール（別名：トレオニノール）、２−アミノ−４−オクタデセン−１，３−ジオール（別名：スフィンゴシン）、２，２−ビス（ヒドロキシメチル）−２−アミノエタノール、トリスヒドロキシメチルアミノメタン等の水酸基とアミノ基を有するアミン類；
【０１１３】
例えば、ジエタノールアミン、ジイソプロパノールアミン、Ｎ−メチルエタノールアミン、Ｎ−エチルエタノールアミン、Ｎ−ブチルエタノールアミン、Ｎ−メチルブタノールアミン、Ｎ−エチルブタールアミン、２−（メチルアミノメチル）シクロヘキサノール、４−Ｎ−アセチル−アミノヘキサノール、１，３−ジアミノ−２−ヒドロキシプロパン、Ｎ，Ｎ，Ｎ’，Ｎ’−テトラキス（２−ヒドロキシプロピル）エチレンジアミン、１，３−ビス［トリス（ヒドロキシメチル）メチルアミノ］プロパン、ペントロール、３−ピロリジノール、２−ピロリジンメタノール、２−ピペリジンメタノール、３−ピペリジンメタノール、３−ヒドロキシピペリジン、４−ヒドロキシピペリジン、ピペラジンエタノール、アミノフェノール等の水酸基とイミノ基を有するアミン類；
【０１１４】
例えば、１−メチルアミン、１-プロピルアミン、ｎ−ブチルアミン、ｓｅｃ−ブチルアミン、イソブチルアミン、ｔｅｒｔ−ブチルアミン、２−メチルブチルアミン、３−メチルブチルアミン、１−アミノ−２−メチル−ｎ−ペンタン、１−アミノ−３−メチル−ｎ−ペンタン、１−アミノ−２，２−ジメチル−ｎ−ブタン、１−アミノ−２，３−ジメチル−ｎ−ブタン、１−アミノ−２−エチル−ｎ−ブタン、１−アミノペンタン、１−アミノヘキサン、２−アミノヘキサン、１−アミノヘプタン、１−アミノオクタン、２−アミノオクタン、２−エチルヘキシルアミン、１−アミノノナン、１−アミノデカン、１−アミノウンデカン、１−アミノドデカン（別名：ラウリルアミン）、１−アミノトリデカン、１−アミノテトラデカン（別名：ミリスチルアミン）、１−アミノペンタデカン、１−アミノヘキサデカン（別名：セチルアミン）、１−アミノヘプタデカン、１−アミノオクタデカン（別名：ステアリルアミン）、１−アミノノナデカン、１−イコシルアミン、１−エイコシルアミン、１−ヘンエイコシルアミン、１−ドコシルアミン等のアルキル基とアミノ基を有するモノアミン類；
【０１１５】
例えば、アリルアミン、メタリルアミン、プロペニルアミン、ブタニルアミン、ヘキサニルアミン、オクタニルアミン、デセニルアミン、オクタデセニルアミン（別名：オレイルアミン）等のアルケニル基とアミノ基を有するモノアミン類；
【０１１６】
例えば、１−メチル−シクロプロパンアミン、２−メチル−シクロプロパンアミン、１−アミノ−２，３−ジメチル−シクロプロパン、１−アミノ−２−エチル−シクロプロパン、１−アミノ−２−イソプロピル−シクロプロパン、シクロブチルアミン、１−アミノ−２−メチル−シクロブタン、１−アミノ−２−エチル−シクロブタン、１−アミノ−３−エチル−シクロブタン、１−アミノ−２，２−ジメチル−シクロブタン、１−アミノ−２，３−ジメチル−シクロブタン、１−アミノ−２，３，４−トリメチル−シクロブタン、シクロペンチルアミン、１−アミノ−２−メチル−シクロペンタン、１−アミノ−３−メチル−シクロペンタン、シクロヘキシルアミン、２−メチルシクロヘキシルアミン、４−メチルシクロヘキシルアミン、２−プロピルシクロヘキシルアミン、２−イソプロピルシクロヘキシルアミン、２−ヘキシルシクロヘキシルアミン、シクロヘプチルアミン、シクロオクチルアミン、シクロノニルアミン、シクロデシルアミン、シクロウンデシルアミン、シクロドデシルアミン、ノルボルナン−２−アミン、２，３−ジメチル−２−ノルボルナンアミン、アマンタジン等のシクロアルキル基とアミノ基を有するモノアミン類；
【０１１７】
例えば、（Ｓ）−３−アミノシクロブテン、３−アミノシクロヘキセン、５−ノルボルネン−２−メチルアミン、１−アミノジシクロペンタジエン等のシクロアルケニル基とアミノ基をを有するモノアミン類；
【０１１８】
例えば、アニリン、２−メトキシアニリン（別名：ｏ−アニシジン）、４−メトキシアニリン（別名：ｐ−アニシジン）、２−メチルアニリン（別名：ｏ−トルイジン）、４−メチルアニリン（別名：ｐ−トルイジン）、２，４−ジメチルアニリン（別名：２，４−キシリジン）、２，６−ジメチルアニリン（別名：２，６−キシリジン）、２，４，６−トリメチルアニリン、２−メトキシアニリン（別名：ｏ−アニシジン）、６−メトシキ−ｍ−トルイジン（別名：ｐ−クレシジン）、４−アミノビフェニル、２−ナフチルアミン、２−アミノアゾトルエン、２−アミノ−４−ニトロトルエン等の芳香環とアミノ基を有するモノアミン類；
【０１１９】
例えば、ジメチルアミン、ジエチルアミン、ジプロピルアミン、ジブチルアミン、メチルエチルアミン、メチルイソプロピルアミン、ジイソプロピルアミン、エチルブチルアミン、プロピルブチルアミン、メチルイソブチルアミン、メチルｔｅｒｔ−ブチルアミン、ジヘキシルアミン、ブチルヘキシルアミン、ジオクチルアミン、ジイソノニルアミン、ブチルデシルアミン、ジラウリルアミン等のアルキル基とイミノ基を有するモノアミン類；
【０１２０】
例えば、Ｎ−イソプロピルシクロヘキシルアミン、ジシクロヘキシルアミン、Ｎ−メチルシクロヘキシルアミン、１−シクロヘキシルエチルアミン、２−メチルシクロヘキシルアミン、４−メチルシクロヘキシルアミン等のシクロアルキル基とイミノ基を有するモノアミン類；
【０１２１】
例えば、Ｎ−メチルアニリン、Ｎ−メチル−ｏ−トルイジン、Ｎ−メチル−ｐ−トルイジン、Ｎ−メチル−ｐ−アニシジン、２’−（メチルアミノ）ビフェニル−２−オール、Ｎ−メチルジフェニルアミン、アドレナリン等の芳香環とイミノ基を有するモノアミン類；
【０１２２】
例えば、ジエチレントリアミン、スペルミジン、２，４，６−トリメチルトリアジン、１，４，７−トリアザシクロノナン、１，５，９−トリアザシクロドデセン等のアミノ基、またはイミノ基を有するトリアミン類が挙げられる。
【０１２３】
例えば、エチレンジアミン、１，２−ジアミノプロパン、１，３−ジアミノプロパン、１，４−ジアミノブタン、１，５−ジアミノペンタン、２，２−ジメチル−１，３−ジアミノプロパン、１，６−ジアミノヘキサン、１，８−ジアミノオクタン、１，１２−ジアミノドデカン、４，４’−メチレンビス（シクロヘキシルアミン）、４，４’−メチレンビス（２−メチルシクロヘキシルアミン）、ジアミノシクロヘキサン、イソホロンジアミン、フェニレンジアミン、２，４−ジアミノトルエン（別名：２，４−トルイレンジアミン）、１−メトキシ−２，４−ジアミノベンゼン（別名：２，４−ジアミノアニソール）、３，３’−ジクロロ−４，４’−ジアミノジフェニルメタン、ベンジジン、ジメチルベンジジン（別名：トリジン）、３，３’−ジメトキシベンジジン（別名：ｏ−ジアニシジン）、４，４’−ジアミノジフェニルメタン、４，４’−ジアミノ３，３’−ジメチルジフェニルメタン、４，４’−ジアミノジフェニルエーテル（別名：４，４’−オキシジアコリン）等のアミノ基を２個有するジアミン類；
【０１２４】
例えば、２−メチルアミノエチルアミン、２−エチルアミノエチルアミン、２−イソプロピルアミノエチルアミン、２−ブチルアミノエチルアミン、３−メチルアミノプロピルアミン、３−ブチルアミノプロピルアミン、３−ラウリルアミノプロピルアミン等のアミノ基とイミノ基の双方を有するジアミン類；
【０１２５】
例えば、Ｎ，Ｎ’−ジメチルエチレンジアミン、Ｎ，Ｎ’−ジ−ｔｅｒｔ−ブチルエチレンジアミン、４，４’−ビスメチルアミノジアミノジフェニルメタン、Ｎ，Ｎ’−ジフェニルエチレンジアミン（別名：１，２−ジアニリノエタン）、４，４’−ビス（ｓｅｃ−ブチルアミノ）ジフェニルメタン等のイミノ基を２個有するジアミン類；
【０１２６】
例えば、４，４’−ビピペリジン、ピペラジン、２−メチルピペラジン、２，５−ジメチルピペラジン、２，６−ジメチルピペラジン、３−アミノピロリジン、３−アミノピペリジン、４−アミノ−２，２，６，６，−テトラメチルピペリジン等のヘテロ環のイミノ基を有するジアミン類が挙げられる。
【０１２７】
また、ダイマー酸のカルボキシル基をアミノ基に転化したダイマージアミン、末端にアミノ基、またはイミノ基を有するデンドリマー、両末端にプロポキシアミンを有し、下記一般式（ＸＩＩ）で示されるポリオキシアルキレングリコールジアミン等も使用することができる。
【０１２８】
一般式（ＸＩＩ）
Ｈ２Ｎ−ＣＨ２−ＣＨ２−ＣＨ２−Ｏ−（ＣｐＨ２ｐ−Ｏ）ｑ−ＣＨ２−ＣＨ２−ＣＨ２−ＮＨ２
（式中、ｐは２〜４の任意の整数、ｑは２〜５０の任意の整数を示す。）
【０１２９】
また、上記、ジアミン類のうち、少なくとも１個がアミノ基であるジアミン類に、エチレン性不飽和化合物をマイケル付加させたジアミン（以下、マイケル付加アミンと称することもある）も使用することができる。
エチレン性不飽和化合物としては、例えば、（メタ）アクリル酸２−ヒドロキシエチル〔アクリル酸２−ヒドロキシエチルとメタクリル酸２−ヒドロキシエチルとを併せて「（メタ）アクリル酸２−ヒドロキシエチル」と表記する。以下同様。〕、（メタ）アクリル酸１−ヒドロキシプロピル、（メタ）アクリル酸２−ヒドロキシプロピル、（メタ）アクリル酸３−ヒドロキシプロピル、（メタ）アクリル酸１−ヒドロキシブチル、（メタ）アクリル酸２−ヒドロキシブチル、（メタ）アクリル酸３−ヒドロキシブチル、（メタ）アクリル酸４−ヒドロキシブチル、（メタ）アクリル酸６−ヒドロキシヘキシル、（メタ）アクリル酸８−ヒドロキシオクチル、シクロヘキサンジメタノールモノ（メタ）アクリル酸エステル、（メタ）アクリル酸１０−ヒドロキシデシル、（メタ）アクリル酸１２−ヒドロキシラウリル、（メタ）アクリル酸エチル−α−（ヒドロキシメチル）、単官能（メタ）アクリル酸グリセロール、あるいは（メタ）アクリル酸グリシジルラウリン酸エステル、（メタ）アクリル酸グリシジルオレイン酸エステル、（メタ）アクリル酸グリシジルステアリン酸エステル等の脂肪酸エステル系（メタ）アクリル酸エステル、あるいは、２−（アクリロイルオキシ）エチル６−ヒドロキシヘキサノネート等の前記水酸基含有エチレン性不飽和化合物に対してε−カプロラクトンを開環付加することにより得られる末端に水酸基を有する（メタ）アクリル酸エステルや、前記水酸基含有エチレン性不飽和化合物に対してエチレンオキサイド、プロピレンオキサイド、ブチレンオキサイドなどのアルキレンオキサイドを繰り返し付加したアルキレンオキサイド付加（メタ）アクリル酸エステル等の水酸基含有の脂肪族（メタ）アクリル酸エステル類；
【０１３０】
例えば、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸２−エチルヘキシル、（メタ）アクリル酸ヘプチル、（メタ）アクリル酸ヘキシル、（メタ）アクリル酸オクチル、（メタ）アクリル酸ノニル、（メタ）アクリル酸デシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸イコシル、（メタ）アクリル酸ヘンイコシル、（メタ）アクリル酸ドコシル等の炭素数１〜２２の（メタ）アクリル酸アルキルエステル類が挙げられる。
【０１３１】
その他、カルボキシル基、アミノ基、アミド基、アルコキシ基、カルボニル基、または芳香環やヘテロ環を有するアクリル酸エステル類や多数のアクリロイル基を有するアクリル酸エステル類も使用することができる。
【０１３２】
上記エチレン性不飽和化合物は、単独で、もしくは２種類以上を組み合わせて使用することができるが、特に後述する反応性化合物（Ｂ）との反応性や、感圧式接着剤の光学特性などの面からアクリル酸２−ヒドロキシエチル、あるいはアクリル酸４−ヒドロキシブチルを使用するのが好ましい。
【０１３３】
上記ジアミン類に付加させるエチレン性不飽和化合物の比率としては、マイケル付加アミン中に少なくとも２個のイミノ基が残存するように、ジアミン類が有するアミノ基１モルに対して、好ましくは０．１〜１．０モル、さらに好ましくは０．２〜１．０モルの割合でエチレン性不飽和化合物中のエチレン性不飽和基をマイケル反応させることが好ましい。この範囲であるとエチレン性不飽和化合物の側鎖アルキル基や水酸基の効果が得られやすく、また保存安定性も良好となる。
【０１３４】
アミン化合物（ａ３）はそれぞれ１種単独で用いても２種以上併用してもよいが、後述のポリウレタンウレア樹脂（Ａｙ）における、反応性化合物（Ｂ）との反応性や密度低減の点で芳香環を有しないことが好ましく、水酸基を有するモノアミン類やジアミン類、またはマイケル付加反応によって得られた水酸基を有するジアミン類を併用使用することがさらに好ましい。
【０１３５】
<<ポリウレタン樹脂（Ａｘ）とポリウレタンウレア樹脂（Ａｙ）>>
ポリウレタン樹脂（Ａ）は前記したように、構成する単量体単位として、ポリオール（ａ１）単位、及びポリイソシアネート（ａ２）単位を含有するポリウレタン樹脂（Ａｘ）と構成する単量体単位として、ポリオール（ａ１）単位、ポリイソシアネート（ａ２）単位、及びアミン化合物（ａ３）単位を含有するポリウレタンウレア樹脂（Ａｙ）に大別され、それぞれについて説明する。
【０１３６】
ポリウレタン樹脂（Ａｘ）において、感圧式接着剤を用いた接着層の透明性、微粘領域の接着力、または基材に対する濡れ広がり性等の面で、構成する単量体単位である、上記ポリオール（ａ１）は、単独または２種類以上を含有していることが可能であるが、２種類以上含有されていることが好ましい。ポリオール（ａ１）が２種類以上含有されている場合、少なくとも１種類は、ポリエーテルポリオール類（ａ１−２）であることが好ましい。ポリエーテルポリオール類（ａ１−２）は、ポリオール（ａ１）全量中、５〜１００重量％含有することが好ましく、１０〜１００重量％含有することが、より好ましく、３０〜８０重量％含有することが、さらに好ましい。
さらに、ポリオール（ａ１）として、水酸基を２個有するジオールと水酸基を３個以上有する多官能ポリオールとの双方が含有されていることが好ましい。これらによりポリウレタン樹脂（Ａｘ）の重量平均分子量（Ｍｗ）を調整し易くなり、凝集力の制御も可能となるため、粘着力および濡れ性をより向上できる。
特に、数平均分子量（Ｍｎ）が４００〜１５，０００であり、水酸基を３個以上有する多官能ポリオールを含有することにより、適度な凝集力と十分な柔軟性を付与することが可能となり、粘着力、濡れ広がり性、または再剥離性（リワーク性）のバランスを維持しやすくなる。
【０１３７】
構成する単量体単位である、上記ポリイソシアネート（ａ２）は、脂肪族ポリイソシアネート類、脂環族ポリイソシアネート類、または芳香族ポリイソシアネート類を単独または２種類以上を含有していることが可能であるが、上記したように、芳香環を有しない、無黄変型、または難黄変型のＨＤＩ、ＩＰＤＩ、または水添ＭＤＩなどの芳香環を有しないジイシソアネートを用いると柔軟性、耐候性、または接着性の点から好ましい。
【０１３８】
ポリウレタンウレア樹脂（Ａｙ）において、感圧式接着剤を用いた接着層の透明性、微粘領域の接着力、または基材に対する濡れ広がり性等の面で、上記ポリオール（ａ１）は、単独または２種類以上を含有していることが可能であるが、ポリウレタン樹脂（Ａｘ）と同様、少なくとも１種類は、ポリエーテルポリオール類（ａ１−２）であることが好ましい。ポリエーテルポリオール類（ａ１−２）は、ポリオール（ａ１）全量中、５〜１００重量％含有することが好ましく、１０〜１００重量％含有することが、より好ましい。
さらに、ポリオール（ａ１）としては、芳香環を有しないジオールであることが好ましい。このようなポリウレタンウレア樹脂（Ａｙ）を感圧式接着剤として用いた場合には、微粘領域の接着性を維持しつつ、良好な濡れ広がり性を示すことが可能となる。
【０１３９】
構成する単量体単位である、上記アミン化合物（ａ３）は、感圧式接着剤にウレア結合の導入に伴う耐久性維持と、芳香環を有しないことによる柔軟性確保との双方の両立が可能となる。特に、上記のジアミン類とエチレン性不飽和化合物とのマイケル付加反応で生成されたマイケル付加アミンを、少なくとも含有することが好ましく、さらに水酸基を有するマイケル付加アミンであることがより好ましい。
【０１４０】
ポリウレタン系樹脂（Ａ）は、上記のポリオール（ａ１）、及びポリイソシアネート（ａ２）を重合して得られた樹脂であり、ポリウレタン樹脂（Ａ）の重量平均分子量（Ｍｗ）は、ポリウレタン系樹脂（Ａ）を使用して感圧式接着剤とした場合、感圧式接着剤の塗工適性、及び粘着性と塗膜の凝集力を両立するため、５０，０００〜５００，０００であることが好ましく、ポリウレタン樹脂（Ａｘ）は、８０，０００〜４００，０００であることがより好ましく、ポリウレタンウレア樹脂（Ａｙ）は、６０，０００〜３００，０００であることがより好ましい。Ｍｗが５０，０００未満であるとポリウレタン系樹脂（Ａ）の凝集力が不足し、感圧式接着剤として用いた場合、浮き・剥がれが発生し易くなる。一方、５００，０００を超えると、ポリウレタン系樹脂（Ａ）の粘度が高くなるため、感圧式接着剤の塗工性が悪化してしまう恐れがある。Ｍｗが上記の範囲にあることで凝集力などがより向上するため、浮き・剥がれがより抑制でき、濡れ広がり性もより向上する。なお、上記重量平均分子量及び数平均分子量は、ゲルパーミエーションクロマトグラフィー（ＧＰＣ）法により測定したポリスチレン換算の値である。ＧＰＣの測定法の詳細は、実施例に記載する。
【０１４１】
また、ポリウレタン系樹脂（Ａ）の溶液粘度は特に制限はなく、樹脂の用途により選択されるが、好ましくは、不揮発分濃度５０重量％で３，０００〜２５，０００ｍＰａ・ｓ（２５℃）である。粘度がこの範囲であると、十分な凝集力を維持しつつ、塗加工性も良好となるため、好ましい。
【０１４２】
ポリウレタン系樹脂（Ａ）のうち、ポリウレタン樹脂（Ａｘ）を構成する単量体単位である、上記ポリオール（ａ１）、及びポリイソシネート（ａ２）において、ポリウレタン樹脂を構成する全単量体中、ポリオール（ａ１）８０〜９９．９重量％、及びポリイソシアネート（ａ２）０．１〜２０重量％を含有する単量体混合物として含有されていることが好ましい。より好ましくは、ポリオール（ａ１）８５〜９９．５重量％、及びポリイソシアネート（ａ２）０．５〜１５重量％の範囲で含有されていることである。
【０１４３】
また、ポリウレタン系樹脂（Ａ）のうち、ポリウレタンウレア樹脂（Ａｙ）を構成する単量体単位である、上記ポリオール（ａ１）、ポリイソシネート（ａ２）及びアミン化合物（ａ３）において、ポリウレタンウレア樹脂を構成する全単量体中、ポリオール（ａ１）６２〜９４．８重量％、ポリイソシアネート（ａ２）５〜２８重量％、及びアミノ化合物（ａ３）０．２〜１０重量％を含有する単量体混合物として含有されていることが好ましい。より好ましくは、ポリオール（ａ１）６８〜９３．６重量％、ポリイソシアネート（ａ２）６〜２６重量％、及びアミノ化合物（ａ３）０．４〜６重量％の範囲で含有されていることである。
【０１４４】
ポリウレタン樹脂（Ａｘ）、またはポリウレタンウレア樹脂（Ａｙ）において、ポリオール（ａ１）、ポリイソシアネート（ａ２）、及びアミン化合物（ａ３）が上記の範囲にあると、塗工に適した粘度を維持するため、塗加工時の取り扱いに優れたポリウレタン系樹脂（Ａ）となる。また、このポリウレタン系樹脂（Ａ）を感圧式接着剤として使用した場合には、適度な凝集力と十分な柔軟性を付与することが可能となるため、作成した接着フィルムを基材（ガラス板等の被着体）に貼着した際に、濡れ広がり性や再剥離性（リワーク性）に優れるとともに、貼着経時後、高温高湿等の過酷な条件下でも、接着信頼性に優れ、表面保護フィルムへの適用が可能となる。
【０１４５】
＜水酸基と反応し得る官能基を有する反応性化合物（Ｂ）＞
次に、水酸基と反応し得る官能基を有する反応性化合物（Ｂ）について説明する。
水酸基と反応し得る官能基を有する反応性化合物（Ｂ）は、上記ポリウレタン系樹脂（Ａ）１００重量部に対し、反応性化合物（Ｂ）を０．１〜５０重量部含有することを特徴とする。より好ましくは、１〜３５重量部の範囲である。反応性化合物（Ｂ）がこの範囲であると、ポリウレタン系樹脂（Ａ）に含有されている水酸基と効果的な架橋反応が施されるため、耐熱性や耐湿熱性が向上するだけでなく、過酷な環境下での塗膜の浮き、剥がれ、あるいは発泡を抑えることができ、表面保護フィルムへの適用が可能となる。
【０１４６】
また、前記ポリウレタン系樹脂（Ａ）は水酸基を有しているため、反応性化合物（Ｂ）中の水酸基と反応し得る反応性官能基としては、イソシアネート基、アルコキシシリル基、メチロール基等が挙げられる。反応性化合物（Ｂ）としては、例えば、ポリイソシアネート（ｂ１）、シラン化合物（ｂ２）、メチロールメラミン系化合物（ｂ３）などが挙げられるが、これらの中でも架橋性を付与るために、ポリウレタン系樹脂（Ａ）の水酸基と反応し得る官能基を分子内に２個以上有する化合物が好ましく用いられる。
特にポリイソシアネート（ｂ１）は、架橋反応後の接着性や被覆層への密着性に優れていることから好ましく用いられる。
【０１４７】
ポリイソシアネート（ｂ１）としては、イソシアネート基を分子内に複数有する化合物であればよく、特に限定されるものではないが、脂肪族ポリイソシアネート類、脂環族ポリイソシアネート類、または芳香族ポリイソシアネート類に分類できる。なお、脂肪族ポリイソシアネート類、脂環族ポリイソシアネート類、または芳香族ポリイソシアネート類については、上記ポリイソシアネート（ａ２）に示した脂肪族ポリイソシアネート類、脂環族ポリイソシアネート類、または芳香族ポリイソシアネート類と同等の化合物が使用できる。
【０１４８】
また、ポリイソシアネート（ｂ１）成分の一部として、上記、各種ポリイソシアネート類の２−メチルペンタン−２，４−ジオールやトリメチロールプロパン等のポリオールとのアダクト体、イソシアヌレート環を有する３量体等も使用することができる。ポリフェニルメタンポリイソシアネート（別名：ＰＡＰＩ）、及びこれらのポリイソシアネート変性物等も使用し得る。なおポリイソシアネート変性物としては、カルボジイミド基、ウレトジオン基、ウレトンイミン基、水と反応したビュレット基、イソシアヌレート基のいずれかの基、又はこれらの基の２種以上を有する変性物を使用できる。ポリオールとジイソシアネートとの反応生成物も少なくとも２個のイソシアネート基を有する化合物として使用することができる。また、ポリイソシアネート（ａ２）は、ブロック化剤を用いて、イソシアネート基をブロックした、ブロックイソシアネートも使用することもできる。
【０１４９】
ポリイソシアネート（ｂ１）を使用する場合、ポリウレタン系樹脂（Ａ）の水酸基とイソシアネート基との反応促進のため、必要に応じて公知の触媒を使用することができる。例えば３級アミン系化合物、有機金属系化合物等が挙げられ、単独で使用してもよく、複数を使用することもできる。
【０１５０】
３級アミン系化合物としては、トリエチルアミン、トリエチレンジアミン、Ｎ，Ｎ−ジメチルベンジルアミン、Ｎ−メチルモルホリン、ジアザビシクロウンデセン（別名：ＤＢＵ）等が挙げられ、１種単独で使用してもよく、併用することもできる。
【０１５１】
有機金属系化合物としては、錫系化合物、または非錫系化合物を挙げることができる。
錫系化合物としては、例えば、ジブチル錫ジクロライド、ジブチル錫オキサイド、ジブチル錫ジブロマイド、ジブチル錫ジマレエート、ジブチル錫ジラウレート（別名：ＤＢＴＤＬ）、ジブチル錫ジアセテート、ジブチル錫スルファイド、トリブチル錫スルファイド、トリブチル錫オキサイド、トリブチル錫アセテート、トリエチル錫エトキサイド、トリブチル錫エトキサイド、ジオクチル錫オキサイド、トリブチル錫クロライド、トリブチル錫トリクロロアセテート、２−エチルヘキサン酸錫等が挙げられる。
非錫系化合物としては、例えば、ジブチルチタニウムジクロライド、テトラブチルチタネート、ブトキシチタニウムトリクロライドなどのチタン系、オレイン酸鉛、２−エチルヘキサン酸鉛、安息香酸鉛、ナフテン酸鉛などの鉛系、２−エチルヘキサン酸鉄、鉄２，４−ペンタジオネートなどの鉄系、安息香酸コバルト、２−エチルヘキサン酸コバルトなどのコバルト系、ナフテン酸亜鉛、２−エチルヘキサン酸亜鉛などの亜鉛系、ナフテン酸ジルコニウムなどが挙げられる。
【０１５２】
上記触媒の中で、ジアザビシクロウンデセン（別名：ＤＢＵ）、ジブチル錫ジラウレート（別名：ＤＢＴＤＬ）、２−エチルヘキサン酸錫等が反応性や衛生性の点で好ましい。
【０１５３】
ポリイソシアネート（ｂ１）としては、特に、架橋反応性の点で、ＨＤＩ、ＴＤＩ、ＭＤＩ、ＩＰＤＩ等のジイソシアネートのトリメチロールプロパンとのアダクト体、水と反応したビュレット体、イソシアヌレート環を形成した３量体が好ましく使用されるが、微粘領域での接着力の維持や密度低減の点で、芳香環を有しないＨＤＩやＩＰＤＩのトリメチロールプロパンとのアダクト体、水と反応したビュレット体、イソシアヌレート環を形成した３量体が、特に好ましい。
【０１５４】
シラン化合物（ｂ２）としては、公知のシラン化合物を用いることができ、例えば、アルキル系アルコキシシラン、アリール系アルコキシシラン、カルバメート系アルコキシシラン、ビニル系アルコキシシラン、ハロゲン系アルコキシシラン、（メタ）アクリロイル系アルコキシシラン、メルカプト系アルコキシシラン、イミダゾール系アルコキシシラン、イソシアネート系アルコキシシラン、エポキシ系アルコキシシラン、アミノ系アルコキシシラン等のアルコキシル基を有するアルコキシシラン類が挙げられる。
【０１５５】
例えば、テトラメトキシシラン、テトラエトキシシラン、テトライソプロポキシシラン、メチルトリメトキシシラン、メチルトリエトキシシラン、メチルトリイソプロポキシシラン、メチルトリアセトキシシラン、メチルトリス（メトキシエトキシ） シラン、メチルトリス（メトキシプロポキシ）シラン、エチルトリメトキシシラン、エチルトリエトキシシラン、エチルトリイソプロポキシシラン、プロピルトリメトキシシラン、プロピルトリエトキシシラン、プロピルトリイソプロポキシシラン、ブチルトリメトキシシラン、ブチルトリエトキシシラン、ヘキシルトリメトキシシラン、ヘキシルトリエトキシシラン、オクチルトリメトキシシラン、オクチルトリエトキシシラン、デシルトリメトキシシラン、デシルトリエトキシシラン、シクロヘキシルトリメトキシシラン、シクロヘキシルトリエトキシシラン、ジメチルジメトキシシラン、ジメチルジエトキシシラン、ジメチルジイソプロポキシシラン、ジメチルジアセトキシシラン、ジメチルビス（メトキシエトキシ）シラン、ジメチルビス（メトキシプロポキシ）シラン、ジエチルジメトキシシラン、ジエチルジエトキシシラン、ジエチルジイソプロポキシシラン、ジエチルジアセトキシシラン、メチルエチルジメトキシシラン、メチルエチルジエトキシシラン、メチルエチルジイソプロポキシシラン、メチルエチルジアセトキシシラン、メチルプロピルジメトキシシラン、メチルプロピルジエトキシシラン、メチルプロピルジイソプロポキシシラン、メチルプロピルジアセトキシシラン、等のアルキル系アルコキシシラン類；
【０１５６】
例えば、フェニルトリメトキシシラン、フェニルトリエトキシシラン、フェニルトリイソプロポキシシラン、フェニルトリアセトキシシラン、トリルトリメトキシシラン、トリルトリエトキシシラン、ジフェニルジメトキシシラン、ジフェニルジエトキシシラン、ジフェニルジイソプロポキシシラン、ジフェニルジアセトキシシラン、メチルフェニルジメトキシシラン、メチルフェニルジエトキシシラン、メチルフェニルジイソプロポキシシラン、メチルフェニルジアセトキシシラン等のアリール系アルコキシシラン類；
【０１５７】
例えば（３−カルバメートエチル）プロピルトリエトキシシラン、（３−カルバメートエチル）プロピルトリメトキシシラン、（３−カルバメートエチル）プロピルトリプロポキシシラン、（３−カルバメートプロピル）プロピルトリエトキシシラン、（３−カルバメートプロピル）プロピルトリメトキシシラン、（３−カルバメートプロピル）プロピルトリプロポキシシラン、（３−カルバメートブチル）プロピルトリエトキシシラン、（３−カルバメートブチル）プロピルトリメトキシシラン、（３−カルバメートブチル）プロピルトリプロポキシシラン、（３−カルバメートブチル）ブチルトリプロポキシシラン、（３−カルバメートブチル）プロピルメチルジエトキシシラン、（３−カルバメートペンチル）プロピルトリエトキシシラン、（３−カルバメートヘキシル）プロピルトリエトキシシラン、（３−カルバメートオクチル）ペンチルトリブトキシシラン、（３−カルバメートエチル）プロピルシリルトリクロライド、（３−カルバメートエチル）プロピルトリメチルシラン、（３−カルバメートエチル）プロピルジメチルシラン、３−カルバメートエチル）プロピルトリブチルシラン、（３−カルバメートエチル）エチル-ｐ-キシレントリエトキシシラン、（３−カルバメートエチル）-ｐ-フェニレントリエトキシシラン等のカルバメート系アルコキシシラン類；
【０１５８】
例えば、ビニルトリメトキシシラン、ビニルトリエトキシシラン、ビニルトリイソプロポキシシラン、ビニルトリアセトキシシラン、ビニルトリス（メトキシエトキシ）シラン、ビニルトリス（メトキシプロポキシ） シラン、アリルトリメトキシシラン、アリルトリエトキシシラン、ジビニルジメトキシシラン、ジビニルジエトキシシラン、ジビニルジイソプロポキシシラン、ジビニルジアセトキシシラン、メチルビニルジメトキシシラン、メチルビニルジエトキシシラン、メチルビニルジイソプロポキシシラン、メチルビニルジアセトキシシラン、ジアリルジメトキシシラン、ジアリルジエトキシシラン、ジアリルジイソプロポキシシラン、メチルアリルジメトキシシラン、メチルアリルジエトキシシラン、メチルアリルジイソプロポキシシラン、メチルアリルジアセトキシシラン等のビニル系及びアリル系アルコキシシラン類；
【０１５９】
例えば、クロロメチルトリメトキシシラン、クロロメチルトリエトキシシラン、γ−クロロプロピルトリメトキシシラン、γ−クロロプロピルトリエトキシシラン、３−クロロプロピルメチルジエトキシシラン、３，３，３−トリフルオロプロピルトリメトキシシラン、３，３，３−トリフルオロプロピルトリエトキシシラン、γ−クロロプロピルメチルジメトキシシラン、γ−クロロプロピルメチルジエトキシシラン、３，３，３− トリフルオロプロピルメチルジメトキシシラン等のハロゲン系アルコキシシラン類；
【０１６０】
例えば、３−メタクリロキシプロピルトリメトキシシラン、γ−メタクリロキシプロピルメチルジメトキシシラン、３−アクリロキシプロピルトリメトキシシラン、γ−メタクリロキシプロピルメチルジメトキシシラン、γ−メタクリロキシプロピルメチルジエトキシシラン、γ− アクリロキシプロピルメチルジメトキシシラン等の（メタ）アクリロイル系アルコキシシラン類；
【０１６１】
例えば、３−メルカプトプロピルトリメトキシラン、３−メルカプトプロピルトリエトキシシラン、γ−メルカプトプロピルメチルジエトキシシラン等のメルカプト系アルコキシシラン類；
【０１６２】
例えば、３−（２−イミダゾリン−１−イル）プロピルトリメトキシシラン、３−（２−イミダゾリン−１−イル）プロピルトリエトキシシラン等のイミダゾール系アルコキシシラン類；
【０１６３】
例えば、３−イソシアネートプロピルトリメトキシシラン、３−イソシアネートプロピルトリエトキシシラン、３−イソシアネートプロピルトリプロポキシシラン等のイソシアネート系アルコキシシラン類； 
【０１６４】
例えば、３−グリシドキシプロピルトリメトキシシラン、３−グリシドキシプロピルメチルジメトキシシラン、３−グリシドキシプロピルトリエトキシシラン、２−（３，４−エポキシシクロヘキシル）エチルトリエトキシシラン、２−（３，４−エポキシシクロヘキシル）エチルトリメトキシシラン、３−グリシドキシプロピルメチルジエトキシシラン、２−（３，４−エポキシシクロヘキシル）エチルメチルジエトキシシラン等のエポキシ系アルコキシシラン類；
【０１６５】
例えば、３−アミノプロピルトリメトキシシラン、３−アミノプロピルトリエトキシシラン、３−アミノプロピルメチルジメトキシシラン、３−アミノプロピルメチルジエトキシシラン、３−アミノプロピルエチルジエトキシシラン、３−アミノプロピルジメチルエトキシシラン、Ｎ−（２−アミノメチル）３−アミノプロピルトリメトキシシラン、Ｎ−（２−アミノエチル）３−アミノプロピルトリメトキシシラン、３−（２−アミノエチルアミノプロピル）トリメトキシシラン、Ｎ−（２−アミノエチル）３−アミノプロピルメチルジメトキシシラン、２−アミノエチルアミノメチルトリメトキシシラン、３−［２−（２−アミノエチルアミノエチルアミノ）プロピル］トリメトキシシラン、メチルトリス（２−アミノエトキシ）シラン、ブチルアミノメチルトリメトキシシラン、２−（２−アミノエチルチオエチル）トリメチルシラン、２−（２−アミノエチルチオエチル）メチルジエトキシシラン、３−アリルアミノプロピルトリメトキシシラン、３−シクロヘキシルアミノプロピルトリメトキシシラン、２−シクロヘキシルアミノエチルチオメチルトリメトキシシラン、３−（Ｎ−フェニル）アミノプロピルトリメトキシシラン、３−フェニルアミノプロピルトリメトキシシラン、Ｎ−［２−（ビニルベンジルアミノ）エチル ］−３−アミノプロピルトリメトキシシラン、２−（２−アミノエチルチオエチル）トリエトキシシラン、３−ピペラジノプロピルメチルジメトキシシラン、３−ピペラジノプロピルトリメトキシシラン、３−ウレイドプロピルトリエトキシシラン等のアミノ系アルコキシシラン類等が挙げられる。
【０１６６】
また、該シラン化合物（ｂ２）としては市販製品を用いることも可能であるし、２種以上のシラン混合物を加水分解・縮合してオリゴマー化したオリゴマー系シランを使用する事もできる。該シラン化合物（ｂ２）は単独で使用しても良く、または２種類以上を併用してもよいが、基材に対する濡れ広がり性の点で、芳香環を有しないシラン化合物が好ましい。また、ポリウレタン系樹脂（Ａ）に含有されている水酸基との縮合反応や基材表面への密着性向上の点で、メチルトリメトキシシラン、メチルトリエトキシシラン、エチルトリメトキシシラン、エチルトリエトキシシラン等のアルキル系アルコキシシラン類、３−メルカプトプロピルトリメトキシラン、３−メルカプトプロピルトリエトキシシラン等のメルカプト系アルコキシシラン類、３−グリシドキシプロピルトリメトキシシラン、３−グリシドキシプロピルトリエトキシシラン、２−（３，４−エポキシシクロヘキシル）エチルトリメトキシシラン等のエポキシ系アルコキシシラン類、３−（２−イミダゾリン−１−イル）プロピルトリエトキシシラン等のイミダゾール系アルコキシシラン類、３−アミノプロピルトリメトキシシラン、３−アミノプロピルトリエトキシシラン、３−アミノプロピルメチルジメトキシシラン、３−アミノプロピルメチルジエトキシシラン、３−アミノプロピルエチルジエトキシシラン、３−アミノプロピルジメチルエトキシシラン、２−シクロヘキシルアミノエチルチオメチルトリメトキシシラン、トリメチルシリルジメチルアミン等のアミノ系アルコキシシラン類、３−イソシアネートプロピルトリエトキシシラン等のイソシアネート系アルコキシシラン類が好ましく使用される。
【０１６７】
メチロールメラミン系化合物（ｂ３）としては、メラミンとホルムアルデヒドを縮合して得られるメチロールメラミン誘導体、およびこれらに、メチルアルコール、エチルアルコール、またはイソプロピルアルコール等の低級アルコール等を反応させてエーテル化した化合物が挙げられ、例えば、モノメチロールメラミン、ジメチロールメラミン、トリメチロールメラミン（別名：セアリシン）、テトラメチロールメラミン、ペンタメチロールメラミン、ペンタメトキシメチロールメラミン、ヘキサメチロールメラミン、ヘキサメトキシメチロールメラミン、ヘキサエトキシメチルメラミン、ヘキサキス−（メトキシメチル）メラミン、Ｎ，Ｎ’，Ｎ”−トリメチル−Ｎ，Ｎ’，Ｎ”−トリメチロールメラミン、Ｎ，Ｎ’，Ｎ”−トリメチロールメラミン、Ｎ，Ｎ’，Ｎ”−トリブチル−Ｎ，Ｎ’，Ｎ”−トリメチロールメラミン、（ヒドロキシメチル）ペンタキス（メトキシメチル）メラミン、ヘキサメチロールメラミンペンタメチルエーテル等が挙げられる。
【０１６８】
該メチロールメラミン系化合物（ｂ３）は、単独で使用しても良く、または２種類以上を併用してもよい。特に、ポリウレタン系樹脂（Ａ）に含有されている水酸基との縮合反応や基材表面への密着性向上の点で、ペンタメトキシメチロールメラミン、ヘキサメトキシメチルメラミンが好ましく使用される。
【０１６９】
水酸基と反応し得る官能基を有する反応性化合物（Ｂ）としては、前記したように、ポリイソシアネート（ｂ１）、シラン化合物（ｂ２）、メチロールメラミン系化合物（ｂ３）などが使用されるが、架橋反応後の接着性や被覆層への密着性に優れていることに加え、密度の制御による柔軟性の維持や濡れ広がり性の維持の点で、芳香環を有しないポリイソシアネート（ｂ１）が好ましく使用される。
【０１７０】
反応性化合物（Ｂ）は、ポリウレタン系樹脂（Ａ）１００重量部に対して、０．１〜５０重量部含有することが好ましく、０．１〜３５重量部含有することがより好ましい。
反応性化合物（Ｂ）の含有量が上記の範囲であると、十分な凝集力を保ちつつ、微粘領域での接着性が優れるだけでなく、濡れ広がり性や再剥離性とのバランスが良好となる。また、過酷な条件下における耐熱性や耐湿熱性等の耐久性も確保することが可能となるため、光学部材用途に好ましく使用することができる。特に表面保護フィルムとして、十分な性能を発現することが可能となる。
【０１７１】
＜一般式（Ｉ）〜一般式（Ｘ）で表される化合物からなる群より選ばれる１種以上の化合物（Ｃ）＞
次に、化合物（Ｃ）について説明する。
一般式（Ｉ）〜一般式（Ｘ）で表される化合物からなる群より選ばれる１種以上の化合物（Ｃ）は、紫外線遮蔽性能を有する化合物であり、極大吸収波長が３２０ｎｍ以上４２０ｎｍ以下、半値幅が５５ｎｍ以下、及び極大吸収波長におけるモル吸光係数が２０，０００〜５０，０００の範囲である特徴を有する。好ましくは、半値幅が４０ｎｍ以下であり、極大吸収波長が３６０ｎｍ以上４１０ｎｍ以下である。半値幅の上限は特にないが１００ｎｍ以下であることが実際的である。この好適な極大吸収波長を有する化合物（Ｃ）を後述の紫外線遮蔽剤、酸化防止剤、光安定剤、または蛍光増白剤のいずれか１種の材料と組み合わせて使用すると、着色の危険性が少なく、かつ２９０ｎｍ〜４１０ｎｍの領域を漏れなく遮蔽することが可能となる。特に一般式（ＩＩ）〜一般式（ＶＩＩ）で示される化合物は、波長３２０〜３８０ｎｍ近辺の吸収が弱いため、後述の紫外線遮蔽剤（ｄ１）を併用使用することが好ましい。
【０１７２】
また、極大吸収波長におけるモル吸光係数が３０，０００〜５０，０００の範囲であることがさらに好ましく、４０，０００〜５０，０００の範囲であることがより好ましい。モル吸光係数が２０，０００以上であると、化合物（Ｃ）の質量当たりの吸収効率が良好となり、少量で紫外線領域を完全に吸収することが可能となるため、作業効率の低下やブリードアウトの危険性を抑制することができる。また、モル吸光係数が５０，０００未満であると、半値幅が狭くなることによる着色の危険性を下げることが可能となる。
なお、モル吸光係数については、例えば日本化学会編「新版実験化学講座９  分析化学［ＩＩ］」（丸善、１９７７年）２４４ページなどに記載されている定義を用いたものであり、上記した極大吸収波長および半値幅を求める際に合わせて求めることができる。 
【０１７３】
化合物（Ｃ）としては、上記の条件を満たすものであればいずれの構造であってもよいが、４００ｎｍ付近の紫外線遮蔽性能を示す構造として知られているのは、トリアジン系、ベンゾトリアゾール系、ベンゾフェノン系、ベンゾオキサジノン系、ベンジリデンヒダントイン系、ジフェニルβジケトン系、ピロリジンシアナミド系、オキサゾリンシアナミド系、アクリドン系、キサントン系、チオキサントン系などが挙げられる。中でも好ましくは、半値幅の比較的小さく、長波紫外線吸収能に優れる、ジフェニルβジケトン系、ピロリジンシアナミド系、オキサゾリジンシアナミド系、アクリドン系、キサントン系、チオキサントン系、ベンゾフェノン系、ベンゾオキサジノン系、ベンジリデンヒダントイン系があげられる。
これらの構造のうち、下記一般式（Ｉ）〜一般式（Ｘ）で表される化合物であることが極大吸収波長、半値幅の小ささの点から特に好ましい。以下、下記一般式（Ｉ）〜一般式（Ｘ）で表される化合物について説明する。尚、一般式（Ｉ）〜一般式（Ｘ）で表される化合物は、以下に示す具体例に限定されるものではなく、１種だけを用いてもよいし、複数種を併用してもよい。
【０１７４】
下記一般式（Ｉ）〜一般式（Ｘ）で表される化合物からなる群より選ばれる１種以上の化合物（Ｃ）としては、その構造が一般式（Ｉ）で示されるジフェニルβジケトン誘導体、一般式（ＩＩ）、または一般式（ＩＩＩ）で示されるピロリジンシアナミド誘導体、一般式（ＩＶ）で示されるオキサゾリジンシアナミド誘導体、一般式（Ｖ）、一般式（ＶＩ）及び一般式（ＶＩＩ）で示されるキサントン誘導体、一般式（ＶＩＩＩ）で示されるアミノヒドロキシベンゾイル安息香酸誘導体、一般式（ＩＸ）で示されるベンゾオキサジノン誘導体、及び一般式（Ｘ）で示されるベンジリデンヒダントイン誘導体であり、日光の２９０〜４２０ｎｍの波長を遮蔽できる紫外線遮蔽能を有する化合物である。
【０１７５】
一般式（Ｉ）に示されるジフェニルβジケトン誘導体は、３３０〜４００ｎｍの範囲の吸光係数が最大値となるような特徴を持つ化合物である。以下、一般式（Ｉ）で表されるジフェニルβジケトン誘導体の具体例を以下に列挙する。尚、《》内に示す原子または基は、各一般式中の記号に対応する原子または基であることを表す。
【０１７６】
ジフェニル−１，３−プロパンジオン《Ｒ１＝Ｒ２＝Ｒ３＝Ｒ４＝Ｒ５＝Ｒ６＝Ｒ７＝Ｒ８＝Ｒ９＝Ｒ１０＝Ｈ》、
１−（ｏ−メチルフェニル）−３−フェニル−１，３−プロパンジオン《Ｒ１＝ＣＨ3、Ｒ２＝Ｒ３＝Ｒ４＝Ｒ５＝Ｒ６＝Ｒ７＝Ｒ８＝Ｒ９＝Ｒ１０＝Ｈ》、
ジ−（ｏ−メチルフェニル）−１，３−プロパンジオン《Ｒ１＝Ｒ６＝ＣＨ３、Ｒ２＝Ｒ３＝Ｒ４＝Ｒ５＝Ｒ７＝Ｒ８＝Ｒ９＝Ｒ１０＝Ｈ》、
１−（ｐ−ｉｓｏ−プロピルフェニル）−３−フェニル−１，３−プロパンジオン《Ｒ３＝ＣＨ（ＣＨ３）２、Ｒ１＝Ｒ２＝Ｒ４＝Ｒ５＝Ｒ６＝Ｒ７＝Ｒ８＝Ｒ９＝Ｒ１０＝Ｈ》、
１−（ｐ−ｉｓｏ−プロピルフェニル）−３−（ｐ−メトキシフェニル）−１，３−プロパンジオン《Ｒ３＝ＣＨ（ＣＨ３）２、Ｒ８＝ＯＣＨ３、Ｒ１＝Ｒ２＝Ｒ４＝Ｒ５＝Ｒ６＝Ｒ７＝Ｒ９＝Ｒ１０＝Ｈ》、
１−（ｐ−ｔｅｒｔ−ブチルフェニル）−３−（ｐ−メトキシフェニル）−１，３−プロパンジオン《Ｒ３＝Ｃ（ＣＨ３）３、Ｒ８＝ＯＣＨ３、Ｒ１＝Ｒ２＝Ｒ４＝Ｒ５＝Ｒ６＝Ｒ７＝Ｒ９＝Ｒ１０＝Ｈ》、
１，３−ビス（３，５−ジメトキシフェニル）−１，３−プロパンジオン《Ｒ２＝Ｒ４＝Ｒ７＝Ｒ９＝ＯＣＨ３、Ｒ１＝Ｒ３＝Ｒ５＝Ｒ６＝Ｒ８＝Ｒ１０＝Ｈ》、
１−（ｐ−ｉｓｏ−プロピルフェニル）−３−（ｐ−（２’−エチルヘキシルオキシ）フェニル）−１，３−プロパンジオン《Ｒ３＝ＣＨ（ＣＨ３）２、Ｒ８＝ＯＣＨ２ＣＨ（Ｃ２Ｈ５）Ｃ４Ｈ９、Ｒ１＝Ｒ２＝Ｒ４＝Ｒ５＝Ｒ６＝Ｒ７＝Ｒ９＝Ｒ１０＝Ｈ》、
１−（ｐ−ｉｓｏ−プロピルフェニル）−３−（ｐ−ヒドロキシフェニル）−１，３−プロパンジオン《Ｒ３＝ＣＨ（ＣＨ３）２、Ｒ８＝ＯＨ、Ｒ１＝Ｒ２＝Ｒ４＝Ｒ５＝Ｒ６＝Ｒ７＝Ｒ９＝Ｒ１０＝Ｈ》、
【０１７７】
１−（ｏ，ｐ−ジメチルフェニル）−３−フェニル−１，３−プロパンジオン《Ｒ１＝Ｒ３＝ＣＨ３、Ｒ２＝Ｒ４＝Ｒ５＝Ｒ６＝Ｒ７＝Ｒ８＝Ｒ９＝Ｒ１０＝Ｈ》、
１−（５−イソプロピル−２−メチルフェニル）−３−（４−メトキシフェニル）−１，３−プロパンジオン《Ｒ１＝ＣＨ３、Ｒ２＝ＣＨ（ＣＨ３）２、Ｒ３＝Ｒ４＝Ｒ５＝Ｒ６＝Ｒ７＝Ｒ８＝Ｒ９＝Ｒ１０＝Ｈ》、
１−［（１，１’：３’，１’’−ターフェニル）−５’−イル］−３−（４−メトキシフェニル）−１，３−プロパンジオン《Ｒ２＝Ｒ４＝Ｃ６Ｈ５、Ｒ８＝ＯＣＨ（ＣＨ３）２、Ｒ１＝Ｒ３＝Ｒ５＝Ｒ６＝Ｒ７＝Ｒ９＝Ｒ１０＝Ｈ》、
１−（４−ｔｅｒｔ−ブチル）−２，６−ジメチルフェニル−３−（４−メトキシフェニル）−１，３−プロパンジオン《Ｒ３＝Ｃ（ＣＨ３）３、Ｒ１＝Ｒ５＝ＣＨ３、Ｒ８＝ＯＣＨ（ＣＨ３）２、Ｒ２＝Ｒ４＝Ｒ６＝Ｒ７＝Ｒ９＝Ｒ１０＝Ｈ》、
１−（ｐ−ｔｅｒｔ−ブチルフェニル）−３−（ｐ−ｉｓｏ−プロポキシフェニル）−１，３−プロパンジオン《Ｒ３＝Ｃ（ＣＨ３）３、Ｒ８＝ＯＣＨ（ＣＨ３）２、Ｒ１＝Ｒ２＝Ｒ４＝Ｒ５＝Ｒ６＝Ｒ７＝Ｒ９＝Ｒ１０＝Ｈ》、
１−（ｐ−ｔｅｒｔ−ブチルフェニル）−３−｛ｐ−（２’−エチルヘキシルオキシ）フェニル｝−１，３−プロパンジオン《Ｒ３＝Ｃ（ＣＨ３）３、Ｒ８＝ＯＣＨ２ＣＨ（Ｃ２Ｈ５）Ｃ４Ｈ９、Ｒ１＝Ｒ２＝Ｒ４＝Ｒ５＝Ｒ６＝Ｒ７＝Ｒ９＝Ｒ１０＝Ｈ》、
１−（ｐ−ｔｅｒｔ−ブチルフェニル）−３−（ｐ−シクロヘキシルフェニル）−１，３−プロパンジオン《Ｒ３＝Ｃ（ＣＨ３）３、Ｒ８＝Ｃ６Ｈ１１、Ｒ１＝Ｒ２＝Ｒ４＝Ｒ５＝Ｒ６＝Ｒ７＝Ｒ９＝Ｒ１０＝Ｈ》、
１−（ｐ−ｔｅｒｔ−ブチルフェニル）−３−（ｐ−ヒドロキシフェニル）−１，３−プロパンジオン《Ｒ３＝Ｃ（ＣＨ３）３、Ｒ８＝ＯＨ、Ｒ１＝Ｒ２＝Ｒ４＝Ｒ５＝Ｒ６＝Ｒ７＝Ｒ９＝Ｒ１０＝Ｈ》、
【０１７８】
１−（ｐ−ｔｅｒｔ−ブチルフェニル）−３−（ｏ−ヒドロキシ−ｐ−メトキシフェニル）−１，３−プロパンジオン《Ｒ３＝Ｃ（ＣＨ３）３、Ｒ８＝ＯＣＨ３、Ｒ１＝Ｒ２＝Ｒ４＝Ｒ５＝Ｒ６＝Ｒ７＝Ｒ９＝Ｈ、Ｒ１０＝ＯＨ》、
１−（ｐ−ｔｅｒｔ−ブチルフェニル）−３−（ｐ−フェノキシメチル−ｏ−ジメトキシフェニル）−１，３−プロパンジオン《Ｒ３＝Ｃ（ＣＨ３）３、Ｒ６＝Ｒ１０＝ＯＣＨ３、Ｒ１＝Ｒ２＝Ｒ４＝Ｒ５＝Ｒ７＝Ｒ８＝Ｒ９＝Ｈ》、
ジ−（ｐ−ヒドロキシフェニル）−１，３−プロパンジオン《Ｒ３＝Ｒ８＝ＯＨ、Ｒ１＝Ｒ２＝Ｒ４＝Ｒ５＝Ｒ６＝Ｒ７＝Ｒ９＝Ｒ１０＝Ｈ》、
１−（ｐ−ヒドロキシフェニル）−３−フェニル−１，３−プロパンジオン《Ｒ３＝ＯＨ、Ｒ１＝Ｒ２＝Ｒ４＝Ｒ５＝Ｒ６＝Ｒ７＝Ｒ８＝Ｒ９＝Ｒ１０＝Ｈ》、
１−（ｐ−ヒドロキシフェニル）−３−（ｐ−メトキシフェニル）−１，３−プロパンジオン《Ｒ３＝ＯＨ、Ｒ８＝ＯＣＨ３、Ｒ１＝Ｒ２＝Ｒ４＝Ｒ５＝Ｒ６＝Ｒ７＝Ｒ９＝Ｒ１０＝Ｈ》、
１−｛ｐ−（２’−ヒドロキシ）エトキシフェニル｝−３−（ｐ−メトキシフェニル）−１，３−プロパンジオン《Ｒ３＝ＯＣＨ２ＣＨ２ＯＨ、Ｒ８＝ＯＣＨ３、Ｒ１＝Ｒ２＝Ｒ４＝Ｒ５＝Ｒ６＝Ｒ７＝Ｒ９＝Ｒ１０＝Ｈ》、
１−｛ｐ−（２’−ヒドロキシ）エトキシフェニル｝−３−（ｐ−フェノキシフェニル）−１，３−プロパンジオン《Ｒ３＝ＯＣＨ２ＣＨ２ＯＨ、Ｒ８＝ＯＣ６Ｈ５、Ｒ１＝Ｒ２＝Ｒ４＝Ｒ５＝Ｒ６＝Ｒ７＝Ｒ９＝Ｒ１０＝Ｈ》、
１−｛ｐ−（２’−ヒドロキシ）エトキシフェニル｝−３−（ｐ−フェノキシフェニル−ｏ−メトキシフェニル）−１，３−プロパンジオン《Ｒ３＝ＯＣＨ２ＣＨ２ＯＨ、Ｒ６＝ＯＣＨ３、Ｒ８＝ＯＣ６Ｈ５、Ｒ１＝Ｒ２＝Ｒ４＝Ｒ５＝Ｒ７＝Ｒ９＝Ｒ１０＝Ｈ》、
【０１７９】
１−｛ｐ−（２’−ヒドロキシ）エトキシフェニル｝−３−（ｏ−ジエトキシフェニル）−１，３−プロパンジオン《Ｒ３＝ＯＣＨ２ＣＨ２ＯＨ、Ｒ６＝Ｒ１０＝ＯＣＨ２ＣＨ３、Ｒ１＝Ｒ２＝Ｒ４＝Ｒ５＝Ｒ７＝Ｒ８＝Ｒ９＝Ｈ》
１−｛ｐ−（２’−ヒドロキシ）エトキシフェニル｝−３−（ｐ−シクロヘキシルフェニル）−１，３−プロパンジオン《Ｒ３＝ＯＣＨ２ＣＨ２ＯＨ、Ｒ８＝Ｃ６Ｈ１１、Ｒ１＝Ｒ２＝Ｒ４＝Ｒ５＝Ｒ６＝Ｒ７＝Ｒ９＝Ｒ１０＝Ｈ》、
１−｛ｐ−（２’−ヒドロキシ）エトキシフェニル｝−３−｛ｐ−（ｏ−メチル）モルホリノフェニル｝−１，３−プロパンジオン《Ｒ３＝ＯＣＨ２ＣＨ２ＯＨ、Ｒ８＝Ｃ４Ｈ８ＮＯ、Ｒ１０＝ＣＨ３、Ｒ１＝Ｒ２＝Ｒ４＝Ｒ５＝Ｒ６＝Ｒ７＝Ｒ９＝Ｈ》、
１−｛ｐ−（２’−ヒドロキシ）エトキシフェニル｝−３−フェニル−１，３−プロパンジオン《Ｒ３＝ＯＣＨ２ＣＨ２ＯＨ、Ｒ１＝Ｒ２＝Ｒ４＝Ｒ５＝Ｒ６＝Ｒ７＝Ｒ８＝Ｒ９＝Ｒ１０＝Ｈ》、
１−（ｐ−ヒドロキシフェニル）−３−｛ｐ−（２’−エチルヘキシルオキシ）フェニル｝−１，３−プロパンジオン《Ｒ３＝ＯＨ、Ｒ１＝Ｒ２＝Ｒ４＝Ｒ５＝Ｒ６＝Ｒ７＝Ｒ９＝Ｒ１０＝Ｈ、Ｒ８＝ＯＣＨ２ＣＨ（Ｃ２Ｈ５）》、
１−（ｐ−ベンジルオキシフェニル）−３−（ｐ−メトキシフェニル）−１，３−プロパンジオン《Ｒ３＝ＯＣＨ２Ｃ６Ｈ５、Ｒ８＝ＯＣＨ３、Ｒ１＝Ｒ２＝Ｒ４＝Ｒ５＝Ｒ６＝Ｒ７＝Ｒ９＝Ｒ１０＝Ｈ》、
１−（ｐ−ジメチルアミノフェニル）−３−フェニル−１，３−プロパンジオン《Ｒ３＝Ｎ（ＣＨ３）２、Ｒ１＝Ｒ２＝Ｒ４＝Ｒ５＝Ｒ６＝Ｒ７＝Ｒ８＝Ｒ９＝Ｒ１０＝Ｈ》、
１−（ｐ−トルイルフェニル）−３−（ｐ−メトキシフェニル）−１，３−プロパンジオン《Ｒ３＝Ｃ６Ｈ４ＣＨ３、Ｒ８＝ＯＣＨ３、Ｒ１＝Ｒ２＝Ｒ４＝Ｒ５＝Ｒ６＝Ｒ７＝Ｒ９＝Ｒ１０＝Ｈ》、
４−［３−｛４−メトキシフェニル｝−３−オキソプロパノイル］フェニルメチルカーボネート《Ｒ３＝ＯＣＯＯＣＨ３、Ｒ８＝ＯＣＨ３、Ｒ１＝Ｒ２＝Ｒ４＝Ｒ５＝Ｒ６＝Ｒ７＝Ｒ９＝Ｒ１０＝Ｈ》、
【０１８０】
１−（ｐ−ｔｅｒｔ−ブチルフェニル）−３−（ｐ−フェノキシフェニル）−１，３−プロパンジオン《Ｒ３＝Ｃ（ＣＨ３）３、Ｒ８＝ＯＣ６Ｈ５、Ｒ１＝Ｒ２＝Ｒ４＝Ｒ５＝Ｒ６＝Ｒ７＝Ｒ９＝Ｒ１０＝Ｈ》、
１−（ｐ−ポリオキシエチレンフェニル）−３−（ｐ−メトキシフェニル）−１，３−プロパンジオン《Ｒ３＝（ＯＣＨ２ＣＨ２）ｎＯＨ（ｎ＝１〜６）、Ｒ８＝ＯＣＨ３、Ｒ１＝Ｒ２＝Ｒ４＝Ｒ５＝Ｒ６＝Ｒ７＝Ｒ９＝Ｒ１０＝Ｈ》、
１−（ｍ−ジメチルポリシロキシブチル−ｐ−ヒドロキシフェニル）−３−（ｐ−メトキシフェニル）−１，３−プロパンジオン《Ｒ３＝ＯＨ、Ｒ２＝ＣＨ２ＣＨ２ＣＨ２−ＤＭＳｉ（ジメチルシリルオキシ結合＝１〜３）、《Ｒ８＝ＯＣＨ３、Ｒ１＝Ｒ４＝Ｒ５＝Ｒ６＝Ｒ７＝Ｒ９＝Ｒ１０＝Ｈ》、
１−（ｏ−カルボキシフェニル）−３−（ｐ−メトキシフェニル）−１，３−プロパンジオン《Ｒ３＝ＣＯＯＨ、Ｒ８＝ＯＣＨ３、Ｒ１＝Ｒ２＝Ｒ４＝Ｒ５＝Ｒ６＝Ｒ７＝Ｒ９＝Ｒ１０＝Ｈ》、
１−［３−メトキシ−４−｛３−（１，１，３，３，３−ペンタメチルジシロキサニル）プロポキシ｝フェニル］−３−（４−メトキシフェニル）−１，３−プロパンジオン《Ｒ２＝Ｒ８＝ＯＣＨ３、Ｒ３＝ＯＣ３Ｈ６Ｓｉ（ＣＨ３）２ＯＳｉ（ＣＨ３）３、《Ｒ１＝Ｒ４＝Ｒ５＝Ｒ６＝Ｒ７＝Ｒ９＝Ｒ１０＝Ｈ》、
Ｎ−［４−｛３−（４−（（４−ニトロフェニル）ジアゼニル）フェニル）−３−オキソプロパノイル｝フェニル］エタンスルホンアミド《Ｒ３＝Ｎ２Ｃ６Ｈ４ＮＯ２、Ｒ８＝ＮＨＳＯ２Ｃ２Ｈ５、Ｒ６＝Ｒ１０＝Ｃｌ、Ｒ１＝Ｒ２＝Ｒ４＝Ｒ５＝Ｒ７＝Ｒ９＝Ｈ》、
【０１８１】
１−［４−｛（４−エチルチアゾール−２−イル）ジアゼニル｝フェニル）］−３−（４−メトキシフェニル）１，３−プロパンジオン《Ｒ３＝Ｎ２Ｃ３ＮＳＣ２Ｈ５、Ｒ８＝ＯＣＨ３、Ｒ１＝Ｒ２＝Ｒ４＝Ｒ５＝Ｒ６＝Ｒ７＝Ｒ９＝Ｒ１０＝Ｈ》、
４−［３−｛４−（ｔｅｒｔ−ブチル）フェニル｝−３−オキソプロパノイル］−３，５−ジクロロベンゾニトリル《Ｒ３＝Ｃ（ＣＨ３）３、Ｒ８＝ＣＮ、Ｒ６＝Ｒ１０＝Ｃｌ、Ｒ１＝Ｒ２＝Ｒ４＝Ｒ５＝Ｒ７＝Ｒ９＝Ｈ》、
１−（ｐ−ｔｅｒｔ−ブチルフェニル）−３−（ｐ−ニトロフェニル）−１，３−プロパンジオン《Ｒ３＝Ｃ（ＣＨ３）３、Ｒ８＝ＮＯ２、Ｒ１＝Ｒ２＝Ｒ４＝Ｒ５＝Ｒ６＝Ｒ７＝Ｒ９＝Ｒ１０＝Ｈ》、
１−（ｐ−アリルフェニル）−３−（ｐ−トリメチルシリル）−１，３−プロパンジオン《Ｒ３＝ＣＨ２ＣＨＣＨ３、Ｒ８＝Ｓｉ（ＣＨ３）３、Ｒ１＝Ｒ２＝Ｒ４＝Ｒ５＝Ｒ６＝Ｒ７＝Ｒ９＝Ｒ１０＝Ｈ》、
４−［３−｛４−（ｔｅｒｔ−ブチル）フェニル｝−３−オキソプロパノイル］フェニルカルバメート《Ｒ３＝Ｃ（ＣＨ３）３、Ｒ８＝ＯＣＯＮＨ２、Ｒ１＝Ｒ２＝Ｒ４＝Ｒ５＝Ｒ７＝Ｒ９＝Ｒ１０＝Ｈ》、
１−（２，４，６−トリメトキシフェニル）−３−［４−｛（トリメチルシリル）オキシ｝フェニル］−１，３−プロパンジオン《Ｒ１＝Ｒ３＝Ｒ５＝ＯＣＨ３、Ｒ８＝ＯＳｉ（ＣＨ３）３、Ｒ２＝Ｒ４＝Ｒ６＝Ｒ７＝Ｒ９＝Ｒ１０＝Ｈ》、
１−｛４−（１−フェニルプロピル）フェニル｝−３−（４−ベンゾイルフェニル）−１，３−プロパンジオン《Ｒ３＝ＣＨ（Ｃ２Ｈ５）Ｃ６Ｈ５、Ｒ８＝ＣＯＣ６Ｈ５、Ｒ１＝Ｒ２＝Ｒ４＝Ｒ５＝Ｒ６＝Ｒ７＝Ｒ９＝Ｒ１０＝Ｈ》、
１−（ｐ−メトキシポリオキシエチレンフェニル）−３−（ｐ−メトキシフェニル）−１，３−プロパンジオン《Ｒ３＝（ＯＣＨ２ＣＨ２）ｎＯＣＨ３（ｎ＝１〜６）、Ｒ８＝ＯＣＨ３、Ｒ１＝Ｒ２＝Ｒ４＝Ｒ５＝Ｒ６＝Ｒ７＝Ｒ９＝Ｒ１０＝Ｈ》、
【０１８２】
３−［４−｛３−（４−（ｔｅｒｔ−ブチル）フェニル）−３−オキソプロパノイル｝フェニル）］−１，１−ジメチルウレア《Ｒ３＝Ｃ（ＣＨ３）３、Ｒ８＝ＮＨＣＯＮ（ＣＨ３）２、Ｒ１＝Ｒ２＝Ｒ４＝Ｒ５＝Ｒ６＝Ｒ７＝Ｒ９＝Ｒ１０＝Ｈ》、
４−［３−｛４−（ｔｅｒｔ−ブチル）フェニル｝−３−オキソプロパノイル］−Ｎ−メチルベンゼンスルホンアミド《Ｒ３＝Ｃ（ＣＨ３）３、Ｒ８＝ＳＯ２ＮＨＣＨ３、Ｒ１＝Ｒ２＝Ｒ４＝Ｒ５＝Ｒ７＝Ｒ９＝Ｒ１０＝Ｈ》、
１−｛４−（ベンゾ［ｄ］チアゾール−２−イルチオ）フェニル｝−３−（４−クロロフェニル）−１，３−プロパンジオン《Ｒ３＝Ｃｌ、Ｒ８＝ＳＣＮＳＣ６Ｈ４、Ｒ１＝Ｒ２＝Ｒ４＝Ｒ５＝Ｒ６＝Ｒ７＝Ｒ９＝Ｒ１０＝Ｈ》、
１−（ｐ−メルカプトフェニル）−３−｛ｐ−（メチルチオ）フェニル｝−１，３−プロパンジオン《Ｒ３＝ＳＨ、Ｒ８＝ＳＣＨ３、Ｒ１＝Ｒ２＝Ｒ４＝Ｒ５＝Ｒ６＝Ｒ７＝Ｒ９＝Ｒ１０＝Ｈ》、
Ｎ−［４−｛３−（４−アミノフェニル）−３−オキソプロパノイル｝フェニル］ベンズアミド《Ｒ３＝ＮＨ２、Ｒ８＝ＮＨＣＯＣ６Ｈ５、Ｒ１＝Ｒ２＝Ｒ４＝Ｒ５＝Ｒ６＝Ｒ７＝Ｒ９＝Ｒ１０＝Ｈ》、
【０１８３】
１−（ｐ−メルカプトフェニル）−３−｛ｐ−（メチルスルフィニル）フェニル｝−１，３−プロパンジオン《Ｒ３＝ＳＨ、Ｒ８＝ＳＯＣＨ３、Ｒ１＝Ｒ２＝Ｒ４＝Ｒ５＝Ｒ６＝Ｒ７＝Ｒ９＝Ｒ１０＝Ｈ》、
Ｎ−［４−｛３−（３，５−ジヒドロキシフェニル）−３−オキソプロパノイル｝フェニル］−Ｐ−メチルホスフィニックアミド《Ｒ２＝Ｒ４＝ＯＨ、Ｒ８＝ＮＨＰＨＯＣＨ３、Ｒ１＝Ｒ３＝Ｒ４＝Ｒ５＝Ｒ６＝Ｒ７＝Ｒ９＝Ｒ１０＝Ｈ》、
２−［４−｛３−（４−（ｔｅｒｔ−ブチル）フェニル）−３−オキソプロパノイル｝フェニル］イソインドリン−１，３−ジオン《Ｒ３＝Ｃ（ＣＨ３）３、Ｒ８＝ＮＣＯＣＯＣ６Ｈ４、Ｒ１＝Ｒ２＝Ｒ４＝Ｒ５＝Ｒ７＝Ｒ９＝Ｒ１０＝Ｈ》、
メチル４−［３−｛４−（ｔｅｒｔ−ブチル）フェニル｝−３−オキソプロパノイル］ベンゾエート《Ｒ３＝Ｃ（ＣＨ３）３、Ｒ８＝ＣＯＯＣＨ３、Ｒ１＝Ｒ２＝Ｒ４＝Ｒ５＝Ｒ６＝Ｒ７＝Ｒ９＝Ｒ１０＝Ｈ》、
１−｛ｐ−（ｔｅｒｔ−ブチル）フェニル｝−３−（ｐ−ピリジン−２−イルオキシ）フェニル｝−１，３−プロパンジオン《Ｒ３＝Ｃ（ＣＨ３）３、Ｒ８＝ＯＣ５Ｈ４Ｎ、Ｒ１＝Ｒ２＝Ｒ４＝Ｒ５＝Ｒ６＝Ｒ７＝Ｒ９＝Ｒ１０＝Ｈ》、
【０１８４】
上記以外に、１−（ｏ−カルボキシフェニル）−３−（ｐ−メトキシフェニル）−１，３−プロパンジオンのトリエチルアミン、トリエタノールアミン等のアミン塩やナトリウム、カリウムあるいはアルミニウム等の金属塩などが挙げられる。
【０１８５】
上記、ジフェニルβジケトン誘導体は、種々の公知の方法で製造することができる。  例えば、Ａｎｎ．Ｃｈｉｍ．（Ｒｏｎｅ），４８，７６２（１９５８）、Ｊ．Ｃｈｅｍ．Ｓｏｃ．，２０６３（１９５２）、Ｊ．Ｏｒｇ．Ｃｈｅｍ．，３６，１４４７（１９７１）、Ｐｅａｔｉｃ  Ｓｅｉ．，４，４７３（１９７３）、アメリカ特許出願ＵＳＰ−４３８１３６０号公報、フランス特許出願ＦＲ−Ａ−０１１４６０７号公報及びＦＲ−Ａ−２４４０９３３号公報、欧州特許出願ＥＰ−Ａ−０１１４６０７号公報等が代表的であり、主に、２つの製造方法が知られており、（１）芳香族カルボン酸ビニルエステルをフリーデルクラフト条件下で塩化アルミニウムと反応させることで製造する手法、（２）芳香族カルボン酸やそのエステル化合物と置換型アセトフェノン等の芳香族ケトン化合物とのクライゼン縮合で製造する手法、という製造方法であり、（２）が一般的な手法であるが、特にこれらに限定されるものではない。
【０１８６】
一般式（ＩＩ）、一般式（ＩＩＩ）に示されるピロリジンシアナミド誘導体は、それぞれ分子内にピロリジン骨格とシアノアミド骨格の双方を有するピロリジン−シアナミド系化合物（一般式（ＩＩ））、ピロリジン骨格とシアノスルホンアミド骨格の双方を有するピロリジン−シアノスルホンアミド（一般式（ＩＩＩ））であり、波長３７０ｎｍ〜４２０ｎｍの紫外線遮断性能の点で優れた化合物である。
【０１８７】
一般式（ＩＩ）で示されるピロリジン−シアノアミド系の化合物の具体例：
２−シアノ−Ｎ−ドデシル−４−（１−エチル−２−ピロリジニリデン）−２−ブテンアミド《Ｒ１１＝Ｃ２Ｈ５、Ｒ１２＝Ｃ１２Ｈ２５》、
２−シアノ−Ｎ−ドデシル−４−（１−メチル−２−ピロリジニリデン）−２−ブテンアミド《Ｒ１１＝ＣＨ３、Ｒ１２＝Ｃ１２Ｈ２５》、
２−シアノ−Ｎ−ドデシル−４−（１−プロピル−２−ピロリジニリデン）−２−ブテンアミド《Ｒ１１＝Ｃ３Ｈ７、Ｒ１２＝Ｃ１２Ｈ２５》、
２−シアノ−Ｎ−ドデシル−４−（１−ブチル−２−ピロリジニリデン）−２−ブテンアミド《Ｒ１１＝Ｃ４Ｈ９、Ｒ１２＝Ｃ１２Ｈ２５》、
２−シアノ−Ｎ−ウンデシル−４−（１−エチル−２−ピロリジニリデン）−２−ブテンアミド《Ｒ１１＝Ｃ２Ｈ５、Ｒ２＝Ｃ１１Ｈ２３》、
２−シアノ−Ｎ−デシル−４−（１−エチル−２−ピロリジニリデン）−２−ブテンアミド《Ｒ１＝Ｃ２Ｈ５、Ｒ１２＝Ｃ１０Ｈ２１》、
２−シアノ−Ｎ−トリデシル−４−（１−エチル−２−ピロリジニリデン）−２−ブテンアミド《Ｒ１１＝Ｃ２Ｈ５、Ｒ１２＝Ｃ１３Ｈ２７》、
２−シアノ−Ｎ−テトラデシル−４−（１−エチル−２−ピロリジニリデン）−２−ブテンアミド《Ｒ１１＝Ｃ２Ｈ５、Ｒ１２＝Ｃ１４Ｈ２９》、
２−シアノ−Ｎ−シクロヘキシル−4−（１−エチル−２−ピロリジニリデン）−２−ブテンアミド《Ｒ１１＝Ｃ２Ｈ５、Ｒ１２＝Ｃ６Ｈ１１》、
２−シアノ−Ｎ−ドデシル−４−（１−フェニル−２−ピロリジニリデン）−２−ブテンアミド《Ｒ１１＝Ｃ６Ｈ５、Ｒ１２＝Ｃ１２Ｈ２５》、
【０１８８】
２−シアノ−Ｎ−ドデシル−４−（１−ベンジル−２−ピロリジニリデン）−２−ブテンアミド《Ｒ１１＝ＣＨ２Ｃ６Ｈ５、Ｒ１２＝Ｃ１２Ｈ２５》、
２−シアノ−Ｎ−ベンジル−４−（１−ドデシル−２−ピロリジニリデン）−２−ブテンアミド《Ｒ１１＝Ｃ１２Ｈ２５、Ｒ１２＝ＣＨ２Ｃ６Ｈ５》、
２−シアノ−Ｎ−ヒドロキシ−４−（１−エチル−２−ピロリジニリデン）−２−ブテンアミド《Ｒ１１＝Ｃ２Ｈ５、Ｒ１２＝ＯＨ》、
２−シアノ−Ｎ−エチル−４−（１−ヒドロキシ−２−ピロリジニリデン）−２−ブテンアミド《Ｒ１１＝ＯＨ、Ｒ１２＝Ｃ２Ｈ５》、
２−シアノ−Ｎ−エチル−４−（１−クロロ−２−ピロリジニリデン）−２−ブテンアミド《Ｒ１１＝Ｃｌ、Ｒ１２＝Ｃ２Ｈ５》、
２−シアノ−Ｎ−（２−エチルヘキシル）−４−（１−メトキシ−２−ピロリジニリデン）−２−ブテンアミド《Ｒ１１＝ＯＣＨ３、Ｒ１２＝Ｃ８Ｈ１７》、
２−シアノ−Ｎ−メトキシトリエチレングリコール−４−（１−エチル−２−ピロリジニリデン）−２−ブテンアミド《Ｒ１１＝Ｃ２Ｈ５、Ｒ１２＝Ｏ（Ｃ２Ｈ２Ｏ）３ＣＨ３》、
２−シアノ−Ｎ−フェノキシトリエチレングリコール−４−（１−エチル−２−ピロリジニリデン）−２−ブテンアミド《Ｒ１１＝Ｃ２Ｈ５、Ｒ１２＝Ｏ（Ｃ２Ｈ２Ｏ）３Ｃ６Ｈ５》、
２−シアノ−Ｎ−エチル−４−｛１−（４−ピリジニル）−２−ピロリジニリデン｝−２−ブテンアミド《Ｒ１１＝Ｃ５Ｈ４Ｎ、Ｒ１２＝Ｃ２Ｈ５》、
２−シアノ−Ｎ−ドデシル−４−｛１−（２−ピリジルオキシ）−２−ピロリジニリデン｝−２−ブテンアミド《Ｒ１１＝ＯＣ５Ｈ４Ｎ、Ｒ１２＝Ｃ１２Ｈ２５》、
２−シアノ−Ｎ−ドデシル−４−｛１−（２−ベンゾチアゾリルチオ）−２−ピロリジニリデン｝−２−ブテンアミド《Ｒ１１＝ＳＣ７Ｈ４ＮＳ、Ｒ１２＝Ｃ１２Ｈ２５》。
【０１８９】
一般式（ＩＩＩ）で示されるピロリジン−シアノスルホン系化合物の具体例：
２−シアノ−Ｎ−ドデシル−４−（１−エチル−２−ピロリジニリデン）−２−スルホンアミド《Ｒ１１＝Ｃ２Ｈ５、Ｒ１２＝Ｃ１２Ｈ２５》、
２−シアノ−Ｎ−ドデシル−４−［１−（４−ピリジニル）−２−ピロリジニリデン］−２−スルホンアミド《Ｒ１１＝Ｃ５Ｈ４Ｎ、Ｒ１２＝Ｃ１２Ｈ２５》、
２−シアノ−Ｎ−エチル−４−｛１−（４−ピリジニル）−２−ピロリジニリデン｝−２−スルホンアミド《Ｒ１１＝Ｃ５Ｈ４Ｎ、Ｒ１２＝Ｃ２Ｈ５》、
２−シアノ−Ｎ−ヒドロキシ−４−（１−エチル−２−ピロリジニリデン）−２−スルホンアミド《Ｒ１１＝Ｃ２Ｈ５、Ｒ１２＝ＯＨ》、
２−シアノ−Ｎ−ドデシル−４−（１−ヒドロキシ−２−ピロリジニリデン）−２−スルホンアミド《Ｒ１１＝ＯＨ、Ｒ１２＝Ｃ１２Ｈ２５》、
２−シアノ−Ｎ−ドデシル−４−（１−シクロヘキシル−２−ピロリジニリデン）−２−スルホンアミド《Ｒ１１＝ＯＨ、Ｒ１２＝Ｃ６Ｈ１１》、
２−シアノ−Ｎ−ドデシル−４−（１−フェニル−２−ピロリジニリデン）−２−スルホンアミド《Ｒ１１＝ＯＨ、Ｒ１２＝Ｃ６Ｈ１１》、
２−シアノ−Ｎ−ドデシル−４−（１−ベンジル−２−ピロリジニリデン）−２−スルホンアミド《Ｒ１１＝ＣＨ２Ｃ６Ｈ５、Ｒ１２＝Ｃ１２Ｈ２５》、
２−シアノ−Ｎ−エチル−４−（１−クロロ−２−ピロリジニリデン）−２−スルホンアミド《Ｒ１１＝Ｃｌ、Ｒ１２＝Ｃ２Ｈ５》、
２−シアノ−Ｎ−（２−エチルヘキシル）−４−（１−メトキシ−２−ピロリジニリデン）−２−スルホンアミド《Ｒ１１＝ＯＣＨ３、Ｒ１２＝Ｃ８Ｈ１７》、
２−シアノ−Ｎ−メトキシトリエチレングリコール−４−（１−エチル−２−ピロリジニリデン）−２−スルホンアミド《Ｒ１１＝Ｃ２Ｈ５、Ｒ１２＝Ｏ（Ｃ２Ｈ２Ｏ）３ＣＨ３》、
２−シアノ−Ｎ−フェノキシトリエチレングリコール−４−（１−エチル−２−ピロリジニリデン）−２−スルホンアミド《Ｒ１１＝Ｃ２Ｈ５、Ｒ１２＝Ｏ（Ｃ２Ｈ２Ｏ）３Ｃ６Ｈ５》、
２−シアノ−Ｎ−ドデシル−４−｛１−（２−ピリジルオキシ）−２−ピロリジニリデン｝−２−スルホンアミド《Ｒ１１＝ＯＣ５Ｈ４Ｎ、Ｒ１２＝Ｃ１２Ｈ２５》、
２−シアノ−Ｎ−ドデシル−４−｛１−（２−ベンゾチアゾリルチオ）−２−ピロリジニリデン｝−２−スルホンアミド《Ｒ１１＝ＳＣ７Ｈ４ＮＳ、Ｒ１２＝Ｃ１２Ｈ２５》。
【０１９０】
一般式（ＩＶ）に示されるオキサゾリジンシアナミド誘導体は、分子内にオキサゾリジン骨格とシアノアミド骨格の双方を有するオキサゾリジン−シアナミド系化合物であり、波長３２０ｎｍ〜４１０ｎｍの紫外線遮断性能の点で優れた化合物である。
【０１９１】
一般式（ＩＶ）で示されるオキサゾリジン−シアノアミド系の化合物の具体例：
（２Ｚ，４Ｅ）−２−シアノ−Ｎ−ドデシル−４−（３−エチル−４，４−ジメチルオキサゾリジン−２−イリデン）ブト−２−エナミド《Ｒ１１＝Ｃ２Ｈ５、Ｒ１２＝Ｃ１２Ｈ２５、Ｒ２２＝Ｒ２３＝ＣＨ３》、
（２Ｚ，４Ｅ）−２−シアノ−４−（３−エチル−４，４−ジメチルオキサゾリジン−２−イリデン）−Ｎ−（２−エチルヘキシル）ブト−２−エナミド《Ｒ１１＝Ｃ２Ｈ５、Ｒ１２＝Ｃ８Ｈ１７、Ｒ２２＝Ｒ２３＝ＣＨ３》、
（２Ｚ，４Ｅ）−２−シアノ−Ｎ−ドデシル−４−（３−エチル−４，４−ジフェニルオキサゾリジン−２−イリデン）ブト−２−エナミド《Ｒ１１＝Ｃ２Ｈ５、Ｒ１２＝Ｃ１２Ｈ２５、Ｒ２２＝Ｒ２３＝Ｃ６Ｈ５》、
（２Ｚ，４Ｅ）−２−シアノ−Ｎ−ドデシル−４−（３−エチル−４，４−ジベンジルオキサゾリジン−２−イリデン）ブト−２−エナミド《Ｒ１１＝Ｃ２Ｈ５、Ｒ１２＝Ｃ１２Ｈ２５、Ｒ２２＝Ｒ２３＝ＣＨ２Ｃ２Ｈ５》、
（２Ｚ，４Ｅ）−２−シアノ−Ｎ−ドデシル−４−（３−エチル−４，４−ジエトキシオキサゾリジン−２−イリデン）ブト−２−エナミド《Ｒ１１＝Ｃ２Ｈ５、Ｒ１２＝Ｃ１２Ｈ２５、Ｒ２２＝Ｒ２３＝ＯＣ２Ｈ５》、
（２Ｚ，４Ｅ）−２−シアノ−Ｎ−ドデシル−４−（３−エチル−４，４−ジヒドロキシオキサゾリジン−２−イリデン）ブト−２−エナミド《Ｒ１１＝Ｃ２Ｈ５、Ｒ１２＝Ｃ１２Ｈ２５、Ｒ２２＝Ｒ２３＝ＯＨ》、
（２Ｚ，４Ｅ）−２−シアノ−Ｎ−ドデシル−４−（３−エチル−４，４−ジクロロオキサゾリジン−２−イリデン）ブト−２−エナミド《Ｒ１１＝Ｃ２Ｈ５、Ｒ１２＝Ｃ１２Ｈ２５、Ｒ２２＝Ｒ２３＝Ｃｌ》、
（２Ｚ，４Ｅ）−２−シアノ−４−（３−エチル−４，４−ジヒドロキシオキサゾリジン−２−イリデン）−Ｎ−フェニルブト−２−エナミド《Ｒ１１＝Ｃ２Ｈ５、Ｒ１２＝Ｃ６Ｈ５、Ｒ２２＝Ｒ２３＝ＯＨ》、
（２Ｚ，４Ｅ）−２−シアノ−４−（３−クロロ−４，４−ジメトキシオキサゾリジン−２−イリデン）−Ｎ−（フェノキシトリエチレングリコール）ブト−２−エナミド《Ｒ１１＝Ｃｌ、Ｒ１２＝Ｏ（Ｃ２Ｈ２Ｏ）３Ｃ６Ｈ５、Ｒ２２＝Ｒ２３＝ＯＣＨ３》、
（２Ｚ，４Ｅ）−２−シアノ−４−（３−クロロ−４，４−ジエチルオキサゾリジン−２−イリデン）−Ｎ−（メトキシトリエチレングリコール）ブト−２−エナミド《Ｒ１１＝Ｃｌ、Ｒ１２＝Ｏ（Ｃ２Ｈ２Ｏ）３ＣＨ３、Ｒ２２＝Ｒ２３＝Ｃ２Ｈ５》、
（２Ｚ，４Ｅ）−２−シアノ−Ｎ−（２−ピリジルオキシ）−４−（３−エチル−４，４−ジエトキシオキサゾリジン−２−イリデン）ブト−２−エナミド《Ｒ１１＝ＯＣ５Ｈ４Ｎ、Ｒ１２＝Ｃ１２Ｈ２５、Ｒ２２＝Ｒ２３＝ＯＣ２Ｈ５》、
（２Ｚ，４Ｅ）−２−シアノ−Ｎ−ドデシル−４−｛３−（４−ピリジニル）−４，４−ジフェニルオキサゾリジン−２−イリデン｝ブト−２−エナミド《Ｒ１１＝Ｃ５Ｈ４Ｎ、Ｒ１２＝Ｃ１２Ｈ２５、Ｒ２２＝Ｒ２３＝Ｃ６Ｈ５》。
【０１９２】
キサントン誘導体としては、一般式（Ｖ）で示される分子内にアクリドン骨格を有するアクリドン系化合物、一般式（ＶＩ）で示される分子内にキサントン骨格を有する狭義のキサントン系化合物、一般式（ＶＩＩ）で示される分子内にチオキサンテン−９−オン骨格を有するチオキサントン系化合物が挙げられ、波長３８０ｎｍ以上の紫外線遮蔽性能の点で優れ、官能基を適宜選択することによって、波長３２０ｎｍ〜４２０ｎｍの波長まで紫外線を遮断することが可能となる。
【０１９３】
一般式（Ｖ）で示されるアクリドン系化合物の具体例：
アクリドン《Ｒ１３＝Ｒ１４＝Ｒ１５＝Ｒ１６＝Ｒ１７＝Ｒ１８＝Ｒ１９＝Ｒ２０＝Ｒ２１＝Ｈ》、
１０−エチル−アクリドン《Ｒ２１＝Ｃ２Ｈ５、Ｒ１３＝Ｒ１４＝Ｒ１５＝Ｒ１６＝Ｒ１７＝Ｒ１８＝Ｒ１９＝Ｒ２０＝Ｈ》、
１０−エチル−２−クロロアクリドン《Ｒ２１＝Ｃ２Ｈ５、Ｒ１４＝Ｃｌ、Ｒ１３＝Ｒ１５＝Ｒ１６＝Ｒ１７＝Ｒ１８＝Ｒ１９＝Ｒ２０＝Ｈ》、
１０−プロピル−２−クロロアクリドン《Ｒ２１＝Ｃ３Ｈ７、Ｒ１４＝Ｃｌ、Ｒ１３＝Ｒ１５＝Ｒ１６＝Ｒ１７＝Ｒ１８＝Ｒ１９＝Ｒ２０＝Ｈ》、
１０−ブチル−２−クロロアクリドン《Ｒ２１＝Ｃ４Ｈ９、Ｒ１４＝Ｃｌ、Ｒ１３＝Ｒ１５＝Ｒ１６＝Ｒ１７＝Ｒ１８＝Ｒ１９＝Ｒ２０＝Ｈ》、
１０−エチル−２−クロロアクリドン《Ｒ２１＝Ｃ２Ｈ５、Ｒ１４＝Ｃｌ、Ｒ１３＝Ｒ１５＝Ｒ１６＝Ｒ１７＝Ｒ１８＝Ｒ１９＝Ｒ２０＝Ｈ》、
１０−エチル−２−ブロモアクリドン《Ｒ２１＝Ｃ２Ｈ５、Ｒ１４＝Ｂｒ、Ｒ１３＝Ｒ１５＝Ｒ１６＝Ｒ１７＝Ｒ１８＝Ｒ１９＝Ｒ２０＝Ｈ》、
１０−プロピル−２−ブロモアクリドン《Ｒ２１＝Ｃ３Ｈ７、Ｒ１４＝Ｂｒ、Ｒ１３＝Ｒ１５＝Ｒ１６＝Ｒ１７＝Ｒ１８＝Ｒ１９＝Ｒ２０＝Ｈ》、
１０−ブチル−２−ブロモアクリドン《Ｒ２１＝Ｃ４Ｈ９、Ｒ１４＝Ｂｒ、Ｒ１３＝Ｒ１５＝Ｒ１６＝Ｒ１７＝Ｒ１８＝Ｒ１９＝Ｒ２０＝Ｈ》、
１０−ヘプシル−２−クロロアクリドン《Ｒ２１＝Ｃ５Ｈ１１、Ｒ１４＝Ｃｌ、Ｒ１３＝Ｒ１５＝Ｒ１６＝Ｒ１７＝Ｒ１８＝Ｒ１９＝Ｒ２０＝Ｈ》、
１０−ヘキシル−２−クロロアクリドン《Ｒ２１＝Ｃ６Ｈ１３、Ｒ１４＝Ｃｌ、Ｒ１３＝Ｒ１５＝Ｒ１６＝Ｒ１７＝Ｒ１８＝Ｒ１９＝Ｒ２０＝Ｈ》、
１０−エチル−２−ヨードアクリドン《Ｒ２１＝Ｃ２Ｈ５、Ｒ１４＝Ｉ、Ｒ１３＝Ｒ１５＝Ｒ１６＝Ｒ１７＝Ｒ１８＝Ｒ１９＝Ｒ２０＝Ｈ》、
１０−プロピル−２−ヨードアクリドン《Ｒ２１＝Ｃ３Ｈ７、Ｒ１４＝Ｉ、Ｒ１３＝Ｒ１５＝Ｒ１６＝Ｒ１７＝Ｒ１８＝Ｒ１９＝Ｒ２０＝Ｈ》、
１０−ブチル−２−ヨードアクリドン《Ｒ２１＝Ｃ４Ｈ９、Ｒ１４＝Ｉ、Ｒ１３＝Ｒ１５＝Ｒ１６＝Ｒ１７＝Ｒ１８＝Ｒ１９＝Ｒ２０＝Ｈ》、
１０−エチル−２−アミノアクリドン《Ｒ２１＝Ｃ２Ｈ５、Ｒ１４＝ＮＨ２、Ｒ１３＝Ｒ１５＝Ｒ１６＝Ｒ１７＝Ｒ１８＝Ｒ１９＝Ｒ２０＝Ｈ》、
【０１９４】
１０−エチル−３−（Ｎ−メチルアミノ）アクリドン《Ｒ２１＝Ｃ２Ｈ５、Ｒ１５＝ＮＨＣＨ３、Ｒ１３＝Ｒ１４＝Ｒ１６＝Ｒ１７＝Ｒ１８＝Ｒ１９＝Ｒ２０＝Ｈ》、
１０−エチル−２−シアノアクリドン《Ｒ２１＝Ｃ２Ｈ５、Ｒ１４＝ＣＮ、Ｒ１３＝Ｒ１５＝Ｒ１６＝Ｒ１７＝Ｒ１８＝Ｒ１９＝Ｒ２０＝Ｈ》、
１０−プロピル−２−シアノアクリドン《Ｒ２１＝Ｃ３Ｈ７、Ｒ１４＝ＣＮ、Ｒ１３＝Ｒ１５＝Ｒ１６＝Ｒ１７＝Ｒ１８＝Ｒ１９＝Ｒ２０＝Ｈ》、
１０−ブチル−２−シアノアクリドン《Ｒ２１＝Ｃ４Ｈ９、Ｒ１４＝ＣＮ、Ｒ１３＝Ｒ１５＝Ｒ１６＝Ｒ１７＝Ｒ１８＝Ｒ１９＝Ｒ２０＝Ｈ》、
１０−ブチル−２−エチルアクリドン《Ｒ２１＝Ｃ４Ｈ９、Ｒ１４＝Ｃ２Ｈ５、Ｒ１３＝Ｒ１５＝Ｒ１６＝Ｒ１７＝Ｒ１８＝Ｒ１９＝Ｒ２０＝Ｈ》、
１０−エチル−２，５−ジクロロアクリドン《Ｒ２１＝Ｃ２Ｈ５、Ｒ１４＝Ｒ１８＝Ｃｌ、Ｒ１３＝Ｒ１５＝Ｒ１６＝Ｒ１７＝Ｒ１８＝Ｒ１９＝Ｒ２０＝Ｈ》、
１０−ブチル−２，５−ジヒドロキシアクリドン《Ｒ２１＝Ｃ４Ｈ９、Ｒ１４＝Ｒ１８＝ＯＨ、Ｒ１３＝Ｒ１５＝Ｒ１６＝Ｒ１７＝Ｒ１９＝Ｒ２０＝Ｈ》、
１０−ブチル−４，８−ジメチルアクリドン《Ｒ２１＝Ｃ４Ｈ９、Ｒ１６＝Ｒ２０＝ＣＨ３、Ｒ１３＝Ｒ１４＝Ｒ１５＝Ｒ１７＝Ｒ１８＝Ｒ１９＝Ｈ》、
１０−メチル−１，３−ジヒドロキシアクリドン《Ｒ２１＝ＣＨ３、Ｒ１３＝Ｒ１５＝ＯＨ、Ｒ１４＝Ｒ１６＝Ｒ１７＝Ｒ１８＝Ｒ１９＝Ｒ２０＝Ｈ》、
１０−シクロヘキシル−２，５−ジヒドロキシアクリドン《Ｒ２１＝Ｃ６Ｈ１１、Ｒ１４＝Ｒ１７＝ＯＨ、Ｒ１３＝Ｒ１５＝Ｒ１６＝Ｒ１８＝Ｒ１９＝Ｒ２０＝Ｈ》、
１０−エチル−２−クロロ−５−シアノアクリドン《Ｒ２１＝Ｃ２Ｈ５、Ｒ１４＝Ｃｌ、Ｒ１７＝ＣＮ、Ｒ１３＝Ｒ１５＝Ｒ１６＝Ｒ１８＝Ｒ１９＝Ｒ２０＝Ｈ》、
１０−ブチル−２，４，５，８−テトラクロロアクリドン《Ｒ２１＝Ｃ４Ｈ９、Ｒ１４＝Ｒ１６＝Ｒ１７＝Ｒ２０＝Ｃｌ、Ｒ１３＝Ｒ１３＝Ｒ１５＝Ｒ１８＝Ｒ１９＝Ｈ》、
１０−ブチル−１，５−ジクロロ−３，７−ジアミノアクリドン《Ｒ２１＝Ｃ４Ｈ９、Ｒ１３＝Ｒ１７＝Ｃｌ、Ｒ１５＝Ｒ１９＝ＮＨ３、Ｒ１４＝Ｒ１６＝Ｒ１８＝Ｒ２０＝Ｈ》、
１０−メトキシトリエチレングリコール−１，４，５，８−テトラメチルアクリドン《Ｒ２１＝Ｏ（Ｃ２Ｈ２Ｏ）３ＣＨ３、Ｒ１３＝Ｒ１５＝Ｒ１８＝Ｒ１９＝ＣＨ３、Ｒ１４＝Ｒ１３＝Ｒ１５＝Ｒ１８＝Ｒ１９＝Ｈ》、
１０−フェノキシトリエチレングリコール−２，３，６，７−テトラメトキシアクリドン《Ｒ２１＝Ｏ（Ｃ２Ｈ２Ｏ）３Ｃ６Ｈ５、Ｒ１４＝Ｒ１５＝Ｒ１８＝Ｒ１９＝ＯＣＨ３、Ｒ１３＝Ｒ１５＝Ｒ１６＝Ｒ１７＝Ｒ２０＝Ｈ》、
１０−フェニル−２，６−ジニトロアクリドン《Ｒ２１＝Ｃ６Ｈ５、Ｒ１４＝Ｒ１８＝ＮＯ２、Ｒ１３＝Ｒ１５＝Ｒ１６＝Ｒ１７＝Ｒ１９＝Ｒ２０＝Ｈ》、
１０−メチル−３，７−ジベンジルアクリドン《Ｒ２１＝ＣＨ３、Ｒ１５＝Ｒ１９＝ＣＨ２Ｃ２Ｈ５、Ｒ１３＝Ｒ１４＝Ｒ１６＝Ｒ１７＝Ｒ１８＝Ｒ２０＝Ｈ》。
【０１９５】
一般式（ＶＩ）で示される狭義のキサントン系化合物の具体例：
キサントン《Ｒ１３＝Ｒ１４＝Ｒ１５＝Ｒ１６＝Ｒ１７＝Ｒ１８＝Ｒ１９＝Ｒ２０＝Ｈ》、
２−メチルキサントン《Ｒ１４＝ＣＨ３、Ｒ１３＝Ｒ１５＝Ｒ１６＝Ｒ１７＝Ｒ１８＝Ｒ１９＝Ｒ２０＝Ｈ》、
２−エチルキサントン《Ｒ１４＝Ｃ２Ｈ５、Ｒ１３＝Ｒ１５＝Ｒ１６＝Ｒ１７＝Ｒ１８＝Ｒ１９＝Ｒ２０＝Ｈ》、
２−イソプロピルキサントン《Ｒ１４＝Ｃ３Ｈ７、Ｒ１３＝Ｒ１５＝Ｒ１６＝Ｒ１７＝Ｒ１８＝Ｒ１９＝Ｒ２０＝Ｈ》、
２−ブチルキサントン《Ｒ１４＝Ｃ４Ｈ９、Ｒ１３＝Ｒ１５＝Ｒ１６＝Ｒ１７＝Ｒ１８＝Ｒ１９＝Ｒ２０＝Ｈ》、
２−シクロヘキシルキサントン《Ｒ１４＝Ｃ６Ｈ１１、Ｒ１３＝Ｒ１５＝Ｒ１６＝Ｒ１７＝Ｒ１８＝Ｒ１９＝Ｒ２０＝Ｈ》、
２−（ｐ−トルイル）キサントン《Ｒ１４＝Ｃ６Ｈ５ＣＨ３、Ｒ１３＝Ｒ１５＝Ｒ１６＝Ｒ１７＝Ｒ１８＝Ｒ１９＝Ｒ２０＝Ｈ》、
１，４−ジメチルキサントン《Ｒ１３＝Ｒ１６＝ＣＨ３、Ｒ１４＝Ｒ１５＝Ｒ１７＝Ｒ１８＝Ｒ１９＝Ｒ２０＝Ｈ》、
２，４−ジメチルキサントン《Ｒ１４＝Ｒ１６＝ＣＨ３、Ｒ１３＝Ｒ１５＝Ｒ１７＝Ｒ１８＝Ｒ１９＝Ｒ２０＝Ｈ》、
２，５−ジメチルキサントン《Ｒ１４＝Ｒ１７＝ＣＨ３、Ｒ１３＝Ｒ１５＝Ｒ１６＝Ｒ１８＝Ｒ１９＝Ｒ２０＝Ｈ》、
２，４−ジエチルキサントン《Ｒ１４＝Ｒ１６＝Ｃ２Ｈ５、Ｒ１３＝Ｒ１５＝Ｒ１７＝Ｒ１８＝Ｒ１９＝Ｒ２０＝Ｈ》、
２，４−ジイソプロピルキサントン《Ｒ１４＝Ｒ１６＝Ｃ３Ｈ７、Ｒ３＝Ｒ５＝Ｒ７＝Ｒ９＝Ｒ８＝Ｒ１０＝Ｈ》、１
２，６−ジフェニルキサントン《Ｒ１４＝Ｒ１８＝Ｃ６Ｈ５、Ｒ１３＝Ｒ１５＝Ｒ１６＝Ｒ１７＝Ｒ１９＝Ｒ２０＝Ｈ》、
２，６−ジベンジルキサントン《Ｒ１４＝Ｒ１８＝ＣＨ２Ｃ６Ｈ５、Ｒ１３＝Ｒ１５＝Ｒ１６＝Ｒ１７＝Ｒ１９＝Ｒ２０＝Ｈ》、
【０１９６】
２−クロロキサントン《Ｒ１４＝Ｃｌ、Ｒ１３＝Ｒ１５＝Ｒ１６＝Ｒ１７＝Ｒ１８＝Ｒ１９＝Ｒ２０＝Ｈ》、
４−クロロキサントン《Ｒ１５＝Ｃｌ、Ｒ１３＝Ｒ１５＝Ｒ１６＝Ｒ１７＝Ｒ１８＝Ｒ１９＝Ｒ２０＝Ｈ》、
２−ブロモキサントン《Ｒ１４＝Ｂｒ、Ｒ１３＝Ｒ１５＝Ｒ１６＝Ｒ１７＝Ｒ１８＝Ｒ１９＝Ｒ２０＝Ｈ》、
２−ヨードキサントン《Ｒ１４＝Ｉ、Ｒ１３＝Ｒ１５＝Ｒ１６＝Ｒ１７＝Ｒ１８＝Ｒ１９＝Ｒ２０＝Ｈ》、
２−アミノキサントン《Ｒ１４＝ＮＨ２、Ｒ１３＝Ｒ１５＝Ｒ１６＝Ｒ１７＝Ｒ１８＝Ｒ１９＝Ｒ２０＝Ｈ》、
２−ニトロキサントン《Ｒ１４＝ＮＯ２、Ｒ１３＝Ｒ１５＝Ｒ１６＝Ｒ１７＝Ｒ１８＝Ｒ１９＝Ｒ２０＝Ｈ》、
２−シアノキサントン《Ｒ１４＝ＣＮ、Ｒ１３＝Ｒ１５＝Ｒ１６＝Ｒ１７＝Ｒ１８＝Ｒ１９＝Ｒ２０＝Ｈ》、
１，４−ジニトロキサントン《Ｒ１３＝Ｒ１６＝ＮＯ３、Ｒ１４＝Ｒ１５＝Ｒ１７＝Ｒ１８＝Ｒ１９＝Ｒ２０＝Ｈ》、
２，４−ジクロロキサントン《Ｒ１４＝Ｒ１６＝Ｃｌ、Ｒ１３＝Ｒ１５＝Ｒ１７＝Ｒ１８＝Ｒ１９＝Ｒ２０＝Ｈ》、
２，５−ジクロロキサントン《Ｒ１４＝Ｒ１８＝Ｃｌ、Ｒ１３＝Ｒ１５＝Ｒ１６＝Ｒ１７＝Ｒ１９＝Ｒ２０＝Ｈ》、
２−ヒドロキシキサントン《Ｒ１４＝ＯＨ、Ｒ１３＝Ｒ１５＝Ｒ１６＝Ｒ１７＝Ｒ１９＝Ｒ２０＝Ｈ》、
２，６−ジヒドロキシキサントン《Ｒ１４＝Ｒ１８＝ＯＨ、Ｒ１３＝Ｒ１５＝Ｒ１６＝Ｒ１７＝Ｒ１９＝Ｒ２０＝Ｈ》、
２，６−ジメトキシキサントン《Ｒ１４＝Ｒ１８＝ＯＣＨ３、Ｒ１３＝Ｒ１５＝Ｒ１７＝Ｒ１９＝Ｒ２０＝Ｈ》、
２，３，６、７−テトラメトキシキサントン《Ｒ１４＝Ｒ１５＝Ｒ１８＝Ｒ１９＝ＯＣＨ３、Ｒ１３＝Ｒ１６＝Ｒ１７＝Ｒ２０＝Ｈ》、
３−クロロ−７−シアノキサントン《Ｒ１５＝Ｃｌ、Ｒ１９＝ＣＮ、Ｒ１３＝Ｒ１４＝Ｒ１６＝Ｒ１７＝Ｒ１９＝Ｒ２０＝Ｈ》、
１，４，５，８−テトラクロロキサントン《Ｒ１３＝Ｒ１６＝Ｒ１７＝Ｒ１９＝Ｃｌ、Ｒ１４＝Ｒ１５＝Ｒ１８＝Ｒ１９＝Ｈ》。
【０１９７】
一般式（ＶＩＩ）で示されるチオキサントン系化合物の具体例：
チオキサントン《Ｒ１３＝Ｒ１４＝Ｒ１５＝Ｒ１６＝Ｒ１７＝Ｒ１８＝Ｒ１９＝Ｒ２０＝Ｈ》、
２−メチルチオキサントン《Ｒ１４＝ＣＨ３、Ｒ１３＝Ｒ１５＝Ｒ１６＝Ｒ１７＝Ｒ１８＝Ｒ１９＝Ｒ２０＝Ｈ》、
２−エチルチオキサントン《Ｒ１４＝Ｃ２Ｈ５、Ｒ１３＝Ｒ１５＝Ｒ１６＝Ｒ１７＝Ｒ１８＝Ｒ１９＝Ｒ２０＝Ｈ》、
２−イソプロピルチオキサントン《Ｒ１４＝Ｃ３Ｈ７、Ｒ１３＝Ｒ１５＝Ｒ１６＝Ｒ１７＝Ｒ１８＝Ｒ１９＝Ｒ２０＝Ｈ》、
２−ブチルチオキサントン《Ｒ１４＝Ｃ４Ｈ９、Ｒ１３＝Ｒ１５＝Ｒ１６＝Ｒ１７＝Ｒ１８＝Ｒ１９＝Ｒ２０＝Ｈ》、
２−シクロヘキシルチオキサントン《Ｒ１４＝Ｃ６Ｈ１１、Ｒ１３＝Ｒ１５＝Ｒ１６＝Ｒ１７＝Ｒ１８＝Ｒ１９＝Ｒ２０＝Ｈ》、
２−（ｐ−トルイル）チオキサントン《Ｒ１４＝Ｃ６Ｈ５ＣＨ３、Ｒ１３＝Ｒ１５＝Ｒ１６＝Ｒ１７＝Ｒ１８＝Ｒ１９＝Ｒ２０＝Ｈ》、
１，４−ジメチルチオキサントン《Ｒ１３＝Ｒ１６＝ＣＨ３、Ｒ１４＝Ｒ１５＝Ｒ１７＝Ｒ１８＝Ｒ１９＝Ｒ２０＝Ｈ》、
２，４−ジメチルチオキサントン《Ｒ１４＝Ｒ１６＝ＣＨ３、Ｒ１３＝Ｒ１５＝Ｒ１６＝Ｒ１７＝Ｒ１９＝Ｒ２０＝Ｈ》、
２，６−ジメチルチオキサントン《Ｒ１４＝Ｒ１８＝ＣＨ３、Ｒ１３＝Ｒ１５＝Ｒ１６＝Ｒ１７＝Ｒ１９＝Ｒ２０＝Ｈ》、
２，４−ジエチルチオキサントン《Ｒ１４＝Ｒ１６＝Ｃ２Ｈ５、Ｒ１３＝Ｒ１５＝Ｒ１６＝Ｒ１７＝Ｒ１９＝Ｒ２０＝Ｈ》、
２，４−ジイソプロピルチオキサントン《Ｒ１４＝Ｒ１６＝Ｃ３Ｈ７、Ｒ１３＝Ｒ１５＝Ｒ１６＝Ｒ１７＝Ｒ１９＝Ｒ２０＝Ｈ》、
１−クロロチオキサントン《Ｒ１３＝Ｃｌ、Ｒ１４＝Ｒ１５＝Ｒ１６＝Ｒ１７＝Ｒ１８＝Ｒ１９＝Ｒ２０＝Ｈ》、
２−クロロチオキサントン《Ｒ１４＝Ｃｌ、Ｒ１３＝Ｒ１５＝Ｒ１６＝Ｒ１７＝Ｒ１８＝Ｒ１９＝Ｒ２０＝Ｈ》、
【０１９８】
４−クロロチオキサントン《Ｒ１６＝Ｃｌ、Ｒ１３＝Ｒ１４＝Ｒ１５＝Ｒ１７＝Ｒ１８＝Ｒ１９＝Ｒ２０＝Ｈ》、
２−ブロモチオキサントン《Ｒ１４＝Ｂｒ、Ｒ１３＝Ｒ１５＝Ｒ１６＝Ｒ１７＝Ｒ１８＝Ｒ１９＝Ｒ２０＝Ｈ》、
２−ヨードチオキサントン《Ｒ１４＝Ｉ、Ｒ１３＝Ｒ１５＝Ｒ１６＝Ｒ１７＝Ｒ１８＝Ｒ１９＝Ｒ２０＝Ｈ》、
２−アミノチオキサントン《Ｒ１４＝ＮＨ２、Ｒ１３＝Ｒ１５＝Ｒ１６＝Ｒ１７＝Ｒ１８＝Ｒ１９＝Ｒ２０＝Ｈ》、
２−ニトロチオキサントン《Ｒ１４＝ＮＯ２、Ｒ１３＝Ｒ１５＝Ｒ１６＝Ｒ１７＝Ｒ１８＝Ｒ１９＝Ｒ２０＝Ｈ》、
２−シアノチオキサントン《Ｒ１４＝ＣＮ、Ｒ１３＝Ｒ１５＝Ｒ１６＝Ｒ１７＝Ｒ１８＝Ｒ１９＝Ｒ２０＝Ｈ》、
１，４−ジニトロチオキサントン《Ｒ１３＝Ｒ１６＝ＮＯ３、Ｒ１４＝Ｒ１５＝Ｒ１７＝Ｒ１８＝Ｒ１９＝Ｒ２０＝Ｈ》、
２，４−ジクロロチオキサントン《Ｒ１４＝Ｒ１６＝Ｃｌ、Ｒ１３＝Ｒ１５＝Ｒ１６＝Ｒ１７＝Ｒ１９＝Ｒ２０＝Ｈ》、
２，６−ジクロロチオキサントン《Ｒ１４＝Ｒ１８＝Ｃｌ、Ｒ１３＝Ｒ１５＝Ｒ１６＝Ｒ１７＝Ｒ１９＝Ｒ２０＝Ｈ》、
２，６−ジフェニルチオキサントン《Ｒ１４＝Ｒ１８＝Ｃ６Ｈ５、Ｒ１３＝Ｒ１５＝Ｒ１６＝Ｒ１７＝Ｒ１９＝Ｒ２０＝Ｈ》、
２，６−ジベンジルチオキサントン《Ｒ１４＝Ｒ１８＝ＣＨ２Ｃ６Ｈ５、Ｒ１３＝Ｒ１５＝Ｒ１６＝Ｒ１７＝Ｒ１９＝Ｒ２０＝Ｈ》、
２−ヒドロキシチオキサントン《Ｒ１４＝ＯＨ、Ｒ１３＝Ｒ１５＝Ｒ１６＝Ｒ１７＝Ｒ１８＝Ｒ１９＝Ｒ２０＝Ｈ》、
２，５−ジヒドロキシチオキサントン《Ｒ１４＝Ｒ１７＝ＯＨ、Ｒ１３＝Ｒ１５＝Ｒ１６＝Ｒ１８＝Ｒ１９＝Ｒ２０＝Ｈ》、
２−クロロ−５−シアノチオキサントン《Ｒ１４＝Ｃｌ、Ｒ１７＝ＣＮ、Ｒ１３＝Ｒ１５＝Ｒ１６＝Ｒ１８＝Ｒ１９＝Ｒ２０＝Ｈ》、
２，３，６、７−テトラメトキシチオキサントン《Ｒ１４＝Ｒ１５＝Ｒ１８＝Ｒ１９＝ＯＣＨ３、Ｒ１３＝Ｒ１６＝Ｒ１７＝Ｒ２０＝Ｈ》、
２，３，６，７−テトラクロロチオキサントン《Ｒ１４＝Ｒ１５＝Ｒ１８＝Ｒ１９＝Ｃｌ、Ｒ１３＝Ｒ１６＝Ｒ１７＝Ｒ２０＝Ｈ》。
【０１９９】
下記一般式（ＶＩＩＩ）で示されるアミノヒドロキシベンゾイル安息香酸誘導体は、波長３２０ｎｍ前後の吸収を有するベンゾフェノンに対して、アミノ基、水酸基、及びカルボキシル基の置換基を付与することにより、４２０ｎｍ前後まで紫外線遮蔽性能を向上した化合物である。
【０２００】
一般式（ＶＩＩＩ）で示されるアミノヒドロキシベンゾイル安息香酸誘導体の具体例：
２−（４−ジメチルアミノ−２−ヒドロキシベンゾイル）安息香酸《Ｒ２４＝Ｈ、Ｒ２５＝Ｒ２６＝ＣＨ３》、
２−（４−ジエチルアミノ−２−ヒドロキシベンゾイル）安息香酸《Ｒ２４＝Ｈ、Ｒ２５＝Ｒ２６＝Ｃ２Ｈ５》、
２−（４−ジブチルアミノ−２−ヒドロキシベンゾイル）安息香酸《Ｒ２４＝Ｈ、Ｒ２５＝Ｒ２６＝Ｃ４Ｈ９》、
２−（４−ジエチルアミノ−２−ヒドロキシベンゾイル）安息香酸ヘキシル《Ｒ２４＝Ｃ６Ｈ１３、Ｒ２５＝Ｒ２６＝Ｃ２Ｈ５》、
２−（４−ジエチルアミノ−２−ヒドロキシベンゾイル）安息香酸オクチル《Ｒ２４＝Ｃ８Ｈ１７、Ｒ２５＝Ｒ２６＝Ｃ２Ｈ５》、
２−（４−ジエチルアミノ−２−ヒドロキシベンゾイル）安息香酸ベンジル《Ｒ２４＝ＣＨ２Ｃ６Ｈ５、Ｒ２５＝Ｒ２６＝Ｃ２Ｈ５》、
２−（４−ジエチルアミノ−２−ヒドロキシベンゾイル）安息香酸ｐ−トルイル《Ｒ２４＝ＣＨ２Ｃ６Ｈ５、Ｒ２５＝Ｒ２６＝Ｃ６Ｈ５ＣＨ３》、
２−（４−ジシクロヘキシルアミノ−２−ヒドロキシベンゾイル）安息香酸オクチル《Ｒ２４＝Ｃ８Ｈ１７、Ｒ２５＝Ｒ２６＝Ｃ６Ｈ１１》、
２−（４−ジフェニルアミノ−２−ヒドロキシベンゾイル）安息香酸ドデシル《Ｒ２４＝Ｃ１２Ｈ２５、Ｒ２５＝Ｒ２６＝Ｃ６Ｈ５》、
２−（４−モノベンジルアミノ−２−ヒドロキシベンゾイル）安息香酸ドデシル《Ｒ２４＝Ｃ１２Ｈ２５、Ｒ２５＝Ｈ、Ｒ２６＝ＣＨ２Ｃ６Ｈ５》、
２−（４−ベンゾイルアミノ−２−ヒドロキシベンゾイル）安息香酸ヘキシル《Ｒ２４＝Ｃ６Ｈ１３、Ｒ２５＝Ｈ、Ｒ２６＝ＣＯＣ６Ｈ５》、
２−（４−アセチルアミノ−２−ヒドロキシベンゾイル）安息香酸ヘキシル《Ｒ２４＝Ｃ６Ｈ１３、Ｒ２５＝Ｈ、Ｒ２６＝ＣＯＣＨ３》。
【０２０１】
上記、アミノヒドロキシベンゾイル安息香酸誘導体は、公知の手段で製造することができる。例えば、３−置換アミノフェノールと無水フタル酸とを無溶媒あるいは有機溶媒の存在下に、６０〜１８０℃の間で数時間から十数時間反応させる方法が知られている。このとき塩化亜鉛のごときルイス酸を添加する改良法（特開平３−５６４５２号、特開平３−１０９３６４号公報）が知られているが、特にこれらに限定されるものではない。
【０２０２】
また、上記、アミノヒドロキシベンゾイル安息香酸誘導体は、後述の紫外線遮蔽剤（ｄ１）で示されるベンゾフェノン系化合物とは異なり、ベンゾフェノン骨格にアミノ基、水酸基及びアルコキシカルボニル基を有することで、４００ｎｍ前後の光を吸収可能にした化合物である。
【０２０３】
一般式（ＩＸ）で示されるベンゾオキサジノン誘導体は、特に着色しにくく耐光性が優れ官能基を適宜選択することによって、波長２９０ｎｍ〜４２０ｎｍの波長まで紫外線を遮断することができる。
【０２０４】
一般式（ＩＸ）で示されるベンゾオキサジノン誘導体の具体例：
２，２’−（プロパン−１，３−ジイル）ビス（４Ｈ−３，１−ベンゾオキサジン−４−オン）《Ｒ２７＝Ｃ３Ｈ６、Ｒ２８＝Ｒ２９＝Ｈ》、
２，２’−［｛オキシビス（エタン−２，１−ジイル））ビス（オキシ）］ビス（４Ｈ−３，１−ベンゾオキサジン−４−オン）《Ｒ２７＝Ｏ（Ｃ２Ｈ４Ｏ）３、Ｒ２８＝Ｒ２９＝Ｈ》、
２，２’−（シクロヘキサン−１，４−ジイル）ビス（４Ｈ−３，１−ベンゾオキサジン−４−オン）《Ｒ２７＝Ｃ６Ｈ１０）３、Ｒ２８＝Ｒ２９＝Ｈ》、
２，２’−ｐ−フェニレンビス（４Ｈ−３，１−ベンゾオキサジン−４−オン）《Ｒ２７＝Ｃ６Ｈ４、Ｒ２８＝Ｒ２９＝Ｈ》、
２，２’−（１，３−フェニレン）ビス（４Ｈ−３，１−ベンゾオキサジン−４−オン）《Ｒ２７＝Ｃ６Ｈ４、Ｒ２８＝Ｒ２９＝Ｈ》、
２，２’−（１，４−フェニレン）ビス（６−メチル−４Ｈ−３，１−ベンゾオキサジン−４−オン）《Ｒ２７＝Ｃ６Ｈ４、Ｒ２８＝ＣＨ３、Ｒ２９＝Ｈ》、
２，２’−（１，４−フェニレン）ビス（６−エチル−４Ｈ−３，１−ベンゾオキサジン−４−オン）《Ｒ２７＝Ｃ６Ｈ４、Ｒ２８＝Ｃ２Ｈ５、Ｒ２９＝Ｈ》、
２，２’−（１，４−フェニレン）ビス（６−アリル−４Ｈ−３，１−ベンゾオキサジン−４−オン）《Ｒ２７＝Ｃ６Ｈ４、Ｒ２８＝ＣＨ２ＣＨＣＨ２、Ｒ２９＝Ｈ》、
２，２’−（１，４−フェニレン）ビス（６，７−ジメチル−４Ｈ−３，１−ベンゾオキサジン−４−オン）《Ｒ２７＝Ｃ６Ｈ４、Ｒ２８＝Ｒ２９＝ＣＨ３》、
２，２’−（１，４−フェニレン）ビス（５，８−ジエチル−４Ｈ−３，１−ベンゾオキサジン−４−オン）《Ｒ２７＝Ｃ６Ｈ４、Ｒ２８＝Ｒ２９＝Ｃ２Ｈ５》、
２，２’−（１，４−フェニレン）ビス（６−クロロ−４Ｈ−３，１−ベンゾオキサジン−４−オン）《Ｒ２７＝Ｃ６Ｈ４、Ｒ２８＝Ｃｌ、Ｒ２９＝Ｈ》、
２，２’−（１，４−フェニレン）ビス（６−ブロモ―４Ｈ−３，１―ベンゾオキサジン―４―オン）《Ｒ２７＝Ｃ６Ｈ４、Ｒ２８＝Ｂｒ、Ｒ２９＝Ｈ》、
２，２’−（１，４−フェニレン）ビス（６−メトキシ−４Ｈ−３，１−ベンゾオキサジン−４−オン）《Ｒ２７＝Ｃ６Ｈ４、Ｒ２８＝ＯＣＨ３、Ｒ２９＝Ｈ》、
２，２’−（１，４−フェニレン）ビス（６−ヒドロキシ−４Ｈ−３，１−ベンゾオキサジン−４−オン）《Ｒ２７＝Ｃ６Ｈ４、Ｒ２８＝ＯＨ、Ｒ２９＝Ｈ》、
２，２’−（１，４−フェニレン）ビス（６，７，−ジヒドロキシ−４Ｈ−３，１−ベンゾオキサジン−４−オン）《Ｒ２７＝Ｃ６Ｈ４、Ｒ２８＝Ｒ２９＝ＯＨ》、
２，２’−（１，４−フェニレン）ビス（６−アセチル―４Ｈ−３，１―ベンゾオキサジン―４―オン）《Ｒ２７＝Ｃ６Ｈ４、Ｒ２８＝ＣＯＣＨ３、Ｒ２９＝Ｈ》、
２，２’−（１，４−フェニレン）ビス｛６−（フラン−２−カルボニル）―４Ｈ−３，１―ベンゾオキサジン―４―オン｝《Ｒ２７＝Ｃ６Ｈ４、Ｒ２８＝ＣＯＣ４Ｈ４Ｏ、Ｒ２９＝Ｈ》、
２，２’−（１，４−フェニレン）ビス（６−アセトキシ―４Ｈ−３，１―ベンゾオキサジン―４―オン）《Ｒ２７＝Ｃ６Ｈ４、Ｒ２８＝ＯＣＯＣＨ３、Ｒ２９＝Ｈ》、
２，２’−（１，４−フェニレン）ビス（６−フェノキシ―４Ｈ−３，１―ベンゾオキサジン―４―オン）《Ｒ２７＝Ｃ６Ｈ４、Ｒ２８＝ＯＣ６Ｈ５、Ｒ２９＝Ｈ》、
２，２’−（１，４−フェニレン）ビス（６−トリメチルシリルオキシ―４Ｈ−３，１―ベンゾオキサジン―４―オン）《Ｒ２７＝Ｃ６Ｈ４、Ｒ２８＝ＯＳｉ（ＣＨ３）３、Ｒ２９＝Ｈ》、
１，４−フェニレンビス（４−オキソ−４Ｈ−３，１―ベンゾオキサジン―２，６―ジイル）ジメチルビスカーボネート《Ｒ２７＝Ｃ６Ｈ４、Ｒ２８＝ＯＣＯＯＣＨ３、Ｒ２９＝Ｈ》、
１，４−フェニレンビス（４−オキソ−４Ｈ−３，１―ベンゾオキサジン―２，６―ジイル）ジフェニルビスカーボネート《Ｒ２７＝Ｃ６Ｈ４、Ｒ２８＝ＯＣＯＯＣ６Ｈ５、Ｒ２９＝Ｈ》、
２，２’−（１，４−フェニレン）ビス［６−｛２−（２−ヒドロキシエトキシ）エトキシ｝―４Ｈ−３，１―ベンゾオキサジン―４―オン］《Ｒ２７＝Ｃ６Ｈ４、Ｒ２８＝Ｏ（Ｃ２Ｈ４）２Ｈ、Ｒ２９＝Ｈ》、
２，２’−（１，４−フェニレン）ビス［６−｛２−（２−メトキシエトキシ）エトキシ｝―４Ｈ−３，１―ベンゾオキサジン―４―オン］《Ｒ２７＝Ｃ６Ｈ４、Ｒ２８＝Ｏ（Ｃ２Ｈ４）２ＣＨ３、Ｒ２９＝Ｈ》、
１，４−フェニレンビス（４−オキソ−４Ｈ−３，１―ベンゾオキサジン―６―カルボン酸）《Ｒ２７＝Ｃ６Ｈ４、Ｒ２８＝ＣＯＯＨ、Ｒ２９＝Ｈ》、
ジメチル ２，２’−（１，４−フェニレン）ビス（４−オキソ−４Ｈ−３，１―ベンゾオキサジン―６―カルボキシレート）《Ｒ２７＝Ｃ６Ｈ４、Ｒ２８＝ＣＯＯＣＨ３、Ｒ２９＝Ｈ》、
ジフェニル ２，２’−（１，４−フェニレン）ビス（４−オキソ−４Ｈ−３，１―ベンゾオキサジン―６―カルボキシレート）《Ｒ２７＝Ｃ６Ｈ４、Ｒ２８＝ＣＯＯＣ２Ｈ５、Ｒ２９＝Ｈ》
２，２’−（１，４−フェニレン）ビス（６−ニトロ―４Ｈ−３，１―ベンゾオキサジン―４―オン）《Ｒ２７＝Ｃ６Ｈ４、Ｒ２８＝ＮＯ２、Ｒ２９＝Ｈ》、
２，２’−（１，４−フェニレン）ビス（６−シアノ―４Ｈ−３，１―ベンゾオキサジン―４―オン）《Ｒ２７＝Ｃ６Ｈ４、Ｒ２８＝ＣＮ、Ｒ２９＝Ｈ》、
２，２’−（１，４−フェニレン）ビス（６−メチルアミノ―４Ｈ−３，１―ベンゾオキサジン―４―オン）《Ｒ２７＝Ｃ６Ｈ４、Ｒ２８＝ＮＨＣＨ３、Ｒ２９＝Ｈ》、
２，２’−（１，４−フェニレン）ビス（６−アセチルアミノ―４Ｈ−３，１―ベンゾオキサジン―４―オン）《Ｒ２７＝Ｃ６Ｈ４、Ｒ２８＝ＮＨＣＯＣＨ３、Ｒ２９＝Ｈ》、
１，４−フェニレンビス（４−オキソ−４Ｈ−３，１―ベンゾオキサジン―２，６―ジイル）ビス（３−メチルカルバメート）《Ｒ２７＝Ｃ６Ｈ４、Ｒ２８＝ＯＣＯＮＨＣＨ３、Ｒ２９＝Ｈ》、
１，４−フェニレンビス（４−オキソ−４Ｈ−３，１―ベンゾオキサジン―２，６―ジイル）ビス（３−フェニルカルバメート）《Ｒ２７＝Ｃ６Ｈ４、Ｒ２８＝ＯＣＯＮＨＣ６Ｈ５、Ｒ２９＝Ｈ》、
１，１’−｛１，４−フェニレンビス（４−オキソ−４Ｈ−３，１―ベンゾオキサジン―２，６―ジイル）｝ビス（３−メチルウレア）《Ｒ２７＝Ｃ６Ｈ４、Ｒ２８＝ＮＨＣＯＮＨＣＨ３、Ｒ２９＝Ｈ》、
２，２’−（１，４−フェニレン）ビス（６−メルカプト―４Ｈ−３，１―ベンゾオキサジン―４―オン）《Ｒ２７＝Ｃ６Ｈ４、Ｒ２８＝ＳＨ、Ｒ２９＝Ｈ》、
２，２’−（１，４−フェニレン）ビス（６−メチルチオ―４Ｈ−３，１―ベンゾオキサジン―４―オン）《Ｒ２７＝Ｃ６Ｈ４、Ｒ２８＝ＳＣＨ３、Ｒ２９＝Ｈ》、
２，２’−（１，４−フェニレン）ビス（６−フェニルチオ―４Ｈ−３，１―ベンゾオキサジン―４―オン）《Ｒ２７＝Ｃ６Ｈ４、Ｒ２８＝ＳＣ６Ｈ５、Ｒ２９＝Ｈ》、
２，２’−（１，４−フェニレン）ビス｛（６−ベンゾチアゾール−２−イルチオ）―４Ｈ−３，１―ベンゾオキサジン―４―オン｝《Ｒ２７＝Ｃ６Ｈ４、Ｒ２８＝ＳＣＮＳＣ６Ｈ４、Ｒ２９＝Ｈ》、
２，２’−（１，４−フェニレン）ビス（６−メチルスルホニル―４Ｈ−３，１―ベンゾオキサジン―４―オン）《Ｒ２７＝Ｃ６Ｈ４、Ｒ２８＝ＳＯ２ＣＨ３、Ｒ２９＝Ｈ》、
２，２’−（１，４−フェニレン）ビス（６−フェニルスルホニル―４Ｈ−３，１―ベンゾオキサジン―４―オン）《Ｒ２７＝Ｃ６Ｈ４、Ｒ２８＝ＳＯ２Ｃ６Ｈ５、Ｒ２９＝Ｈ》、
２，２’−（１，４−フェニレン）ビス（６−メチルスルフィニル―４Ｈ−３，１―ベンゾオキサジン―４―オン）《Ｒ２７＝Ｃ６Ｈ４、Ｒ２８＝ＳＯＣＨ３、Ｒ２９＝Ｈ》、
２，２’−（１，４−フェニレン）ビス（６−フェニルスルフィニル―４Ｈ−３，１―ベンゾオキサジン―４―オン）《Ｒ２７＝Ｃ６Ｈ４、Ｒ２８＝ＳＯＣ６Ｈ５、Ｒ２９＝Ｈ》、
２，２’−（１，４−フェニレン）ビス（Ｎ−メチル−４−オキソ―４Ｈ−３，１―ベンゾオキサジン―６―スルホンアミド）《Ｒ２７＝Ｃ６Ｈ４、Ｒ２８＝ＳＯ２ＮＨＣＨ３、Ｒ２９＝Ｈ》、
１，１’−｛１，４−フェニレンビス（４−オキソ−４Ｈ−３，１―ベンゾオキサジン―２，６―ジイル）｝ビス（ピロリジン−２，５−ジオン）《Ｒ２７＝Ｃ６Ｈ４、Ｒ２８＝Ｎ（ＣＯ）２（ＣＨ２）２、Ｒ２９＝Ｈ》、
２，２’−（１，４−フェニレン）ビス（６−ホスファニル―４Ｈ−３，１―ベンゾオキサジン―４―オン）《Ｒ２７＝Ｃ６Ｈ４、Ｒ２８＝ＰＨ２、Ｒ２９＝Ｈ》、
２，２’−（１，４−フェニレン）ビス｛６−（メチルヒドロホスホリル）―４Ｈ−３，１―ベンゾオキサジン―４―オン）《Ｒ２７＝Ｃ６Ｈ４、Ｒ２８＝ＰＨＯＣＨ３、Ｒ２９＝Ｈ》、
Ｎ，Ｎ’−｛１，４−フェニレンビス（４−オキソ−４Ｈ−３，１―ベンゾオキサジン―２，６―ジイル）｝ビス（Ｐ−メチルホスフィニルアミド）《Ｒ２７＝Ｃ６Ｈ４、Ｒ２８＝ＮＨＰＨＯＣＨ３、Ｒ２９＝Ｈ》、
２，２’−（ナフタレン−２，６−ジイル）ビス（４Ｈ−３，１−ベンゾオキサジン−４−オン）《Ｒ２７＝Ｃ１０Ｈ６、Ｒ２８＝Ｒ２９＝Ｈ》、
２，２’−（ナフタレン−２，６―ジイル）ビス（６−メチル―４Ｈ―３，１―ベンゾオキサジン―４―オン）《Ｒ２７＝Ｃ１０Ｈ６、Ｒ２８＝ＣＨ３、Ｒ２９＝Ｈ》、
２，２’−（ナフタレン−２，６―ジイル）ビス（６−メトキシ―４Ｈ―３，１―ベンゾオキサジン―４―オン）《Ｒ２７＝Ｃ１０Ｈ６、Ｒ２８＝ＯＣＨ３、Ｒ２９＝Ｈ》、
２，２’−（ナフタレン−２，６―ジイル）ビス｛６−（１Ｈ−ピロール−１−イル）―４Ｈ―３，１―ベンゾオキサジン―４―オン｝《Ｒ２７＝Ｃ１０Ｈ６、Ｒ２８＝Ｃ４Ｈ４Ｎ、Ｒ２９＝Ｈ》、
２，２’−（ナフタレン−１，４−ジイル）ビス（４Ｈ−３，１−ベンゾオキサジン−４−オン）《Ｒ２７＝Ｃ１０Ｈ６、Ｒ２８＝Ｒ２９＝Ｈ》、
２，２’−｛（１，１’―ビフェニル）−４，４’−ジイル｝ビス（６−フェニル―４Ｈ―３，１―ベンゾオキサジン―４―オン）《Ｒ２７＝Ｃ６Ｈ４Ｃ６Ｈ４、Ｒ２８＝Ｃ６Ｈ５、Ｒ２９＝Ｈ》、
２，２’−｛（１，１’―ビフェニル）−４，４’−ジイル｝ビス（６−ベンジル―４Ｈ―３，１―ベンゾオキサジン―４―オン）《Ｒ２７＝Ｃ６Ｈ４Ｃ６Ｈ４、Ｒ２８＝ＣＨ２Ｃ６Ｈ５、Ｒ２９＝Ｈ》、
２，２’−｛（１，１’―ビフェニル）−４，４’−ジイル｝ビス（６−エトキシ―４Ｈ―３，１―ベンゾオキサジン―４―オン）《Ｒ２７＝Ｃ６Ｈ４Ｃ６Ｈ４、Ｒ２８＝ＯＣ２Ｈ５、Ｒ２９＝Ｈ》、
２，２’−｛（１，１’―ビフェニル）−４，４’−ジイル｝ビス（６−アセチル―４Ｈ―３，１―ベンゾオキサジン―４―オン）《Ｒ２７＝Ｃ６Ｈ４Ｃ６Ｈ４、Ｒ２８＝ＣＯＣＨ３、Ｒ２９＝Ｈ》、
２，２’−｛（１，１’―ビフェニル）−４，４’−ジイル｝ビス（６−クロル―４Ｈ―３，１―ベンゾオキサジン―４―オン）《Ｒ２７＝Ｃ６Ｈ４Ｃ６Ｈ４、Ｒ２８＝Ｃｌ、Ｒ２９＝Ｈ》、
２，２’−（チオフェン−２，５−ジイル）ビス（４Ｈ−３，１−ベンゾオキサジン−４−オン）《Ｒ２７＝Ｃ４Ｈ２Ｓ、Ｒ２８＝Ｒ２９＝Ｈ》、
２，２’−（フラン−２，５−ジイル）ビス（４Ｈ−３，１−ベンゾオキサジン−４−オン）《Ｒ２７＝Ｃ４Ｈ２Ｏ、Ｒ２８＝Ｒ２９＝Ｈ》、
２，２’−（ピロール−２，５−ジイル）ビス（４Ｈ−３，１−ベンゾオキサジン−４−オン）《Ｒ２７＝Ｃ４Ｈ３Ｎ、Ｒ２８＝Ｒ２９＝Ｈ》。
【０２０５】
上記、ベンゾオキサジノン誘導体は、公知の手段で製造することができる。例えば、特許第３８７４４０７号公報の第７ページ、特開昭５８−１９４８５４号公報の第３ページに記載の方法を用いることができ、適宜、原料の再結晶（例えば精製）や前記一般式（Ｉ）で表される化合物の再結晶や昇華精製などの操作等を行うことにより得られる。または、特表２００５−５０７００６号公報の記載のように、出発物質として無水イサト酸を用い、更に再結晶により精製することもできる。また、ＷＯ２００９１２３１４７号公報の記載のように、アントラニル酸化合物とカルボン酸ハロゲン化物とを塩基が共存しない条件下で反応させ、アミド中間体を生成して脱水縮合する方法により製造することが可能であるが、特にこれらに限定されるものではない。
【０２０６】
下記一般式（Ｘ）で示されるベンジリデンヒダントイン誘導体は、分子内にベンジリデン骨格とイミダゾリジン骨格の双方を有するベンジリデン−イミダゾリジン系化合物が挙げられ、波長３２０ｎｍ〜４１０ｎｍの紫外線遮断性能の点で優れた化合物である。
【０２０７】
一般式（Ｘ）で示されるベンジリデンヒダントイン誘導体の具体例：
５−ベンジリデンイミダゾリジン−２，４−ジオン《Ｒ３０＝Ｒ３１＝Ｒ３２＝Ｒ３３＝Ｈ》、
５−（４−メチルベンジリデン）イミダゾリジン−２，４−ジオン《Ｒ３２＝Ｒ３３＝Ｈ、Ｒ３１＝ＣＨ３》、
５−（３，５−ジメチルベンジリデン）イミダゾリジン−２，４−ジオン《Ｒ３１＝Ｒ３３＝Ｈ、Ｒ３０＝Ｒ３２＝ＣＨ３》、
３−エチル−５−（４−メトキシベンジリデン）イミダゾリジン−２，４−ジオン《Ｒ３０＝Ｈ、Ｒ３１＝ＯＣＨ３、Ｒ３２＝Ｈ、Ｒ３３＝Ｃ２Ｈ５》、
３−エチル−５−［４−｛（２−エチルヘキシル）オキシ｝−３−メトキシベンジリデン］イミダゾリジン−２，４−ジオン《Ｒ３０＝ＯＣＨ３、Ｒ３１＝ＯＣ８Ｈ１７、Ｒ３１＝Ｈ、Ｒ３３＝Ｃ２Ｈ５》、
３−エチル−５−（４−ヒドロキシ−３−メトキシベンジリデン）イミダゾリジン−２，４−ジオン《Ｒ３０＝ＯＣＨ３、Ｒ３１＝ＯＨ、Ｒ３２＝Ｈ、Ｒ３３＝Ｃ２Ｈ５》
３−エチル−５−（４−ニトロベンジリデン）イミダゾリジン−２，４−ジオン《Ｒ３０＝Ｈ、Ｒ３１＝ＮＯ２、Ｒ３２＝Ｈ、Ｒ３３＝Ｃ２Ｈ５》、
３−エチル−５−（４−シアノベンジリデン）イミダゾリジン−２，４−ジオン《Ｒ３０＝Ｈ、Ｒ３１＝ＣＮ、Ｒ３２＝Ｈ、Ｒ３３＝Ｃ２Ｈ５》、
３−エチル−５−（４−クロロベンジリデン）イミダゾリジン−２，４−ジオン《Ｒ３０＝Ｈ、Ｒ３１＝Ｃｌ、Ｒ３２＝Ｈ、Ｒ３３＝Ｃ２Ｈ５》、
３−エチル−５−［４−｛２−（２−メトキシエトキシ）エトキシ｝ベンジリデン］イミダゾリジン−２，４−ジオン《Ｒ３０＝Ｈ、Ｒ３１＝Ｏ（Ｃ２Ｈ４Ｏ）２ＣＨ３、Ｒ３２＝Ｈ、Ｒ３３＝Ｃ２Ｈ５》、
３−フェニル−５−（４−メトキシベンジリデン）イミダゾリジン−２，４−ジオン《Ｒ３０＝Ｒ３２＝Ｈ、Ｒ３１＝ＯＣＨ３、Ｒ３３＝Ｃ６Ｈ５》、
３−ベンジル−５−（４−メトキシベンジリデン）イミダゾリジン−２，４−ジオン《Ｒ３０＝Ｒ３２＝Ｈ、Ｒ３１＝ＯＣＨ３、Ｒ３３＝ＣＨ２Ｃ６Ｈ５》、
４−｛（１−エチル−２，５−ジオキソイミダゾリジン−４−イリデン）メチル｝安息香酸《Ｒ３０＝Ｈ、Ｒ３１＝ＣＯＯＨ、Ｒ３２＝Ｈ、Ｒ３３＝Ｃ２Ｈ５》、
５−（４−ベンジルベンジリデン）−３−（２−ヒドロキシエチル）イミダゾリジン−２，４−ジオン《Ｒ３０＝Ｈ、Ｒ３１＝ＣＨ２Ｃ６Ｈ５、Ｒ３２＝Ｈ、Ｒ３３＝Ｃ２Ｈ４ＯＨ》、
２−｛４−（４−メトキシベンジリデン）−２，５−ジオキソイミダゾリジン−１−イル｝酢酸《Ｒ３０＝Ｒ３２＝Ｈ、Ｒ３１＝ＯＣＨ３、Ｒ３３＝ＣＨ２ＣＯＯＨ》
３−｛４−（４−メトキシベンジリデン）−２，５−ジオキソイミダゾリジン−１−イル｝プロピオン酸《Ｒ３０＝Ｒ３２＝Ｈ、Ｒ３１＝ＯＣＨ３、Ｒ３３＝Ｃ２Ｈ４ＣＯＯＨ》
４−｛４−（４−メトキシベンジリデン）−２，５−ジオキソイミダゾリジン−１−イル｝ブタン酸《Ｒ３０＝Ｒ３２＝Ｈ、Ｒ３１＝ＯＣＨ３、Ｒ３３＝Ｃ３Ｈ６ＣＯＯＨ》
５−｛４−（４−メトキシベンジリデン）−２，５−ジオキソイミダゾリジン−１−イル｝ペンタン酸《Ｒ３０＝Ｒ３２＝Ｈ、Ｒ３１＝ＯＣＨ３、Ｒ３３＝Ｃ４Ｈ８ＣＯＯＨ》
３−｛４−（３，４−ジメトキシベンジリデン）−２，５−ジオキソイミダゾリジン−１−イル｝プロピオン酸《Ｒ３０＝Ｈ、Ｒ３１＝Ｒ３２＝ＯＣＨ３、Ｒ３３＝Ｃ２Ｈ４ＣＯＯＨ》、
３−｛４−（３，４−ジメトキシベンジリデン）−２，５−ジオキソイミダゾリジン−１−イル｝プロピオン酸メチル《Ｒ３０＝Ｈ、Ｒ３１＝Ｒ３２＝ＯＣＨ３、Ｒ３３＝Ｃ２Ｈ４ＣＯＯＣＨ３》
３−｛４−（３，４−ジメトキシベンジリデン）−２，５−ジオキソイミダゾリジン−１−イル｝プロピオン酸ブチル《Ｒ３０＝Ｈ、Ｒ３１＝Ｒ３２＝ＯＣＨ３、Ｒ３３＝Ｃ２Ｈ４ＣＯＯＣ４Ｈ９》
３−｛４−（３，４−ジメトキシベンジリデン）−２，５−ジオキソイミダゾリジン−１−イル｝プロピオン酸２―エチルヘキシル《Ｒ３０＝Ｈ、Ｒ３１＝Ｒ３２＝ＯＣＨ３、Ｒ３３＝Ｃ２Ｈ４ＣＯＯＣ８Ｈ１７》
３−｛４−（３，４−ジメトキシベンジリデン）−２，５−ジオキソイミダゾリジン−１−イル｝プロピオン酸ｎ−オクチル《Ｒ３０＝Ｈ、Ｒ３１＝Ｒ３２＝ＯＣＨ３、Ｒ３３＝Ｃ２Ｈ４ＣＯＯＣ８Ｈ１７》
３−｛２，５−ジオキソ−４−（４−フェノキシベンジリデン）イミダゾリジン−１−イル｝プロピオン酸２―エチルヘキシル《Ｒ３０＝Ｒ３２＝Ｈ、Ｒ３１＝ＯＣ６Ｈ５、Ｒ３３＝Ｃ２Ｈ４ＣＯＯＣ４Ｈ９》
３−［４−｛４−（メチルアミノ）ベンジリデン｝−２，５−ジオキソイミダゾリジン−１−イル］プロピオン酸２―エチルヘキシル《Ｒ３０＝Ｒ３２＝Ｈ、Ｒ３１＝ＮＨＣＨ３、Ｒ３３＝Ｃ２Ｈ４ＣＯＯＣ４Ｈ９》
３−｛４−（４−アリルベンジリデン）−２，５−ジオキソイミダゾリジン−１−イル｝プロピオン酸２―エチルヘキシル《Ｒ３０＝Ｒ３２＝Ｈ、Ｒ３１＝ＣＨ２ＣＨＣＨ２、Ｒ３３＝Ｃ２Ｈ４ＣＯＯＣ４Ｈ９》、
３−｛４−（４−（ヒドロキシメチル）ベンジリデン）−２，５−ジオキソイミダゾリジン−１−イル｝プロピオン酸２―エチルヘキシル《Ｒ３０＝Ｒ３２＝Ｈ、Ｒ３１＝ＣＨ２ＯＨ、Ｒ３３＝Ｃ２Ｈ４ＣＯＯＣ４Ｈ９》、
３−［４−｛４−（ナフタレン−２−イル）ベンジリデン｝−２，５−ジオキソイミダゾリジン−１−イル］プロピオン酸２―エチルヘキシル《Ｒ３０＝Ｒ３２＝Ｈ、Ｒ３１＝ＮＨＣＨ３、Ｒ３３＝Ｃ１０Ｈ７ＣＯＯＣ４Ｈ９》、
３−［４−｛（４’−メチル−（１，１’−ビフェニル）−４−イル）メチレン｝−２，５−ジオキソイミダゾリジン−１−イル］プロピオン酸２―エチルヘキシル《Ｒ３０＝Ｒ３２＝Ｈ、Ｒ３１＝Ｃ６Ｈ４ＣＨ３、Ｒ３３＝Ｃ１０Ｈ７ＣＯＯＣ４Ｈ９》、
３−［２，５−ジオキソ−４−｛４−（ピリジン−４−イル）ベンジリデン｝イミダゾリジン−１−イル］プロピオン酸２―エチルヘキシル《Ｒ３０＝Ｒ３２＝Ｈ、Ｒ３１＝Ｃ６Ｈ４Ｎ、Ｒ３３＝Ｃ２Ｈ４ＣＯＯＣ４Ｈ９》
３−［４−｛４−（２−（ビス（２−ヒドロキシエチル）アミノ）−２−オキソエチル）ベンジリデン｝−２，５−ジオキソイミダゾリジン−１−イル］プロピオン酸２―エチルヘキシル《Ｒ３０＝Ｒ３２＝Ｈ、Ｒ３１＝ＣＨ２ＣＯＮ（Ｃ２Ｈ４ＯＨ）２、Ｒ３３＝Ｃ２Ｈ４ＣＯＯＣ４Ｈ９》、
５−［４−［２−（２−ヒドロキシエトキシ）エトキシ］ベンジリデン］−３−［２−（２−ヒドロキシエトキシ）エチル］ヒダントイン《Ｒ３０＝Ｒ３１＝Ｒ３２＝Ｈ、Ｒ３３＝Ｃ２Ｈ４ＯＣ２Ｈ４ＯＨ》、
５−［４−［２−［ビス（２−ヒドロキシエチル）アミノ］−２−オキソエトキシ］ベンジリデン］−３−［２−［ビス（２−ヒドロキシエチル）アミノ］−２−オキソエチル］ヒダントイン《Ｒ３０＝Ｒ３２＝Ｈ、Ｒ３１＝ＯＣＨ２ＣＯＮ（Ｃ２Ｈ４ＯＨ）２、Ｒ３３＝ＣＨ２ＣＯＮ（Ｃ２Ｈ４ＯＨ）２》、
５−［４−［２−（２−ヒドロキシエトキシ）エトキシ］ベンジリデン］−３−［３−［ビス（２−ヒドロキシエチル）アミノ］−３−オキソプロピル］ヒダントイン《Ｒ３０＝Ｒ３２＝Ｈ、Ｒ３１＝ＯＣ２Ｈ４ＯＣ２Ｈ４ＯＨ、Ｒ３３＝ＣＨ２ＣＯＮ（Ｃ２Ｈ４ＯＨ）２》。
【０２０８】
上記、ベンジリデンヒダントイン誘導体は、公知の手段で製造することができる。例えば、「実験化学講座１８有機化合物の反応ＩＩ（中）、ｐ８１〜３０３、日本化学会編」、特開昭６０−２３３０６３号等に示されたアルデヒドと活性メチレンの一般的縮合反応を利用したベンズアルデヒド誘導体とヒダントインの縮合反応を利用することができるが、特にこれらに限定されるものではない。
【０２０９】
ここで、一般式（Ｉ）〜一般式（Ｘ）で表される化合物からなる群より選ばれる１種以上の化合物（Ｃ）で示した、一価の置換基（Ｒ１〜Ｒ２６、Ｒ２８〜Ｒ３３）と連結基（Ｒ２７）について説明する。
ハロゲン原子は、例えば、フッ素、塩素、ヨウ素原子が挙げられる。
ＯＨ基は、ヒドロキシル基である。
ＣＯＯＨ基は、カルボキシル基である。
シアノ基は、−ＣＮで示される置換基である。
ニトロ基は、−ＮＯ２で示される置換基である。
アルキル基は、直鎖状もしくは分岐鎖状あるいは脂環状であってもよく、炭素原子数は１〜２６であることが好ましく、１〜２２であることが更に好ましい。置換アルキル基のアルキル部分は、上記アルキル基と同様である。
アルケニル基は、直鎖状もしくは分岐鎖状あるいは脂環状であってもよく、炭素原子数は２〜２６であることが好ましく、２〜２２であることが更に好ましい。置換アルケニル基のアルケニル部分は、上記アルケニル基と同様である。
アラルキル基または置換アラルキル基のアルキル部分は、上記アルキル基と同様である。アラルキル基または置換アラルキル基のアリール部分は下記のアリール基である。
【０２１０】
置換アルキル基、置換アルケニル基または置換アラルキル基のアルキル部分の置換基は、ハロゲン原子、アルキル基、アルケニル基、アリール基、ヘテロ環基等である。
【０２１１】
アリール基は、炭素数６〜３０の置換もしくは無置換の芳香環を有する置換基である。
ヘテロ環基は、Ｎ、Ｏ、またはＳと炭素原子からなる５または６員の置換もしくは無置換の、芳香族もしくは非芳香族のヘテロ環化合物から一個の水素原子を取り除いた一価の置換基である。ヘテロ環化合物としては、例えば、ピロリジン環、ピペリジン環、ピロール環、ピリジン環、イミダゾール環、ピラゾール環、イミダゾリン環、ピラジン環、インドール環、イソキノリン環、キノキサリン環、シンノリン環、プテリジン環、フタラジン環、アクリジン環、カルバゾール環ベンゾイミダゾール環、トリアゾール環等のＮ原子含有のヘテロ環化合物、テトラヒドロフラン環、テトラヒドロピラン環、フラン環、ジオキサン環、クロメン環、イソクロメン環、キサンテン環、ジベンゾフラン環等のＯ原子含有のヘテロ環化合物、テトラヒドロチオフェン環、テトラヒドロチオピラン環、チオフェン環等のＳ原子含有のヘテロ環化合物、オキサゾール環、オキサジアゾール環、ベンゾオキサゾール環、モルホリン環等のＮ原子とＯ原子の双方を有するテロ環化合物、チアゾ-ル環、ベンゾチアゾール環、チアジン環、チアジアゾール環等のＮ原子とＳ原子の双方を有するテロ環化合物等が挙げられる。
【０２１２】
アルコキシ基は、炭素数１〜３０の置換もしくは無置換のアルキル基が酸素原子に結合した置換基である。例えば、例えば、メトキシ基、エトキシ基、イソプロポキシ基、メトキシエトキシ基、ヒドロキシエトキシ基および３カルボキシプロポキシ基等が挙げられる。
アリールオキシ基は、炭素数６〜３０の置換もしくは無置換のアリール基が酸素原子に結合した置換基である。例えば、フェノキシ基、メチルフェノキシ基等が挙げられる。
シリルオキシ基は、シロキシ基とも称し、−Ｏ−Ｓｉ（−Ｒ）３で表される置換基であり、Ｒは、炭素数３〜２０のアルキル基、またはアリール基である。例えば、トリメチルシリルオキシ基、ジフェニルメチルシリルオキシ基等が挙げられる。
ヘテロ環オキシ基は、炭素数２〜３０の置換もしくは無置換のヘテロ環置換基が酸素原子に結合した置換基である。例えば、２−ピリジルオキシ基、２−オキサゾリルオキシ基等が挙げられる。
アシルオキシ基は、−Ｏ−（Ｃ＝Ｏ）−Ｒで表され、Ｒは炭素数２〜３０の置換もしくは無置換のアルキル基、炭素数６〜３０の置換もしくは無置換のアリール基である。例えば、アセトキシ基、ベンゾイルオキシ基等が挙げられる。
カルバモイルオキシ基は、炭素数１〜１２の置換もしくは無置換のアルキル基、またはアリール基を有する、カルバモイル基が酸素原子に結合した置換基である。例えば、Ｎメチルカルバモイルオキシ基、Ｎフェニルカルバモイルオキシ基等が挙げられる。
ヒドロキシアルキル基は、末端にＯＨ基を有する炭素数１〜３０のアルキル基である。
ヒドロキシアルキレンオキサイド基は、末端にＯＨ基を有し、繰り返し単位が１〜１０の炭素数２〜５であるオキシアルキレン基である。
アルキルアルキレンオキサイド基は、末端に炭素数１〜３０の置換もしくは無置換のアルキル基を有し、繰り返し単位が１〜１０の炭素数２〜５であるオキシアルキレン基である。
アリールアルキレンオキサイド基は、末端に炭素数１〜３０の置換もしくは無置換のアリール基を有し、繰り返し単位が１〜１０の炭素数２〜５であるオキシアルキレン基である。
アルコキシカルボニルアルキル基は、炭素数１〜３０の置換もしくは無置換のアルキル基と炭素数１〜３０の置換もしくは無置換のアルコキシ基がカルボニル基に結合した置換基である。
カルボキシアルキル基は、末端にＣＯＯＨ基を有する、炭素数１〜３０の置換もしくは無置換のアルキレン基である。
ビスヒドロキシアルキルアセトアミド基は、末端に２個のＯＨ基を有するＮ置換アルキルアセトアミド基である、
ビスヒドロキシアルキルプロピオンアミドオキシ基は、末端に２個のＯＨ基を有するＮ置換アルキルプロピオンアミド基である。
【０２１３】
アルコキシカルボニルオキシ基は、炭素数２〜３０の置換もしくは無置換アルコキシカルボニル基が酸素原子に結合した置換基である。例えば、メトキシカルボニルアミノ基、エトキシカルボニルアミノ基、メトキシエトキシカルボニルアミノ基が挙げられる。
アリールオキシカルボニルオキシ基は、炭素数７〜３０の置換もしくは無置換のアリール基が結合したオキシカルボニル基が酸素原子に結合した置換基である。
アミノ基は、アミノ基、炭素数１〜３０の置換もしくは無置換のアルキル基が結合したアミノ基、炭素数６〜３０の置換もしくは無置換のアニリノ基である。
アシルアミノ基は、ホルミルアミノ基、または炭素数１〜８の置換もしくは無置換のアルキル基が結合したカルボニルアミノ基、または炭素数６〜１０の置換もしくは無置換アリール基が結合したのカルボニルアミノ基である。例えばアセチルアミノ基、プロピオニルアミノ基、クロロアセチルアミノ基、ベンゾイルアミノ基、３メチルアミノベンゾイルアミノ基、２メチルアミノベンゾイルアミノ基等が挙げられる。
【０２１４】
アミノカルボニルアミノ基（別名：ウレイド基、またはカルバミド基とも称す）は尿素の水素原子を、炭素数１〜８の置換もしくは無置換のアルキル基、またはアリール基が結合したアシル基で置換した置換基である。例えば、３メチルウレイド基、３，３ジメチルウレイド基、３フェニルウレイド基等が挙げられる。
アルコキシカルボニルアミノ基は、炭素数２〜８の置換もしくは無置換のアルキル基を有するカルボニル基の両側にアミノ基と酸素原子が結合した置換基である。例えば、メトキシカルボニルアミノ基、エトキシカルボニルアミノ基、メトキシエトキシカルボニルアミノ基等が挙げられる。
アリールオキシカルボニルアミノ基は、炭素数６〜１０の置換もしくは無置換のアリール基を有するアリールオキシ基がカルボニル基の両側にアミノ基と結合した置換基である。例えば、フェノキシカルボニルアミノ基、ｐ−メチルフェノキシカルボニルアミノ基等が挙げられる。
スルファモイルアミノ基は、炭素数０〜８の置換もしくは無置換のアルキル基、またはアリール基を有するスルファモイルアミノ基である。例えば、スルファモイルアミノ基、Ｎエチルスルファモイルアミノ基、Ｎ，Ｎ−ジメチルスルファモイルアミノ基、Ｎ，Ｎ−ジエチルスルファモイルアミノ基、Ｎ−ベンゾイルスルファモイル基、Ｎ−（Ｎ’−フェニルカルバモイル）スルファモイル）基等が挙げられる。
【０２１５】
アルキルスルホニルアミノ基は、炭素数１〜８の置換もしくは無置換のアルキル基が結合したスルホニルアミノ基である。例えば、メタンスルホニルアミノ基、エタンスルホニルアミノ基、クロルメタンスルホニルアミノ基、プロパンスルホニルアミノ基、ブタンスルホニルアミノ基、ｎオクタンスルホニルアミノ基、ｎドデカンスルホニルアミノ基等が挙げられる。
アリールスルホニルアミノ基は、炭素数１〜１０の置換もしくは無置換のアリール基が結合したスルホニルアミノ基である。例えば、ベンゼンスルホニルアミノ基、３メシルアミノベンゼンスルホニルアミノ基、４メチルベンゼンスルホニルアミノ基等が挙げられる。
メルカプト基は、−ＳＨで示される置換基である。
アルキルチオ基は、炭素数１〜３０の置換もしくは無置換のアルキル基が硫黄原子に結合した置換基である。例えば、メチルチオ基、オクチルチオ基等が挙げられる。
アリールチオ基は、炭素数６〜３０の置換もしくは無置換のアリール基が硫黄原子に結合した置換基である。例えば、フェニルチオ基、ナフチルチオ基等が挙げられる。
ヘテロ環チオ基は、炭素数２〜３０の置換または無置換のアルキル基、またはアリール基を有するヘテロ環基が硫黄原子に結合した置換基である。例えば、２ベンゾチアゾリルチオ基、２，４ジフェノキシ１，３，５トリアゾール６チオ基、２ピリジルチオ基等が挙げられる。
【０２１６】
スルファモイル基は、炭素数０〜１２の置換もしくは無置換のアルキル基、またはアリール基を有する、−ＮＨ−ＳＯ２−で示される置換基である。例えば、スルファモイル基、ジメチルスルファモイル基が挙げられる。
スルホン基とは、−ＳＯ３Ｈで示される置換基である。
アルキルスルフィニル基は、炭素数１〜１２の置換または無置換のアルキル基が結合したスルフィニル基である。例えば、メチルスルフィニル基、エチルスルフィニル基等が挙げられる。
アリールスルフィニル基は、炭素数６〜２０の置換または無置換のアリール基が結合したスルフィニル基である。例えば、フェニルスルフィニル基等が挙げられる。
アルキルスルホニル基は、炭素数１〜１５の置換または無置換のアルキル基を有するスルホニル基である。例えばメタンスルホニル基、ブタンスルホニル基等が挙げられる。
アリールスルホニル基は、炭素数６〜１６の置換または無置換のアリール基を有するスルホニル基である。例えば、フェニルスルホニル基、４ｔ−ブチルフェニルスルホニル基、４トルエンスルホニル基、２トルエンスルホニル基等が挙げられる。
【０２１７】
アシル基は、ホルミル基、炭素数２〜３０の置換または無置換のアルキル基が結合したカルボニル基、炭素数７〜３０の置換もしくは無置換のアリール基が結合したカルボニル基、炭素数４〜３０の置換もしくは無置換の炭素原子でカルボニル基とヘテロ環が結合しているヘテロ環カルボニル基である。例えば、アセチル基、ベンゾイル基、チオフェニル−アセチル基、フリルアセチル基、イミダゾリルプロピオニル基、テトラゾリルアセチル基、２−（２−アミノ−４−チアゾリル）−２−メトキシイミノアセチル基等が挙げられる。
アルコキシカルボニル基は、炭素数２〜３０の置換もしくは無置換のアルコキシカルボニル基である。例えば、メトキシカルボニル基、エトキシカルボニル基、ｔブトキシカルボニル基、ｎオクタデシルオキシカルボニル基等が挙げられる。
カルバモイル基は、炭素数１〜３０の置換もしくは無置換のアルキル基、またはアリール基を有するカルバモイル基である。例えば、カルバモイル基、Ｎエチルカルバモイル基、Ｎ，Ｎジブチルカルバモイル基等が挙げられる。
アリールオキシカルボニル基は、炭素数７〜３０の置換もしくは無置換のアリール基が結合したオキシカルボニル基である。例えば、フェノキシカルボニルアミノ基、ｏクロロフェノキシカルボニル基、ｍニトロフェノキシカルボニル基、ｐｔブチルフェノキシカルボニル基等が挙げられる。
【０２１８】
アリールアゾ基は、炭素数６〜３０の置換もしくは無置換の芳香環にアゾ基が直接結合している置換基である。例えば、フェニルアゾ基、ナフチルアゾ基等が挙げられる
ヘテロ環アゾ基は、炭素数６〜３０の置換もしくは無置換のアリールアゾ基、ヘテロ環に炭素数３〜３０の置換もしくは無置換のヘテロ環にアゾ基が直接結合している置換基である。例えば、２−チアゾリルアゾ基、２−ピリジルアゾ基等が挙げられる。
イミド基は、Ｎ−スクシンイミド、Ｎ−フタルイミド等の置換基である。
ホスフィノ基は、−ＰＨ２で示される置換基であり、含有の水素原子が炭素数２〜３０の置換もしくは無置換のアルキル基、またはアリール基に置換されていてもよい。
ホスフィニル基は、−ＰＯＨ２で示される置換基であり、含有の水素原子が炭素数２〜３０の置換もしくは無置換のアルキル基、またはアリール基に置換されていてもよい。
ホスフィニルオキシ基は、−ＯＰＯＨ２で示される置換基であり、含有の水素原子が炭素数２〜３０の置換もしくは無置換のアルキル基、またはアリール基に置換されていてもよい。
ホスフィニルアミノ基は、−ＮＨＰＯＨ２で示される置換基である。
シリル基は、炭素数３〜３０の置換もしくは無置換のアルキル基、またはアリール基がケイ素原子に結合している置換基である。
シリルオキシアルキル基は、シリルオキシ基が炭素数１〜２０の置換もしくは無置換のアルキル基に結合している置換基である。例えば、ジメチルポリシロキシブチル基等が挙げられる。
シリルオキシアルコキシ基は、シリルオキシ基が炭素数１〜２０の置換もしくは無置換のアルコキシ基に結合している置換基である。例えば、ジメチルジシロキシプロポキシ基等が挙げられる。
【０２１９】
アルキレン基は、炭素数１〜２６の置換もしくは無置換のアルキル基であり、直鎖状もしくは分岐鎖状あるいは脂環状の置換基が互いに結合した連結基である。
アリーレン基は、単環式または多環式の芳香族の炭化水素から、２個の環炭素原子に結合した１個の水素原子を除去することにより生成される置換基が互いに結合した連結基である。
アルキレンオキサイド基は、炭素数２〜５であるオキシアルキレンの繰り返し単位が１〜１０である置換基が互いに結合した連結基である。
二置換ヘテロ環基は、Ｎ、Ｏ、またはＳと炭素原子からなる５または６員環の置換もしくは無置換の、芳香族もしくは非芳香族のヘテロ環化合物から２個の水素原子を除いた置換基が互いに結合した連結基である。
【０２２０】
一般式（Ｉ）〜一般式（Ｘ）からなる群より選ばれる１種以上の化合物（Ｃ）は、ポリウレタン系樹脂（Ａ）１００重量部に対して０．０１〜２０重量部用いられることが好ましく、０．１〜１０重量部用いられることがより好ましい。上記の範囲であると紫外線遮蔽機能は十分に発揮され、ブリードアウトや着色等の弊害が抑制される。
【０２２１】
＜紫外線遮蔽剤、酸化防止剤、光安定剤、または蛍光増白剤のいずれか１種の化合物（Ｄ）＞
次に、紫外線遮蔽剤、酸化防止剤、光安定剤、または蛍光増白剤のいずれか１種の化合物（Ｄ）について説明する。
本発明の感圧式接着剤の一実施形態において、感圧式接着剤は、上記必須成分に加えて、紫外線遮蔽剤（ｄ１）、酸化防止剤（ｄ２）、光安定剤（ｄ３）、または蛍光増白剤（ｄ４）のいずれか１種を含んでもよい。
【０２２２】
ここに、紫外線遮蔽剤（ｄ１）とは、一般的に波長約２００〜３８０ｎｍの紫外線を吸収して熱や赤外線などのエネルギーに変化させて放出させる効能を有する化合物である。
紫外線遮蔽剤（ｄ１）としては、例えば、無機系化合物として、二酸化チタン、酸化亜鉛、酸化鉄、酸化セリウム、酸化タリウム、酸化鉛、酸化ジルコニウム等の金属酸化物微粒子を用いることができる。なかでも酸化亜鉛が無色、透明性の点から好ましい。
また有機系化合物として、例えば、ベンゾトリアゾール系，トリアジン系，シアニン系、桂皮酸系、ｐ−アミノ安息香酸系、ベンゾエート系、ベンゾフェノン系、２−シアノプロペン酸エステル系、インドール系、ベンザルマロネート系、サリチル酸系、シュウ酸アニリド系、ホルムアミジン系、ベンゾジチオール系、アントラニレート系、カンファー誘導体系、ベンザルマロネート誘導体系、レゾルシノール系、オキザリニド系、クマリン誘導体系等が使用できる。
【０２２３】
ベンゾトリアゾール系としては、例えば２，２−メチレンビス〔４−（１，１，３，３−テトラメチルブチル）−６［（２Ｈ−ベンゾトリアゾール−２−イル）フェノール］〕、２−（２Ｈ−ベンゾトリアゾール−２−イル）−４−（１，１，３，３−テトラメチルブチル）フェノール、２−［５−クロロ（２Ｈ）−ベンゾトリアゾール−２−イル］−４−メチル−６−（ｔｅｒｔ−ブチル）フェノール等を挙げることができる。
【０２２４】
トリアジン系としては、例えば２−（４，６−ジフェニル−１，３，５−トリアジン−２−イル）−５−［ヘキシル）オキシ］−フェノール、２，４，６−トリス−（ジイソブチル４’−アミノ−ベンザルマロネート）−ｓ−トリアジン、４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−ドデシルオキシフェニル）−４，６−ビス（２，４−ジメチルフェニル）−１，３，５−トリアジン等を挙げることができる。
【０２２５】
ベンゾフェノン系としては、例えば、ジフェニルメタノン、メチルジフェニルメタノン、４−ヒドロキシジフェニルメタノン、４−メトキシジフェニルメタノン、４−オクトキシジフェニルメタノン、４−デシルオキシジフェニルメタノン、４−ドデシルオキシジフェニルメタノン、４−ベンジルオキシジフェニルメタノン、４，２’，４’−トリヒドロキシジフェニルメタノン、２’−ヒドロキシ−４，４’−ジメトキシジフェニルメタノン、４−（２−エチルヘキシルオキシ）−２−ヒドロキシ−ジフェニルメタノン、ｏ−ベンゾイル安息香酸メチル、ベンゾインエチルエーテルなどが挙げられる。ただし、上記の一般式（ＶＩＩＩ）で示されるアミノヒドロキシベンゾイル安息香酸誘導体は含まれない。
【０２２６】
２−シアノプロペン酸エステル系としては、例えば、エチルα−シアノ−β，β−ジフェニルプロペン酸エステル、イソオクチル α−シアノ−β，β−ジフェニルプロペン酸エステル等が挙げられる。
【０２２７】
サリチル酸エステル系としては、例えば、サリチル酸イソセチル、サリチル酸オクチル、サリチル酸グリコール、サリチル酸フェニルなどが挙げられる。
【０２２８】
桂皮酸系としては、例えば、エチルヘキシルメトキシシンナメート、イソプロピルメトキシシンナメート、イソアミルメトキシシンナメート、ジイソプロピルメチルシンナメート、グリセリル−エチルヘキサノエートジメトキシシンナメート、メチル−α−カルボメトキシシンナメート、メチル−α−シアノ−β−メチル−ｐ−メトキシシンナメート等が挙げられる。
【０２２９】
カンファー誘導体としては、例えば、ベンジリデンカンファー、ベンジリデンカンファースルホン酸、カンファーベンザルコニウムメトスルフェート、テレフタリリデンジカンファースルホン酸、ポリアクリルアミドメチルベンジリデンカンファー等が挙げられる。
【０２３０】
オキザリニド系としては、例えば、４，４’−ジ−オクチルオキシオキザニリド、２，２’−ジエトキシオキシオキザニリド、２，２’−ジ−オクチルオキシ−５，５’−ジ−ｔｅｒｔ−ブチルオキザニリド、２，２’−ジ−ドデシルオキシ−５，５’−ジ−ｔｅｒｔ−ブチルオキザニリド、２−エトキシ−２’−エチルオキザニリド、Ｎ，Ｎ’−ビス（３−ジメチルアミノプロピル）オキザニリド、２−エトキシ−５−ｔｅｒｔ−ブチル−２’−エトキシオキザニリド等が挙げられる。
【０２３１】
クマリン誘導体系としては、例えば、７−ヒドロキシクマリン等が挙げられる。
【０２３２】
アントラニレート系としては、例えば、メチルアントラニレート等の化合物が挙げられる。
【０２３３】
レゾルシノール系としては、例えば、ジベンゾイルレゾルシノール、ビス（４−ｔｅｒｔ−ブチルベンゾイルレゾルシノール）等の化合物が挙げられる。
【０２３４】
ベンゾオキサジン系としては、３−メチル−２−（２−（１−メチル−２、５−ジエチル−１Ｈ−ピロール−３−イル）エテニル）−ベンゾオキサゾリウムクロライド、
３−エチル−２−（２−（１−エチル−２、５−ジメチル−１Ｈ−ピロール−３−イル）エテニル）−ベンゾオキサゾリウムクロライド等が挙げられる。
【０２３５】
ベンザルマロネート系としては、ジメチコジエチルベンザルマロネート等が挙げられる。
【０２３６】
ｐ−アミノ安息香酸系としては、ジエチルアミノヒドロキシベンゾイル安息香酸ヘキシル等が挙げられる。
【０２３７】
次に、酸化防止剤（ｄ２）とは、成分の酸化を抑制するために添加される抗酸化物質である。例えば、フェノール系酸化防止剤，燐系酸化防止剤，硫黄系酸化防止剤等が使用される。
【０２３８】
フェノール系酸化防止剤としては、モノフェノール系、ビスフェノール系、高分子型フェノール系酸化防止剤、が挙げられ、モノフェノール系酸化防止剤としては、２，６−ジ−ｔ−ブチル−ｐ−クレゾール、ブチル化ヒドロキシアニソール、２，６−ジ−ｔ−ブチル−４−エチルフェノール、ステアリン−β−（３，５−ジ−ｔ−ブチル−４−ヒドロキシフェニル）プロピオネート等が挙げられる。
【０２３９】
ビスフェノール系酸化防止剤としては、２，２’−メチレンビス（４−メチル−６−ｔ−ブチルフェノール）、２，２’−メチレンビス（４−エチル−６−ｔ−ブチルフェノール）、４，４’−チオビス（３−メチル−６−ｔ−ブチルフェノール）、４，４’−ブチリデンビス（３−メチル−６−ｔ−ブチルフェノール）、３，９−ビス〔１，１−ジメチル−２−［β−（３−ｔ−ブチル−４−ヒドロキシ−５−メチルフェニル）プロピオニルオキシ］エチル〕２，４，８，１０−テトラオキサスピロ［５．５］ウンデカン等が挙げられる。
【０２４０】
高分子型フェノール系酸化防止剤としては、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３’，５’−ジ−ｔ−ブチル−４’−ヒドロキシフェニル）プロピオネート］メタン、ビス［３，３’’−ビス−（４’−ヒドロキシ−３’−ｔ−ブチルフェニル）ブチリックアシッド］グリコールエステル、１，３，５−トリス（３’，５’−ジ−ｔ−ブチル−４’−ヒドロキシベンジル）−Ｓ−トリアジン−２，４，６−（１Ｈ、３Ｈ、５Ｈ）トリオン、トコフェノール、等が挙げられる。
【０２４１】
硫黄系酸化防止剤としては、ジラウリル３，３’−チオジプロピオネート、ジミリスチル３，３’−チオジプロピオネート、ジステアリル３，３’−チオジプロピオネート等が挙げられる。
【０２４２】
燐系酸化防止剤としては、トリフェニルホスファイト、トリスノニルフェニルホスファイト、ジ−クレジルホスファイト、ジフェニルイソデシルホスファイト、フェニルジイソデシルホスファイト、トリス（２，４−ジ−ｔｅｒｔ−ブチルフェニル）ホスファイト、ビス（２，４−ジ−ｔｅｒｔ−ブチルフェニル）ペンタエリスリトール−ジ−ホスファイト、ビス（２，６−ジ−ｔｅｒｔ−ブチル−４−メチルフェニル）ペンタエリスリトール−ジ−ホスファイト等が挙げられる。
これらの酸化防止剤は、１種だけを用いてもよいし、あるいは、複数種を併用してもよいが、着色し難い点で燐系酸化防止剤を用いることが好ましい。
【０２４３】
光安定剤（ｄ３）とは、光エネルギーによって発生したラジカルによる自動酸化分解を低減させ、樹脂劣化を抑制する効能を有する化合物である。
光安定剤（ｄ３）としては、ヒンダードアミン系化合物（以下、「ＨＡＬＳ」と略記する。）、ヒンダードフェノール系化合物等が使用でき、ＨＡＬＳが好ましい。
【０２４４】
ＨＡＬＳとしては、例えばビス（２，２，６，６−テトラメチル−４−ピペリジル）セバケート、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、２，２’−チオビス（４−ｔ−オクチルフェノレート）アルキルアミンニッケル、ジブチルアミノ−１，３，５−トリアジン、Ｎ，Ｎ−ビス（２，２，６，６−テトラメチル−４−ピペリジル−１，６−ヘキサメチレンジアミン、Ｎ−（２，２，６，６−テトラメチル−４−ピペリジル）ブチルアミンの重縮合物等を挙げることができる。
【０２４５】
ヒンダードフェノール系化合物としては、例えば、４，４’−チオビス（６−ｔｅｒｔ−３−メチルフェノール）、４，４’−ブチリデンビス（６−ｔｅｒｔ−ブチル−３−メチルフェノール）、４，４’−ブチリデン-ビス（３−メチル−６−ｔｅｒｔ−ブチルフェノール）、２，２’−チオビス（６−ｔｅｒｔ―ブチル−４−メチルフェノール）、２，６−ジ−ｔｅｒｔ−ブチルフェノール、４，４’−メチレンビス（６−ｔｅｒｔ―ブチルフェノール）、４，４’−ビス（２，６−ジ−ｔｅｒｔ―ブチルフェノール）、４，４’−メチレンビス（６−ｔｅｒｔ―ブチル−ｏ−クレゾール）、４，４’−チオビス（６−ｔｅｒｔ―ブチル−ｏ−クレゾール）、１，１，３−トリス（５−ｔｅｒｔ−ブチル−４−ヒドロキシ−２−メチルフェニル）ブタン、２，４，６−トリス（３，５−ジ−ｔｅｒｔ−ブチル−４−ヒドロキシベンジル）メシチレン、１，３，５−トリス（３，５−ジ−ｔｅｒｔ−ブチル−４−ヒドロキシベンジル）イソシアヌレート、１，３−ビス（３，５−ジ−ｔｅｒｔ−ブチル−４−ヒドロキシフェニル）−２，２’−ビス（２−ドデシルチオニトキシカルボニル）プロパン、１，６−ビス（３，５−ビ−ｔｅｒｔ−ブチル−４−ヒドロキシフェニルアセトオキシ）ヘキサン、６−（４−ヒドロキシ−３，５−ジ−ｔｅｒｔ−ブチルアニリノ）−２，４−ビス（ｎ−オクチルチオ）−１，３，５−トリアジン、テトラビス［β−（３，５−ジ−ｔｅｒｔ−ブチル−４−ヒドロキシフェニル）プロピオニルオキシメチル］メタン、ｎ−オクタデシル−３−(４’−ヒドロキシ−３’，５’−ジ−ｔｅｒｔ−ブチルフェニル)プロピオネート、ジ−オクタデシル−４−ヒドロキシ−３，５−ジ−ｔｅｒｔ−ブチルベンジルホスホネート、ジ−エチル−４−ヒドロキシ−３，５−ジ−ｔｅｒｔ−ブチルベンジルホスホネート等が挙げられ、前記フェノール系酸化防止剤としても使用される。
【０２４６】
蛍光増白剤（ｄ４）とは、染料の一種であり、紫外線を吸収して、青白い光（蛍光）に変えて、白色感を増加させる効能を有する化合物である。
蛍光増白剤としては、ベンズオキサゾ−ル系、トリアジン系、ピラゾリン系、クマリン系化合物等を挙げることができる。
【０２４７】
上記、化合物（Ｄ）は、必要に応じて、ポリウレタン系樹脂（Ａ）１００重量部に対して、０．００１〜２０重量部の割合で含有することができる。これらは４１０ｎｍ以下の波長を有する紫外線を確実に遮蔽するために、いずれも化合物（Ｃ）の補助的に使用され得るものであるが、０．００１重量部未満であると紫外線遮蔽補助機能は期待できないし、２０重量部以上では、ポリウレタン系樹脂（Ａ）や該感圧式接着剤を用いて得られる積層体の透明性が低下したり、化合物自身の色により着色したりするため、好ましくない。
なお、上記の紫外線遮蔽剤（ｄ１）、酸化防止剤（ｄ２）、光安定剤（ｄ３）、及び蛍光増白剤（ｄ４）としての複数の効能を有する化合物も使用可能である。
【０２４８】
＜イオン性化合物（Ｅ）＞
さらに、イオン性化合物（Ｅ）について説明する。
本発明の感圧式接着剤の一実施形態において、感圧式接着剤は、上記必須成分に加えて、イオン性化合物（Ｅ）を含んでもよい。
【０２４９】
イオン性化合物（Ｅ）としては、常温で液状、または固体状である任意のイオン性化合物を挙げることができる。ここで、常温とは、２５℃のことである。また、使用可能なイオン性化合物（Ｅ）としては、アルカリ金属の無機塩、またはアルカリ金属の有機塩を挙げることができる。更に、いわゆる界面活性剤や、その他に塩化アンモニウム、塩化アルミニウム、塩化銅、塩化第一鉄、塩化第二鉄、硫酸アンモニウム等が挙げられる。これらは単独で、またはは複数を併用することができ、アルカリ金属塩、液状イオン性化合物、固体状イオン性化合物が好ましく、アルカリ金属塩、液状イオン性化合物がより好ましい。
【０２５０】
アルカリ金属塩としては、リチウム、ナトリウム、カリウムからなる金属塩が挙げられ、Ｌｉ＋、Ｎａ＋、Ｋ＋よりなるカチオン部分と、種々のアニオン部分とから構成される。アニオン部の種類により、無機塩類と有機塩類とに分けられる。アルカリ金属の無機塩類としては、例えば、塩化ナトリウム、塩化カリウム、塩化リチウム、過塩素酸リチウム（ＬｉＣｌＯ４）、塩素酸カリウム、硝酸カリウム、硝酸ナトリウム、炭酸ナトリウム、チオシアン酸ナトリウム、ＬｉＢｒ、ＬｉＩ、ＬｉＢＦ４、ＬｉＰＦ６、ＬｉＳＣＮ等が挙げられる。導電性及び安全性等の観点から、塩化ナトリウム、塩化カリウム、過塩素酸リチウム等が好ましい。
【０２５１】
アルカリ金属の有機塩類としては、例えば、酢酸ナトリウム、アルギン酸ナトリウム、リグニンスルホン酸ナトリウム、トルエンスルホン酸ナトリウム、ＬｉＣＦ３ＳＯ３、Ｌｉ（ＣＦ３ＳＯ２）２Ｎ、Ｌｉ（ＣＦ３ＳＯ２）ＩＮ、Ｌｉ（Ｃ２Ｆ５ＳＯ２）２Ｎ、Ｌｉ（Ｃ２Ｆ５ＳＯ２）ＩＮ、Ｌｉ（ＣＦ３ＳＯ２）３Ｃ等が挙げられ、ＬｉＣＦ３ＳＯ３、Ｌｉ（ＣＦ３ＳＯ２）２Ｎ、Ｌｉ（ＣＦ３ＳＯ２）ＩＮ、Ｌｉ（Ｃ２Ｆ５ＳＯ２）２Ｎ、Ｌｉ（Ｃ２Ｆ５ＳＯ２）ＩＮ、Ｌｉ（ＣＦ３ＳＯ２）３Ｃ等が好ましく、Ｌｉ（ＣＦ３ＳＯ２）２Ｎ、Ｌｉ（ＣＦ３ＳＯ２）ＩＮ、Ｌｉ（Ｃ２Ｆ５ＳＯ２）２Ｎ、Ｌｉ（Ｃ２Ｆ５ＳＯ２）ＩＮ等のフッ素含有リチウムイミド塩、特に（ペルフルオロアルキルスルホニル）イミドリチウム塩が好ましい。
【０２５２】
イオン性化合物（Ｅ）として用い得る液状イオン性化合物とは、常温で液体の性質を示す化合物であり、カチオン成分とアニオン成分とから構成されている。イオン性化合物（Ｅ）のカチオン成分としては、ピリジニウムカチオン、ピペリジニウムカチオン、ピロリジニウムカチオン、ピロリン骨格を有するカチオン、ピロール骨格を有するカチオン、イミダゾリウムカチオン、テトラヒドロピリミジニウムカチオン、ジヒドロピリミジニウムカチオン、ピラゾリウムカチオン、ピラゾリニウムカチオン、テトラアルキルアンモニウムカチオン、トリアルキルスルホニウムカチオン、テトラアルキルホスホニウムカチオン等が挙げられる。
【０２５３】
イオン性化合物（Ｅ）のアニオン成分としては、液状イオン化合物になることを満足するものであれば特に限定されず、例えば、Ｃｌ−、Ｂｒ−、Ｉ−、ＡｌＣｌ４−、Ａｌ２Ｃｌ７−、ＢＦ４−、ＰＦ６−、ＣｌＯ４−、ＮＯ３−、ＣＨ３ＣＯＯ−、ＣＦ３ＣＯＯ−、ＣＨ３ＳＯ３−、ＣＦ３ＳＯ３−、（ＣＦ３ＳＯ２）２Ｎ−、（ＣＦ３ＳＯ２）３Ｃ−、ＡｓＦ６−、ＳｂＦ６−、ＮｂＦ６−、ＴａＦ６−、Ｆ（ＨＦ）ｎ−、（ＣＮ）２Ｎ−、Ｃ４Ｆ９ＳＯ３−、（Ｃ２Ｆ５ＳＯ２）２Ｎ−、Ｃ３Ｆ７ＣＯＯ−、（ＣＦ３ＳＯ２）（ＣＦ３ＣＯ）Ｎ−等が用いられる。なかでも特に、フッ素原子を含むアニオン成分は、低融点のイオン性化合物が得られることから好ましく用いられる。
【０２５４】
液状のイオン性化合物の具体例としては、上記カチオン成分とアニオン成分の組み合わせから適宜選択して用いられ、例えば、１−ブチルピリジニウムテトラフルオロボレート、１−ブチルピリジニウムヘキサフルオロホスフェート、１−ブチル−３−メチルピリジニウムテトラフルオロボレート、１−ブチル−３−メチルピリジニウムトリフルオロメタンスルホネート、１−ブチル−３−メチルピリジニウムビス（トリフルオロメタンスルホニル）イミド、１−ブチル−３−メチルピリジニウムビス（ペンタフルオロエタンスルホニル）イミド、１−へキシルピリジニウムテトラフルオロボレート、２−メチル−１−ピロリンテトラフルオロボレート、１−エチル−２−フェニルインドールテトラフルオロボレート、１，２−ジメチルインドールテトラフルオロボレート、１−エチルカルバゾールテトラフルオロボレート、１−エチル−３−メチルイミダゾリウムテトラフルオロボレート、１−エチル−３−メチルイミダゾリウムアセテート、１−エチル−３−メチルイミダゾリウムトリフルオロアセテート、１−エチル−３−メチルイミダゾリウムヘプタフルオロブチレート、１−エチル−３−メチルイミダゾリウムトリフルオロメタンスルホネート、１−エチル−３−メチルイミダゾリウムペルフルオロブタンスルホネート、１−エチル−３−メチルイミダゾリウムジシアナミド、１−エチル−３−メチルイミダゾリウムビス（トリフルオロメタンスルホニル）イミド、１−エチル−３−メチルイミダゾリウムビス（ペンタフルオロエタンスルホニル）イミド、１−エチル−３−メチルイミダゾリウムトリス（トリフルオロメタンスルホニル）メチド、１−ブチル−３−メチルイミダゾリウムテトラフルオロボレート、１−ブチル−３−メチルイミダゾリウムヘキサフルオロホスフェート、１−ブチル−３−メチルイミダゾリウムトリフルオロアセテート、１−ブチル−３−メチルイミダゾリウムヘプタフルオロブチレート、１−ブチル−３−メチルイミダゾリウムトリフルオロメタンスルホネート、１−ブチル−３−メチルイミダゾリウムペルフルオロブタンスルホネート、１−ブチル−３−メチルイミダゾリウムビス（トリフルオロメタンスルホニル）イミド、１−へキシル−３−メチルイミダゾリウムブロミド、１−へキシル−３−メチルイミダゾリウムクロライド、１−へキシル−３−メチルイミダゾリウムテトラフルオロボレート、１−へキシル−３−メチルイミダゾリウムヘキサフルオロホスフェート、１−へキシル−３−メチルイミダゾリウムトリフルオロメタンスルホネート、１−オクチル−３−メチルイミダゾリウムテトラフルオロボレート、１−オクチル−３−メチルイミダゾリウムヘキサフルオロホスフェート、１−へキシル−２，３−ジメチルイミダゾリウムテトラフルオロボレート、１，２−ジメチル−３−プロピルイミダゾリウムビス（トリフルオロメタンスルホニル）イミド、１−メチルピラゾリウムテトラフルオロボレート、３−メチルピラゾリウムテトラフルオロボレート、テトラヘキシルアンモニウムビス（トリフルオロメタンスルホニル）イミド、ジアリルジメチルアンモニウムテトラフルオロボレート、ジアリルジメチルアンモニウムトリフルオロメタンスルホネート、ジアリルジメチルアンモニウムビス（トリフルオロメタンスルホニル）イミド、ジアリルジメチルアンモニウムビス（ペンタフルオロエタンスルホニル）イミド、Ｎ，Ｎ−ジエチル−Ｎ−メチル−Ｎ−（２−メトキシエチル）アンモニウムテトラフルオロボレート、Ｎ，Ｎ−ジエチル−Ｎ−メチル−Ｎ−（２−メトキシエチル）アンモニウムトリフルオロメタンスルホネート、Ｎ，Ｎ−ジエチル−Ｎ−メチル−Ｎ−（２−メトキシエチル）アンモニウムビス（トリフルオロメタンスルホニル）イミド、Ｎ，Ｎ−ジエチル−Ｎ−メチル−Ｎ−（２−メトキシエチル）アンモニウムビス（ペンタフルオロエタンスルホニル）イミド、グリシジルトリメチルアンモニウムトリフルオロメタンスルホネート、グリシジルトリメチルアンモニウムビス（トリフルオロメタンスルホニル）イミド、グリシジルトリメチルアンモニウムビス（ペンタフルオロエタンスルホニル）イミド、１−ブチルピリジニウム（トリフルオロメタンスルホニル）トリフルオロアセトアミド、１−ブチル−３−メチルピリジニウム（トリフルオロメタンスルホニル）トリフルオロアセトアミド、１−エチル−３−メチルイミダゾリウム（トリフルオロメタンスルホニル）トリフルオロアセトアミド、Ｎ，Ｎ−ジエチル−Ｎ−メチル−Ｎ−（２−メトキシエチル）アンモニウム（トリフルオロメタンスルホニル）トリフルオロアセトアミド、ジアリルジメチルアンモニウム（トリフルオロメタンスルホニル）トリフルオロアセトアミド、グリシジルトリメチルアンモニウム（トリフルオロメタンスルホニル）トリフルオロアセトアミド、Ｎ，Ｎ−ジメチル−Ｎ−エチル−Ｎ−プロピルアンモニウムビス（トリフルオロメタンスルホニル）イミド、Ｎ，Ｎ−ジメチル−Ｎ−エチル−Ｎ−ブチルアンモニウムビス（トリフルオロメタンスルホニル）イミド、Ｎ，Ｎ−ジメチル−Ｎ−エチル−Ｎ−ペンチルアンモニウムビス（トリフルオロメタンスルホニル）イミド、Ｎ，Ｎ−ジメチル−Ｎ−エチル−Ｎ−へキシルアンモニウムビス（トリフルオロメタンスルホニル）イミド、Ｎ，Ｎ−ジメチル−Ｎ−エチル−Ｎ−ヘプチルアンモニウムビス（トリフルオロメタンスルホニル）イミド、Ｎ，Ｎ−ジメチル−Ｎ−エチル−Ｎ−ノニルアンモニウムビス（トリフルオロメタンスルホニル）イミド、Ｎ，Ｎ−ジメチル−Ｎ，Ｎ−ジプロピルアンモニウムビス（トリフルオロメタンスルホニル）イミド、Ｎ，Ｎ−ジメチル−Ｎ−プロピル−Ｎ−ブチルアンモニウムビス（トリフルオロメタンスルホニル）イミド、Ｎ，Ｎ−ジメチル−Ｎ−プロピル−Ｎ−ペンチルアンモニウムビス（トリフルオロメタンスルホニル）イミド、Ｎ，Ｎ−ジメチル−Ｎ−プロピル−Ｎ−ヘキシルアンモニウムビス（トリフルオロメタンスルホニル）イミド、Ｎ，Ｎ−ジメチル−Ｎ−プロピル−Ｎ−ヘプチルアンモニウムビス（トリフルオロメタンスルホニル）イミド、Ｎ，Ｎ−ジメチル−Ｎ−ブチル−Ｎ−ヘキシルアンモニウムビス（トリフルオロメタンスルホニル）イミド、Ｎ，Ｎ−ジメチル−Ｎ−ブチル−Ｎ−ヘプチルアンモニウムビス（トリフルオロメタンスルホニル）イミド、Ｎ，Ｎ−ジメチル−Ｎ−ペンチル−Ｎ−ヘキシルアンモニウムビス（トリフルオロメタンスルホニル）イミド、Ｎ，Ｎ−ジメチル−Ｎ，Ｎ−ジヘキシルアンモニウムビス（トリフルオロメタンスルホニル）イミド、トリメチルヘプチルアンモニウムビス（トリフルオロメタンスルホニル）イミド、Ｎ，Ｎ−ジエチル−Ｎ−メチル−Ｎ−プロピルアンモニウムビス（トリフルオロメタンスルホニル）イミド、Ｎ，Ｎ−ジエチル−Ｎ−メチル−Ｎ−ペンチルアンモニウムビス（トリフルオロメタンスルホニル）イミド、Ｎ，Ｎ−ジエチル−Ｎ−メチル−Ｎ−ヘプチルアンモニウムビス（トリフルオロメタンスルホニル）イミド、Ｎ，Ｎ−ジエチル−Ｎ−プロピル−Ｎ−ペンチルアンモニウムビス（トリフルオロメタンスルホニル）イミド、トリエチルプロピルアンモニウムビス（トリフルオロメタンスルホニル）イミド、トリエチルペンチルアンモニウムビス（トリフルオロメタンスルホニル）イミド、トリエチルヘプチルアンモニウムビス（トリフルオロメタンスルホニル）イミド、Ｎ，Ｎ−ジプロピル−Ｎ−メチル−Ｎ−エチルアンモニウムビス（トリフルオロメタンスルホニル）イミド、Ｎ，Ｎ−ジプロピル−Ｎ−メチル−Ｎ−ペンチルアンモニウムビス（トリフルオロメタンスルホニル）イミド、Ｎ，Ｎ−ジプロピル−Ｎ−ブチル−Ｎ−へキシルアンモニウムビス（トリフルオロメタンスルホニル）イミド、Ｎ，Ｎ−ジプロピル−Ｎ，Ｎ−ジヘキシルアンモニウムビス（トリフルオロメタンスルホニル）イミド、Ｎ，Ｎ−ジブチル−Ｎ−メチル−Ｎ−ペンチルアンモニウムビス（トリフルオロメタンスルホニル）イミド、Ｎ，Ｎ−ジブチル−Ｎ−メチル−Ｎ−ヘキシルアンモニウムビス（トリフルオロメタンスルホニル）イミド、トリオクチルメチルアンモニウムビス（トリフルオロメタンスルホニル）イミド、Ｎ−メチル−Ｎ−エチル−Ｎ−プロピル−Ｎ−ペンチルアンモニウムビス（トリフルオロメタンスルホニル）イミド、１−オクチル−４−メチルピリジウムビス（フルオロスルホニル）イミド等が挙げられる。
【０２５５】
イオン性化合物（Ｅ）は、ポリウレタン系樹脂（Ａ）１００重量部に対して、０．００１〜２０重量部含有することが好ましい。上記の範囲であると、十分な帯電防止機能が発現し、また、塗膜白化やブリードアウト等の弊害を抑制することが可能となる。
【０２５６】
＜脂肪酸エステル（Ｆ）＞
さらに、脂肪酸エステル（Ｆ）について説明する。
本発明の感圧式接着剤の一実施形態において、感圧式接着剤は、上記必須成分に加えて、脂肪酸エステル（Ｆ）を含んでもよい。
【０２５７】
脂肪酸エステル（Ｆ）は、上記ポリウレタン系樹脂（Ａ）に反応性化合物（Ｂ）を加えて架橋された樹脂の密度を、さらに低減させる可塑効果を向上させるものであり、その結果、接着フィルムのへ着体への濡れ広がり性をさらに向上させることが可能となる。また、接着フィルムをガラス板等の基材に貼着後、剥離時に剥離を軽くして作業性を向上させ、基材に糊残り等の汚染を抑制する効果も期待できる。
【０２５８】
脂肪酸エステル（Ｆ）としては、（１）炭素数が８〜１８の一塩基酸またが多塩基酸と、炭素数が１８以下の分岐アルコールとのエステル、および（２）炭素数が８〜１８の不飽和脂肪酸または分岐酸と、４価以下のアルコールとのアルコールのエステルが好ましい。
【０２５９】
（１）炭素数が８〜１８の一塩基酸または多塩基酸と、炭素数が１８以下の分岐アルコールとのエステルは、例えば２−エチルヘキサン酸セチル、ラウリン酸イソステアリル、ミリスチン酸イソプロピル、ミリスチン酸イソセチル、ミリスチン酸オクチルドデシル、パルミチン酸イソステアリル、ステアリン酸イソセチル、オレイン酸メチル、オレイン酸イソプロピル、オレイン酸オクチルドデシル、アジピン酸ジイソステアリル、アジピン酸ビス（２−ブトキシエチル）、セバシン酸ジイソセチル、トリメリト酸トリオレイル、トリメリト酸トリイソセチル等が挙げられ、ミリスチン酸イソプロピル、ミリスチン酸イソセチル、ミリスチン酸オクチルドデシル等が挙げられる。
【０２６０】
（２）炭素数が８〜１８の不飽和脂肪酸または分岐酸と、４価以下のアルコールとのアルコールのエステルに使用する炭素数が８〜１８の不飽和脂肪酸ないしは分岐酸は、例えば、２−エチルヘキサン酸、ミリストレイン酸、オレイン酸、リノール酸、リノレン酸、イソパルミチン酸又はイソステアリン酸等が挙げられ、４価以下のアルコールは、例えばエチレングリコール、プロピレングリコール、グリセリン、トリメチロールプロパン、ペンタエリスリトール、ソルビタン等が挙げられる。具体的には、ジエチルヘキサン酸ネオペンチルグリコール、ジエチルヘキサン酸ポリエチレングリコール、ジエチルヘキサン酸ポリプロピレングリコール、２−エチルヘキサン酸トリグリセライド等が挙げられる。
これら脂肪酸エステルの中でもミリスチン酸イソプロピル、オレイン酸メチル、ジエチルヘキサン酸ポリエチレングリコールが好ましい。
【０２６１】
また脂肪酸エステル（Ｆ）は、分子量（式量）２００〜５００が好ましい。分子量が前記範囲にあるとポリウレタン系樹脂（Ａ）との相溶性が向上するため透明性および凝集力が向上することで再剥離性が向上し、被着体を汚染し難い。
【０２６２】
脂肪酸エステル（Ｆ）は、ポリウレタン系樹脂（Ａ）１００重量部に対して、１〜５０重量部含有することが好ましく、５〜３０重量部がより好ましい。脂肪酸エステル（Ｆ）が前記範囲にあることで、凝集力と再剥離性がより向上する。
【０２６３】
＜その他の成分（Ｐ）＞
本発明の感圧式接着剤の一実施形態において、本発明による効果を損なわない範囲であれば、感圧式接着剤には、上記必須成分に加えて、その他の成分（Ｐ）を適宜配合することも可能である。
その他の成分（Ｐ）としては、例えば、重合硬化収縮率低減、熱膨張率低減、寸法安定性向上、弾性率向上、粘度調整、熱伝導率向上、強度向上、靭性向上、及び着色向上等の観点から、有機又は無機の充填剤を配合することができる。このような充填剤は、ポリマー、セラミックス、金属、金属酸化物、金属塩、及び染顔料等の材料から構成されるものであってよい。また、その形状については、特に限定されず、例えば、粒子状及び繊維状等であってよい。なお、上記ポリマー系の材料を配合する場合には、柔軟性付与剤、可塑剤、難燃化剤、保存安定剤、チクソトロピー付与剤、分散安定剤、流動性付与剤、タッキファイヤー及び消泡剤等の、独立した充填剤としてではなく、ポリマーブレンド又はポリマーアロイとして、感圧式接着剤中に、溶解、半溶解又はミクロ分散させることも可能である。
【０２６４】
＜感圧式接着剤＞
次に感圧式接着剤について、説明する。
感圧式接着剤とは、慣用的には粘着剤とも称し、接着剤の固化によらず、粘稠な性質をもっているため、常温で短時間、圧力を加えるだけで接着する接着剤のことである。
本発明の感圧式接着剤は、水酸基を有するポリウレタン系樹脂（Ａ）、水酸基と反応し得る官能基を有する反応性化合物（Ｂ）、及び上記一般式（Ｉ）〜一般式（Ｘ）で表される化合物からなる群より選ばれる１種以上の化合物（Ｃ）を含有する感圧式接着剤であって、必要に応じて、紫外線遮蔽剤、酸化防止剤、光安定剤、または蛍光増白剤のいずれか１種の化合物（Ｄ）、イオン性化合物（Ｅ）、脂肪酸エステル（Ｆ）、その他の成分（Ｐ）等の添加剤を適宜混合したものである。
【０２６５】
本発明の感圧式接着剤は、その使用形態に応じて、粘度を適切に調整することが好ましい。本発明の感圧式接着剤は、必要に応じて、粘度を調整するために、下記に示す有機溶剤を追加使用してよい。これら溶剤を使用することによって、感圧式接着剤の粘度を容易に調整することができる。しかし、前記した反応性化合物（Ｂ）と反応する可能性のある活性水素を有する溶剤、例えば、アルコール系溶剤は使用しないほうが好ましいが、後述のポリウレタンウレア樹脂の製造における、反応制御の点で使用しても問題はない。また、追加溶剤を使用することなく、感圧式接着剤を加熱することによって粘度を低減させることもできる。
【０２６６】
本発明の感圧式接着剤を使用して接着層を形成する場合、塗膜形成の観点から、感圧式接着剤の粘度は、ポリウレタンウレア樹脂（Ａ）の不揮発分濃度５０％の粘度と大きな相違はなく、２５℃にてＢ型粘度計で測定した際の粘度が、３，０００〜２５，０００ｍＰａ・ｓの範囲であることが好ましく、４，０００〜１６，０００ｍＰａ・ｓの範囲であることがより好ましい。粘度が２５，０００ｍＰａ・ｓ未満の場合、塗工によって基材（Ｇ）上に０．５〜３００μｍの薄膜を容易に形成することができ、透過率等の光学的特性を高めることも容易である。一方、粘度が３，０００ｍＰａ・ｓ以上の場合、感圧式接着剤から形成する接着層の膜厚を制御することが容易である。本実施形態において、接着剤層の膜厚、粘度、あるいは不揮発分濃度は、積層体の用途に応じて設定される。
【０２６７】
＜感圧式接着剤の製造方法＞
次に、感圧式接着剤の製造方法の製造方法について説明する。
感圧式接着剤の製造方法としては、まず、ポリウレタン系樹脂（Ａ）を製造した後に、上記一般式（Ｉ）〜一般式（Ｘ）からなる群より選ばれる１種以上の化合物（Ｃ）、または必要に応じて各種添加剤を混合して、上記水酸基と反応し得る官能基を有する反応性化合物（Ｂ）を反応させることで感圧式接着剤とすることができる。
さらに詳しくは、ポリオール（ａ１）、ポリイソシアネート（ａ２）、及び必要に応じてアミン化合物（ａ３）と、を反応させてポリウレタン系樹脂（Ａ）を製造する第１の工程、ポリウレタン系樹脂（Ａ）と化合物（Ｃ）、または必要に応じて各種添加剤を混合するる第２の工程、および第２の工程で得られた混合物に、水酸基と反応し得る官能基を有する反応性化合物（Ｂ）とを混合して、感圧式接着剤とする第３の工程を含むことを特徴とする感圧式接着剤の製造方法である。
【０２６８】
<<ポリウレタン系樹脂（Ａ）の製造方法>>
次に、ポリウレタン系樹脂（Ａ）を製造する第１の工程について説明する。
ポリウレタン系樹脂（Ａ）の製造方法において、ポリウレタン樹脂（Ａｘ）の製造方法（第１ａの工程）とポリウレタンウレア樹脂（Ａｙ）の製造方法（第１ｂの工程、第１ｃの工程）に分けて説明する。
【０２６９】
<<ポリウレタン樹脂（Ａｘ）の製造方法（第１ａの工程）>>
まず、ポリウレタン樹脂（Ａｘ）を製造する第１ａの工程について説明する。
ポリオール（ａ１）とポリイソシアネート（ａ２）とを反応させてポリウレタン樹脂（Ａｘ）を製造するウレタン化反応は、種々の方法が可能であるが、以下の２つの方法に大別される。
［ｉ］ポリオール（ａ１）とポリイソシアネート（ａ２）、更に有機溶剤、及び触媒とを全量仕込む方法。
［ｉｉ］ポリオール（ａ１）、触媒と有機溶剤とをフラスコに仕込み、ポリイソシアネート（ａ２）を滴下した後、必要に応じて触媒を追加添加する方法。
反応を精密に制御する場合は［ｉｉ］が好ましい。ポリウレタン樹脂（Ａｘ）を得る反応の温度は１４０℃以下が好ましい。更に好ましくは５０〜１００℃である。１４０℃より高くなると反応速度の制御が困難になり、所定の重量平均分子量と構造を有するポリウレタン樹脂（Ａｘ）が得られなくなる。ウレタン化反応は、触媒の存在下、８０〜１００℃で１〜２０時間行うのが好ましい。
【０２７０】
ポリオール（ａ１）とポリイソシアネート（ａ２）との混合比は、化合物の反応性、得られた樹脂の用途などで大きく左右される。ポリウレタン樹脂（Ａｘ）が少なくとも１個の水酸基を有するためには、ポリオール（ａ１）中の水酸基の１モルに対して、ポリイソシアネート（ａ２）中のイソシアネート基が１モルより少なくなることが必要であり、好ましくは０．５〜０．９５モル、更に好ましくは０．６〜０．９モルの範囲内が適当である。この範囲であると、前記した反応性化合物（Ｂ）との反応性が良好となるため、透明性が高い接着層が得易くなり、曲面部に対する密着性が向上し、剥離時における基材汚染も抑制できる。
【０２７１】
反応の終点は、滴定によるイソシアネート含有量の測定（重量％）、または赤外吸収スペクトル（ＩＲ）測定によるイソシアネート基（ＮＣＯ）に基づく特性吸収の消失により判断する。なお、滴定によるイソシアネート含有量の測定法の詳細は、実施例に記載する。
【０２７２】
また、ポリウレタン樹脂（Ａｘ）の製造時には、上記した、三級アミン系化合物や有機金属系化合物等の公知の触媒を使用することができる。
また、ポリウレタン樹脂（Ａｘ）を製造する際には、公知の有機溶剤が好適に使用される。有機溶剤の使用は反応制御を容易にする役割を果たす。このような目的で使用される溶剤としては、例えば、メチルアルコール、エチルアルコール、ｎ−プロピルアルコール、イソプロピルアルコール、ｎ−ブチルアルコール等のアルコール類、アセトン、メチルエチルケトン、メチル−ｎ−プロピルケトン、メチルイソプロピルケトン、メチル−ｎ−ブチルケトン、メチルイソブチルケトン、メチル−ｎ−アミルケトン、メチルイソアミルケトン、ジエチルケトン、エチル−ｎ−プロピルケトン、エチルイソプロピルケトン、エチル−ｎ−ブチルケトン、エチルイソブチルケトン、ジ−ｎ−プロピルケトン、ジイソブチルケトン、シクロヘキサノン、メチルシクロヘキサノン、イソホロン等のケトン類、酢酸メチル、酢酸エチル、酢酸−ｎ−プロピル、酢酸イソプロピル、酢酸−ｎ−ブチル、酢酸イソブチル、酢酸ヘキシル、酢酸オクチル、乳酸メチル、乳酸プロピル、乳酸ブチル等のエステル類、エチレングリコール、エチレングリコールモノイソプロピルエーテル、エチレングリコールモノブチルエーテル、エチレングリコールモノヘキシルエーテル、ジエチレングリコールモノメチルエーテル、ジエチレングリコールモノエチルエーテル、ジエチレングリコールモノブチルエーテル、エチレングリコールジメチルエーテル、エチレングリコールジエチルエーテル、ジエチレングリコールジメチルエーテル、ジエチレングリコールジエチルエーテル、プロピレングリコール、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールジプロピルエーテル、トリプロピレングリコールモノメチルエーテル等のグリコールおよびグリコールエーテル類、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノブチルエーテルアセテート、ジプロピレングリコールモノメチルエーテルアセテート等のグリコールアセテート類、ｎ−ヘキサン、イソヘキサン、ｎ−ノナン、イソノナン、ドデカン、イソドデカン等の飽和炭化水素類、１−ヘキセン、１−ヘプテン、１−オクテン等の不飽和炭化水素類、シクロヘキサン、シクロヘプタン、シクロオクタン、シクロデカン、デカリン等の環状飽和炭化水素類、シクロヘキセン、シクロヘプテン、シクロオクテン、１，１，３，５，７−シクロオクタテトラエン、シクロドデセン等の環状不飽和炭化水素類、ベンゼン、トルエン、キシレン等の芳香族炭化水素類、その他、ジオキサン、アセトニトリル、テトラヒドロフラン、ジグライム、ジメチルスルホキシド、Ｎ−メチルピロリドン、ジメチルホルムアミド等が挙げられる。これらの有機溶剤は単独で使用しても、２種類以上を使用しても良い。有機溶剤の量は、ポリウレタン樹脂（Ａｘ）の組成、粘度、または不揮発分濃度などを考慮して適宜決定すればよい。ただし、ポリウレタン系樹脂（Ａ）の溶解性、溶剤の沸点、前記した化合物（Ｃ）の溶解性等の点から特に酢酸エチル、トルエン、メチルエチルケトン又はこれらの混合溶剤が好ましい。又、有機溶剤を使用した場合のウレタン反応系内の濃度は、樹脂不揮発分濃度として５０〜１００重量％が好ましく、６０〜９５重量％更に好ましい。濃度が低すぎると反応性が低下しすぎることから、注意が必要である。
【０２７３】
<<ポリウレタンウレア樹脂（Ａｙ）の製造方法（第１ｂの工程、第１ｃの工程）>>
次に、ポリウレタンウレア樹脂（Ａｙ）を製造する第１ｂの工程と、第１ｃの工程について説明する。
ポリウレタンウレア樹脂（Ａｙ）の製造方法としては、まず、ポリオール（ａ１）とポリイソシアネート（ａ２）とを反応させて得られるウレタンプレポリマー（Ｘ）に、アミン化合物（ａ３）を反応させて、末端にイソシアネート基を有するウレタンウレア樹脂（Ｙ）を製造する第１ｂの工程、前記ウレタンウレア樹脂（Ｙ）とアミン化合物（ａ３）とをさらに反応させてポリウレタンウレア樹脂（Ａｙ）を製造する第１ｃの工程により製造することができる。
【０２７４】
まず、末端にイソシアネート基を有するウレタンウレア樹脂（Ｙ）を合成する第１ｂの工程について説明する。
ポリオール（ａ１）とポリイソシアネート（ａ２）とを反応させてウレタンプレポリマー（Ｘ）を製造するウレタン化反応は、種々の方法が可能であるが、以下の２つの方法に大別される。
［ｉ］ポリオール（ａ１）とポリイソシアネート（ａ２）、更に有機溶剤、及び触媒とを全量仕込む方法。
［ｉｉ］ポリオール（ａ１）、触媒と有機溶剤とをフラスコに仕込み、ポリイソシアネート（ａ２）を滴下した後、必要に応じて触媒を追加添加する方法。
反応を精密に制御する場合は［ｉｉ］が好ましい。ウレタンプレポリマー（Ｘ）を得る反応の温度は１４０℃以下が好ましい。更に好ましくは５０〜１３０℃である。１４０℃より高くなると反応速度の制御が困難になり、所定の重量平均分子量と構造を有するウレタンプレポリマー（Ｘ）が得られなくなる。ウレタン化反応は、触媒の存在下、５０〜１３０℃で１〜２０時間行うのが好ましい。
【０２７５】
ポリオール（ａ１）とポリイソシアネート（ａ２）との混合比は、化合物の反応性、得られた樹脂の用途などで大きく左右される。ウレタンプレポリマー（Ｘ）が少なくとも１個のイソシアネート基を有するためには、ポリオール（ａ１）中の水酸基の１モルに対して、ポリイソシアネート（ａ２）中のイソシアネート基が１モルより多くなることが必要であり、好ましくは１．０１〜４．００モル、更に好ましくは１．１０〜２．００モルの範囲内が適当である。
【０２７６】
上記で得られたウレタンプレポリマー（Ｘ）中のイソシアネート基と、アミン化合物（ａ３）とのウレア化反応により、ウレタンウレア樹脂（Ｙ）は製造され、以下の２つの方法が挙げられる。
［ｉｉｉ］ウレタンプレポリマー（Ｘ）をフラスコに仕込み、アミン化合物（ａ３）を滴下する方法。
［ｉｖ］アミン化合物（ａ３）をフラスコに仕込み、ウレタンプレポリマー（Ｘ）を滴下する方法。
反応に問題がなければ、操作が容易な［ｉｉｉ］の方法が好ましい。ウレア化反応の温度は、１００℃以下が好ましい。更に好ましくは７０℃以下である。７０℃でも反応速度は大きく、制御できない場合は、５０℃以下が更に好ましい。１００℃より高くなると反応速度の制御が困難であり、所定の重量平均分子量と構造を有するポリウレタンウレア樹脂（Ａ）を得ることは難しい。又、アミン化合物（ａ３）の合成に使用する有機溶剤としてアルコール系溶剤を用いた場合には、アミン化合物（ａ３）を滴下する際に反応系内の温度を５０℃以下、更には４０℃以下にしておくことが好ましい。
尚、アミン化合物（ａ３）に含まれる、水酸基を有するモノアミン類やジアミン類、またはマイケル付加反応によって得られた水酸基を有するジアミン類を使用した場合には、アミノ基と水酸基との両方が、ウレタンプレポリマー（Ｘ）の末端イソシアネート基と反応可能であるが、アミノ基の反応性の方が高く、優先的にイソシアネート基と反応する。
【０２７７】
次に、前記ウレタンウレア樹脂（Ｙ）とアミン化合物（ａ３）とを、さらに反応させてポリウレタンウレア樹脂（Ａｙ）を製造する第１ｃの工程について説明する。
この際、使用されるアミノ化合物（ａ３）は、反応停止剤として使用される。反応停止剤として使用されるアミン化合物（ａ３）の使用量は、ウレタンプレポリマー（Ｘ）中のイソシアネート基１モルに対して、アミン化合物（ａ３）中のアミノ基、またはイミノ基が、好ましくは０．５モル以下、更に好ましくは、最終的に存在するイソシアネート基１モルに対して０．０１〜３．０モルであり、特にポリウレタンウレア樹脂（Ａｙ）の安定化を目的とした場合には０．０２〜３．０モルが好ましい。この範囲外では成膜性が低下したり、変着色したりする等の悪影響が見られる場合がある。
【０２７８】
反応の終点は、滴定によるイソシアネート含有量の測定（重量％）、またはＩＲ測定によるイソシアネートピークの消失により判断する。なお、滴定によるイソシアネート含有量の測定法の詳細は、実施例に記載する。
【０２７９】
また、ウレタンプレポリマー（Ｘ）の製造時には、上記した、三級アミン系化合物や有機金属系化合物等の公知の触媒を使用することができる。ウレタンプレポリマー（Ｘ）を合成するときに用いる有機金属化合物触媒は、ウレタンプレポリマー（Ｘ）が、アミン化合物（ａ３）と反応するとき、反応を著しく促進する。イソシアネート基とアミノ基、またはイミノ基との反応は、元来、非常に早いが、有機金属化合物触媒の存在下では、更に反応が促進され、制御が困難になる場合がある。このとき、キレート化合物が存在していると、この有機金属化合物触媒とキレートを形成し、触媒能が調整され、アミン化合物（ａ３）との反応を制御しやすくする。
【０２８０】
当該キレート化合物としては、アセチルアセトン、ジメチルグリオキシム、オキシン、ジチゾン、エチレンジアミン四酢酸（別名：ＥＤＴＡ）のようなポリアミノオキシ酸、クエン酸のようなオキシカルボン酸、縮合リン酸等が挙げられる。キレート化合物の中では、アセチルアセトンが有機溶媒に可溶であり、揮発性を有して必要で有れば除去することが容易であり好ましい。
【０２８１】
また、キレート化合物は、反応後もポリウレタンウレア樹脂（Ａｙ）中に残留する。ポリウレタンウレア樹脂（Ａｙ）を含む感圧式接着剤には、反応性化合物（Ｂ）を混合するが、このとき、キレート化合物は、ポリウレタンウレア樹脂（Ａｙ）と反応性化合物（Ｂ）との反応速度をも調整し、結果的に保存安定性の優れた感圧式接着剤を与えることができる。また、キレート剤は、上記ポリウレタン樹脂（Ａｘ）にも使用可能である。
【０２８２】
ポリウレタンウレア樹脂（Ａｙ）を製造する際には、上記の公知の有機溶剤が好適に使用される。有機溶剤の使用は反応制御を容易にする役割を果たす。
【０２８３】
<<化合物（Ｃ）、または必要に応じて各種添加剤の混合>>（第２の工程）
次に、前記ポリウレタン系樹脂（Ａ）に、化合物（Ｃ）、または必要に応じて各種添加剤を混合する第２の工程について説明する。
本発明の感圧式接着剤は、ポリウレタン系樹脂（Ａ）に化合物（Ｃ）を含有することが特徴であり、ヘンシェルミキサー、ディスパー、アトライター、ハイスピードミキサー、またはホモミキサー等の混合機で混合することで得ることが可能である。この際、化合物（Ｃ）の溶解性を考慮して、適宜、前記した有機溶剤を併用しても良い。
【０２８４】
<<水酸基と反応し得る官能基を有する反応性化合物（Ｂ）の混合>>（第３の工程）
さらに、ポリウレタン系樹脂（Ａ）と、化合物（Ｃ）、または必要に応じて各種添加剤を混合した混合物に、水酸基と反応し得る官能基を有する反応性化合物（Ｂ）を配合する第３の工程について説明する。
本発明の感圧式接着剤は、ポリウレタンウレア樹脂（Ａ）に反応性化合物（Ｂ）を含有することが特徴であり、上記した混合機で混合することで得ることが可能である。この際必要に応じて、感圧式接着剤中に含まれる気泡や泡立ちを減圧脱気により取り除いたり、予期せぬ異物等を濾過などにより取り除いたりすることが好ましい。
また、ポリウレタン系樹脂（Ａ）に含有されている水酸基と、反応性化合物（Ｂ）中の反応性官能基との反応は、混合後いずれのタイミングであってもよい。例えば、混合直後は反応が進行せず（または一部のみの反応が進行し）、感圧式接着剤を基材に塗工した後、加熱乾燥時に反応して、架橋塗膜を形成しながら接着性能を発現してもよい。また、混合のタイミングについても特に制限されず、ポリウレタン系樹脂（Ａ）及び化合物（Ｃ）との混合物と、反応性化合物（Ｂ）の一方を基材の表面に塗布等した後、他方を別途塗工して、加熱乾燥時に、反応を進行させてもよい。また、ポリウレタン系樹脂（Ａ）及び化合物（Ｃ）との混合物と反応性化合物（Ｂ）とをそれぞれを別々の基材表面に塗工した後、塗工面を貼り合せて、その後、加熱乾燥して、反応を進行させてもよい。好ましくは、ポリウレタン系樹脂（Ａ）、化合物（Ｃ）、及び反応性化合物（Ｂ）の混合液とした感圧式接着剤を基材上に塗工し、加熱により架橋硬化させて接着層を形成することであり、この際、接着層の表面は再剥離可能な粘着性を有するものとなる。
【０２８５】
＜感圧式接着フィルム＞
次に感圧式接着フィルムについて、説明する。
本発明の感圧式接着フィルム（以下、接着フィルムと称す）は、後述の基材（Ｇ）上に上記の感圧式接着剤からなる接着層が形成されたものであり、表面を剥離処理したフィルム状基材（剥離ライナーとも称す）が積層されていても良い。
接着フィルムを製造する場合、常法にしたがって適当な方法で、後述の基材（Ｇ）に感圧式接着剤を塗工した後、感圧式接着剤が有機溶剤や水等の液状媒体を含有する場合には、加熱等の方法により液状媒体を除去したり、感圧式接着剤が揮発すべき液状媒体を含有しない場合は、溶融状態にある接着層を冷却して固化したりして、基材（Ｇ）の上に接着層を形成することができる。例えば、剥離ライナーの剥離処理面に感圧式接着剤を塗工、乾燥し、基材（Ｇ）を貼り合わせて作成する方法、または剥離ライナー以外の基材（Ｇ）に感圧式接着剤を直接塗工、乾燥し、接着層の表面に剥離ライナーの剥離処理面を貼り合わせて作成する方法が挙げられる。
【０２８６】
感圧式接着剤を塗工する方法としては、特に制限はない。例えば、マイヤーバー、アプリケーター、刷毛、スプレー、ローラー、グラビアコーター、ダイコーター、キスコーター、リップコーター、コンマコーター、ブレードコーター、ナイフコーター、リバースコ−ター、スピンコーター、ディップコーター等の、周知の様々な方法を適用することができる。また、薄膜塗工または厚膜塗工等の形態についても、用途に応じて、特に制限なく、選択することができる。
【０２８７】
本発明の感圧式接着剤を使用して、接着層を形成する場合、接着層の膜厚は、０．５〜３００μｍが好ましく、１〜１００μｍがより好ましい。膜厚が上記範囲であると、接着フィルムが保護フィルムとして、十分な接着力を得ることが可能となる。
【０２８８】
接着フィルムの基本的積層構成は、基材／接着層／剥離ライナーのような片面接着フィルム、あるいは剥離ライナー／接着層／基材／接着層／剥離ライナーのような両面接着フィルムである。このように、剥離ライナーに積層された積層体を接着フィルムという。使用時に、剥離ライナーが剥がされ、接着層が別の基材（被着体とも称す。）に貼着される。感圧式接着剤は、貼着の際、別の基材に接着層が触れるその瞬間に接着層が粘着性を有すのみならず、感圧式接着剤以外の接着剤（以下、単に接着剤という）とは異なり、貼着中も完全に固化することなく、タックと適度な固さを有しつつ、貼着状態を維持するための凝集力を有することが必要である。凝集力は分子量や架橋密度に大きく依存する。このように、基材／接着層／別の基材（被着体）の構成に積層された積層体を貼着積層体という。貼着積層体が光学用途の場合、光学積層体という。また、電子部材の場合、電子積層体という。
【０２８９】
本願の感圧式接着剤を用いた接着フィルムは、光学部材や電子部材等の表面保護フィルム用途に用いられることが好ましく、感圧式接着剤は２つ以上の基材（Ｇ）を貼り合わせる接着層を形成する。上記基材（Ｇ）は木材、金属板、プラスチック板、フィルム状基材、ガラス板、紙加工品等であってよいが、光学部材に使用の際には、透明性が必要となるため、プラスチック板、フィルム状基材、あるいはガラス板等、高透明性の材料から構成する必要がある。但し、電子部材等の透明性を必要としない用途においては、一方の基材として、透明フィルム又は透明ガラス板を使用すれば、他方の基材として、透明性のない基材、例えば、木材、金属板、プラスチック板、紙加工品等の材料からなる基材を使用することもできる。
貼り合わせに際しては、前記したように、接着フィルムを作成して、別の基材（被着体）に貼り付けるか、あるいは２つの基材の層間に直接、感圧式接着剤を注入して貼り付けるか、どちらの場合でも限定されないが、接着フィルムを経由して貼り付けた方が、ガラス面等の基材にフィルムを貼り付けた貼着積層体の貼り直し「再剥離性（リワーク性とも称す）」の点で好ましい。
【０２９０】
上記したように、剥離ライナーとして使用される基材（Ｇ）としては、セロハン、各種プラスチックフィルム、紙等のフィルム状基材の表面を剥離処理したものが挙げられる。また、フィルム状基材としては、単層のものであってもよいし、複数の基材を積層してなる多層状態にあるものも用いることができる。また、基材（Ｇ）のうち、剥離ライナー以外の透明フィルム（Ｈ）を使用した場合、上記積層体は、光学用途で好適に使用することができる。良好な光学特性を得る観点から、上記積層体は光学積層体と呼ばれ、使用する透明フィルム（Ｈ）は、例えば、透明性、機械的強度、熱安定性、水分遮断性、及び等方性等の光学特性に優れる熱可塑性樹脂から構成される各種透明フィルム（Ｈ）であることが好ましい。
【０２９１】
このような各種透明フィルム（Ｈ）は、各種プラスチックフィルム又はプラスチックシートとも称される。例えば、ポリビニルアルコールフィルム（ＰＶＡフィルムとも称す）やポリトリアセチルセルロースフィルム（ＴＡＣフィルムとも称す）、ポリプロピレンフィルム（ＰＰフィルムとも称する）、ポリエチレンフィルム（ＰＥフィルムとも称す）、ポリシクロオレフィンフィルム（ＣＯＰフィルムとも称す）、エチレン−酢酸ビニル共重合体フィルム（ＥＶＡフィルムとも称する）などのポリオレフィン系樹脂のフィルム、ポリエチレンテレフタレートフィルム（ＰＥＴフィルムとも称す）やポリブチレンテレフタレートフィルム（ＰＢＴフィルムとも称す）などのポリエステル系樹脂のフィルム、ポリカーボネート系樹脂のフィルム（ＰＣフィルムとも称す）、ポリノルボルネン系樹脂のフィルム、ポリアリレート系樹脂のフィルム、ポリアクリル酸エステル系樹脂のフィルム、ポリフェニレンサルファイド樹脂のフィルム（ＰＰＳフィルムとも称す）、ポリスチレン系樹脂のフィルム（ＰＳＴフィルムとも称する）、ポリアミド系樹脂のフィルム（ＰＡフィルムとも称する）、ポリイミド系樹脂のフィルム（ＰＩフィルムとも称す）、オキシラン系樹脂のフィルムなどが挙げられる。これら基材の中でも、特にＰＶＡフィルム、ＴＡＣフィルム、ＣＯＰフィルム、ポリエステル系樹脂のフィルム、ＰＣフィルムといったシート状基材を透明フィルム（Ｈ）として用いることが好ましい。
【０２９２】
また、透明フィルム（Ｈ）は、表面がコロナ放電、プラズマ処理、フレーム処理等の物理的処理や、フィルム表面を酸やアルカリなどで改質する化学的処理、フィルム表面に微細な凹凸をつけ、基材の実質的な表面積を高めたフィルム、あるいは表面にケイ素、アルミニウム、マグネシウム、カルシウム、カリウム、スズ、ナトリウム、ホウ素、チタン、鉛、ジルコニウム、イットリウムなどの金属酸化物、若しくは非金属無機酸化物が蒸着されたプラスチックフィルム等、感圧式接着剤に対して、易接着処理されているものや、用途別に機能性を付与したものを好適に用いることができる。
透明フィルム（Ｈ）が、保護フィルムとして用いられる場合、接着層を形成しない反対の面には、脂肪酸アミド、ポリエチレンイミン、長鎖アルキル系添加剤等を添加して離型処理を行ったり、シリコーン系、長鎖アルキル系、フッ素系などの任意の適切な剥離剤からなるコート層を設けたりすることができる。
【０２９３】
また本発明では、光学用途を目的に、基材（Ｇ）として透明フィルム（Ｈ）を用い、前記透明フィルム（Ｈ）上へ感圧式接着剤からなる接着層が形成された光学フィルム（Ｉ）とすることも可能である。ここで、光学フィルム（Ｉ）とは、上記透明フィルム（Ｈ）をそのまま光学フィルム（Ｉ）として使用することも可能であり、また、透明フィルム自体に特殊な機能を付与したものを使用することも可能である。ここで、特殊な機能とは、光透過光拡散、集光、屈折、散乱、及びヘイズ等の光学的機能を有するものを意図している。これらの透明フィルム（Ｈ）は、光学フィルム（Ｉ）として使用した際に、単独で、又は数種を組合せて使用することができる。本発明では、上記光学フィルム（Ｉ）の少なくとも一方の面に、上記感圧式接着剤からなる接着層を形成することによって、接着フィルムを作成することができ、液晶セル等へ積層する等、ディスプレイ用途にも用いることもできる。
【０２９４】
本発明の光学積層体は、表面保護フィルムとして使用される場合、基材（Ｇ）として透明フィルム（Ｈ）を用い、本発明の感圧式接着剤から形成した接着フィルムの接着層とガラスが順次積層されたものである。ここで透明フィルム（Ｈ）は、ポリエステル系樹脂のフィルムが好ましい。また被着体として使用される基材（Ｇ）としてはガラス板が好ましく用いられる。
【０２９５】
表面保護フィルムに使用される透明フィルム（Ｈ）の厚さは、用途に応じて、任意の厚みが設定できる。本願の感圧式接着剤の効果を十分に発現するためには、好ましくは５μｍ〜３００μｍであり、より好ましくは１５μｍ〜１５０μｍである。
【０２９６】
本発明の接着フィルムは、保護フィルムとして使用された場合には、透明性が高いことが好ましい。表面保護フィルムの透明性が高いことにより、光学部材や電子部材の表面に貼着した状態で正確に検査などを行うことが可能となる。本発明の表面保護フィルムは、ヘイズが、好ましくは５％以下であり、より好ましくは２％以下である。なお、上記ヘイズの測定の詳細については、実施例に記載する。
【０２９７】
本発明の接着フィルムは、透明フィルム（Ｈ）としてポリエステル系樹脂のフィルムを一例に挙げて説明した。しかし、ポリエステル系樹脂のフィルムに限定されず、その他の透明フィルム（Ｈ）やその他の各種基材を使用する他の実施形態においても、光学用途で好適に使用できる積層体を構成できることは容易に理解されるべきである。例えば、液晶ディスプレイ、有機ＥＬディスプレイ、タッチパネル、電極周辺部材等各種電子部品関連の部材や表面保護フィルム、建材や車輌の窓ガラス等のガラス部材に好ましく使用できるが、ポリオレフィン、ＡＢＳ、ポリアクリル等のプラスチック、ダンボール、木材、合板、ステンレス、アルミ等の金属にも使用することが可能である。
【実施例】
【０２９８】
以下に、この発明の具体的な実施例を比較例と併せて説明するが、この発明は、下記実施例に限定されない。また、下記実施例および比較例中、「部」および「％」は、特に断らない限り、それぞれ「重量部」および「重量％」を表す。
【０２９９】
＜ポリウレタン系樹脂（Ａ）<<ポリウレタン樹脂（Ａｘ）>>の合成＞
（合成例１）
重合槽、攪拌機、温度計、還流冷却器、滴下装置、窒素導入管を備えた重合反応装置の反応槽及び滴下装置に、下記単量体｛ポリオール（ａ１）、ポリイソシアネート（ａ２）｝、触媒、及び有機溶剤をそれぞれ下記の比率で仕込んだ。
【０３００】
［重合槽］
Ｐ−１０１０（ａ１−３）                              ２３．６０部
Ｇ−３０００（ａ１−２）                              ７０．８０部
酢酸エチル（有機溶剤）                                １５．０部
ＤＢＵ（触媒）                                          ０．０５部 
［滴下装置］
ＨＤＩ（ａ２）                                                ５．５５部  
酢酸エチル（有機溶剤）                                １０．０部
【０３０１】
重合槽内の空気を窒素ガスで置換した後、窒素雰囲気下、攪拌しながら、９０℃まで昇温し、滴下装置から、上記、ＨＤＩ（ａ２）、及び有機溶剤を含む混合物を１時間かけて滴下して反応を開始した。さらに攪拌しながら２時間熟成した。その後、ＩＲチャートのＮＣＯに基づく特性吸収（２，２７０ｃｍ−１）が消失していることを確認した後、酢酸エチルを加えて不揮発分濃度５０％に調整し、２５℃まで冷却して反応を終了した。このポリウレタン樹脂（Ａｘ）溶液は、溶液粘度（Ｖｉｓ）３，５００ｍＰａ・ｓ（２５℃）であり、重量平均分子量（Ｍｗ）７０，０００であった。
【０３０２】
（合成例２〜１６）
表１に記載した材料を、ポリオール（ａ１）、ポリイソシアネート（ａ２）、有機溶剤、及び触媒は全て重合槽に仕込み、ポリイソシアネート（ａ２）及び有機溶剤は滴下装置に仕込むように変更した以外は、合成例１と同様の方法で、それぞれポリウレタン樹脂（Ａｘ）を合成した。表１に記載された単量体として使用した化合物は、重合槽への仕込み量と滴下装置への仕込み量との合計値（部）を表す。
ただし、合成例１５は、触媒をジオクチル錫ジラウレートに、合成に使用した有機溶剤はトルエンに、希釈に使用した有機溶剤は、アセチルアセトンを２０部とトルエン５５部に変更した。また、合成例１６に使用した有機溶剤は、全てトルエンに変更した。
【０３０３】
＜マイケル付加アミンの合成＞
（合成例２１）
反応槽、攪拌機、温度計、還流冷却器、滴下装置、窒素導入管を備えた反応装置の反応槽及び滴下装置に、下記、アミン化合物（ａ３）とエチレン性不飽和化合物をそれぞれ下記の比率で仕込んだ。
【０３０４】
［反応槽］
イソホロンジアミン（ａ３）                              ５６．７６部
［滴下装置］
アクリル酸４−ヒドロキシブチル（エチレン性不飽和化合物）２４．０２部
アクリル酸ブチル（エチレン性不飽和化合物）              １９．２２部
【０３０５】
反応槽内の空気を窒素ガスで置換した後、窒素雰囲気下、攪拌しながら、８０℃まで昇温し、滴下装置から、上記、エチレン性不飽和化合物の混合物を１時間かけて滴下して反応を開始した。さらに攪拌しながら２時間熟成した。その後、ＩＲチャートの二重結合に基づく特性吸収（８１１ｃｍ−１）が消失していることを確認した後、２５℃まで冷却して反応を終了した。このマイケル付加アミンは、溶液外観は無色透明（２５℃）であった。
【０３０６】
（合成例２２〜２３）
表２に記載した材料を、アミン化合物（ａ３）、及びエチレン性不飽和化合物を変更した以外は、合成例２１と同様の方法で、マイケル付加アミンを合成した。表２に記載された化合物は、反応槽への仕込み量と滴下装置への仕込み量との合計値（部）を表す。
【０３０７】
＜ポリウレタン系樹脂（Ａ）<<ポリウレタンウレア樹脂（Ａｙ）>>の合成＞
（合成例３１）
重合槽、攪拌機、温度計、還流冷却器、滴下装置、窒素導入管を備えた重合反応装置の反応槽及び滴下装置に、下記単量体｛ポリオール（ａ１）、ポリイソシアネート（ａ２）、アミン化合物（ａ３）｝、触媒、及び有機溶剤をそれぞれ下記の比率で仕込んだ。
【０３０８】
［重合槽］
ＰＥＧ１０００（ａ１−２）                            ４０．７０部
ＰＰ−１０００（ａ１−２）                            ４０．７０部
ＨＤＩ（ａ２）                                        １６．４０部
酢酸エチル（有機溶剤）                                ２５．０部
ＤＢＵ（触媒）                                          ０．１５部
［滴下装置］
合成例２２で作成したアミン化合物（ａ３）                      １．８４部  
酢酸エチル（有機溶剤）                                ３２．０部
【０３０９】
重合槽内の空気を窒素ガスで置換した後、窒素雰囲気下、攪拌しながら、１００℃まで加熱し重合を開始して、約４時間反応した。その後、４０℃まで冷却し、滴下装置から、上記、アミン化合物（ａ３）、及び有機溶剤を含む混合物を１時間かけて滴下した。滴下終了後、さらに攪拌しながら２時間熟成した後、酢酸エチル１０．０ｇを加えて２５℃まで冷却し、ウレタンウレア樹脂（Ｙ）溶液を得た。後述の滴定でイソシアネート基（ＮＣＯ）の残留量（％）を確認した後、ジブチルアミン（ａ３）０．２１部、及び酢酸エチル３３．０部を加えて不揮発分濃度５０％に調整した。その後、１時間攪拌し、ＩＲチャートのＮＣＯに基づく特性吸収（２，２７０ｃｍ−１）が消失していることを確認した後、反応を終了した。このポリウレタンウレア樹脂（Ａｙ）溶液は、溶液粘度（Ｖｉｓ）６，２００ｍＰａ・ｓ（２５℃）であり、重量平均分子量（Ｍｗ）７７，０００であった。
【０３１０】
（合成例３２〜４４）
表３に記載した材料を、ポリオール（ａ１）、ポリイソシアネート（ａ２）、有機溶剤、及び触媒は全て重合槽に仕込み、アミン化合物（ａ３）及び有機溶剤は滴下装置に仕込むように変更した以外は、合成例３１と同様の方法で、それぞれウレタンウレア樹脂（Ｙ）を合成した。次いで、滴定でイソシアネート基（ＮＣＯ）の残留量を確認した後、アミン化合物（ａ３）及び有機溶剤を加えて、ＩＲチャートのＮＣＯに基づく特性吸収（２，２７０ｃｍ−１）が消失していることを確認するなど、合成例３１と同様の方法で、それぞれのポリウレタンウレア樹脂（Ａｙ）を合成した。尚、表３に記載された単量体として使用した化合物は、重合槽への仕込み量と滴下装置への仕込み量との合計値（部）を表す。
ただし、合成例４２は、触媒をジオクチル錫ジラウレートに、ウレタンプレポリマー（Ｘ）合成時に使用した有機溶剤はトルエンに、ジブチルアミン（ａ３）と一緒に追加する有機溶剤はアセチルアセトンに変更した。また、合成例４３に使用した有機溶剤は、全てトルエンに変更した。
【０３１１】
得られたマイケル付加アミンの溶液外観を後述の方法に従って求め、結果を表２に示した。また、ポリウレタン系樹脂（Ａ）｛ポリウレタン樹脂（Ａｘ）溶液、及びポリウレタンウレア（Ａｙ）溶液｝の溶液粘度（Ｖｉｓ）、及び重量平均分子量（Ｍｗ）を、後述の方法に従って求め、結果を表１、表３にそれぞれに示した。また、不揮発分濃度（ＮＶ）、酸価（ＡＶ）、イソシアネート基（ＮＣＯ）の残留量（％）、及びガラス転移温度（Ｔｇ）の測定方法についても記載した。
【０３１２】
《溶液外観》
合成例２１〜２３で得られたマイケル付加アミンの溶液外観を２５℃の条件下で、目視にて観察した。無色透明であれば良好である。
【０３１３】
《溶液粘度（Ｖｉｓ）》
得られたポリウレタン系樹脂（Ａ）の溶液を２５℃でＢ型粘度計（東機産業社製  ＴＶ−２２）にて、回転速度０．５〜１００ｒｐｍ、１分間回転の条件で測定し、溶液粘度（ｍＰａ・ｓ）とした。
【０３１４】
《平均分子量》
数平均分子量（Ｍｎ）と重量平均分子量（Ｍｗ）の測定は、昭和電工社製ＧＰＣ（ゲルパーミエーションクロマトグラフィー）を用いた。数平均分子量（Ｍｎ）と重量平均分子量（Ｍｗ）の決定は、標準物質であるポリスチレンの換算値とした。
装置名  ：  昭和電工社製ＧＰＣ（ゲルパーミエーションクロマトグラフィー）「ＳｈｏｄｅｘＧＰＣ Ｓｙｓｔｅｍ−２１」
カラム  ：  東ソー社製ＧＭＨＸＬ：４本、東ソー社製ＨＸＬ-Ｈ：１本 直列に連結した。
移動相溶媒  ：  テトラヒドロフラン（ＴＨＦ）
流量  ：  １．０ｍｌ／分
カラム温度  ：  ４０℃
【０３１５】
《不揮発分濃度（ＮＶ）》
各合成例で得られたポリウレタンウレア樹脂（Ａ）の溶液、約１ｇを金属容器に秤量し、１５０℃オーブン中にて２０分間乾燥して、残分を秤量して残率計算をし、不揮発分濃度（固形分）とした（単位：％）。
【０３１６】
《酸価（ＡＶ）》
共栓三角フラスコ中に試料を、約１ｇを精密に量り採り、トルエン／エタノール（容積比：トルエン／エタノール＝２／１）混合液１００ｍｌを加えて溶解した。これに、フェノールフタレイン試液を指示薬として加え、３０秒間保持した後、溶液が淡紅色を呈するまで０．１Ｎアルコール性水酸化カリウム溶液で滴定した。
酸価は次式により求めた。酸価は樹脂の乾燥状態の数値とした（単位：ｍｇＫＯＨ／ｇ）。
酸価（ｍｇＫＯＨ／ｇ）＝｛（５.６１１×ａ×Ｆ）／Ｓ｝／（不揮発分濃度／１００）
ただし、Ｓ：試料の採取量（ｇ）
ａ：０．１Ｎアルコール性水酸化カリウム溶液の消費量（ｍｌ）
Ｆ：０．１Ｎアルコール性水酸化カリウム溶液の力価
【０３１７】
《水酸基価（ＯＨＶ）》
共栓三角フラスコ中に試料、約１ｇを精密に量り採り、トルエン／エタノール（容量比：トルエン／エタノール＝２／１）混合液１００ｍｌを加えて溶解した。次いで、アセチル化剤（無水酢酸２５ｇをピリジンで溶解し、容量１００ｍｌとした溶液）を５ｍｌ加え、１時間攪拌した。これに、フェノールフタレイン試液を指示薬として加え、３０秒間保持した。その後、溶液が淡紅色を呈するまで０．１Ｎアルコール性水酸化カリウム溶液で滴定した。
水酸基価は次式により求めた。水酸基価は樹脂の乾燥状態の数値とした（単位：ｍｇＫＯＨ／ｇ）。
水酸基価（ｍｇＫＯＨ／ｇ）＝［｛（ｂ−ａ）×Ｆ×２８．２５｝／Ｓ］／（不揮発分濃度／１００）＋Ｄ
ただし、Ｓ：試料の採取量（ｇ）
ａ：０．１Ｎアルコール性水酸化カリウム溶液の消費量（ｍｌ）
ｂ：空実験の０．１Ｎアルコール性水酸化カリウム溶液の消費量（ｍｌ）
Ｆ：０．１Ｎアルコール性水酸化カリウム溶液の力価
Ｄ：酸価（ｍｇＫＯＨ／ｇ）
【０３１８】
《イソシアネート基（ＮＣＯ）の残留量（％）》
共栓三角フラスコ中に試料、約１ｇを精密に量り採り、クロロベンゼン２５ｍｌ、ジ−ｎ−ブチルアミン／ｏ−ジクロロベンゼン（重量比：ジ−ｎ−ブチルアミン／ｏ−ジクロロベンゼン＝１／２４．８）混合液１０ｍｌを加えて溶解する。これに、メタノール８０ｇ、ブロムフェノールブルー試薬を指示薬として加え、０．１Ｎアルコール性塩酸溶液で滴定した。溶液が黄緑色を呈し、３０秒間保持するまで滴定を続けた。イソシアネート基（ＮＣＯ）残留量（％）は次式により求めた。
ＮＣＯ残留量（％）＝［０．４２×（Ｂ−Ｃ）×Ｆ］／Ｓ
ただし、Ｓ：試料の採取量（ｇ）
Ｂ：試料滴定に要した０．１Ｎアルコール性塩酸溶液の消費量（ｍｌ）
Ｃ：空試験の滴定に要した０．１Ｎアルコール性塩酸溶液の消費量（ｍｌ）
Ｆ：０．１Ｎアルコール性塩酸溶液の力価
【０３１９】
《ガラス転移温度（Ｔｇ）》
ロボットＤＳＣ（示差走査熱量計、セイコーインスツルメンツ社製「ＲＤＣ２２０」）に「ＳＳＣ５２００ディスクステーション」（セイコーインスツルメンツ社製）を接続して、測定に使用した。
試料約１０ｍｇをアルミニウムパンに入れ、秤量して示差走査熱量計にセットし、試料を入れない同タイプのアルミニウムパンをリファレンスとして、１００℃の温度で５分間保持した後、液体窒素を用いて−１２０℃まで急冷した。その後、昇温速度１０℃／分で昇温し、得られたＤＳＣチャートからガラス転移温度（Ｔｇ、単位：℃）を決定した。
【０３２０】
各合成例で使用した材料の略号を以下に示す。尚、表１〜３において、空欄は、配合なしを意味している。
＜ポリウレタン樹脂（Ａｘ）＞  表１記載
・化合物（ａ１−１）
ＢＥＰＧ：２−ブチル−２−エチル−１，３−プロパンジオール、ＯＤＤ：１，１２−オクタデカンジオール
・化合物（ａ１−２）
ＰＥＧ１０００：ＰＥＧ１０００（Ｍｎ＝１，０００，水酸基価＝１１２，酸価＜０．５，線形ワックス状タイプ，ジオール）〔三洋化成工業社製〕、ＰＰ−１０００：ニューポール ＰＰ−１０００（Ｍｎ＝１，０００，水酸基価＝１１２，酸価＜０．５，線形液状タイプ，ジオール）〔三洋化成工業社製〕、ＰＰ−２０００：ニューポール ＰＰ−２０００（Ｍｎ＝２，０００，水酸基価＝５６，酸価＜０．５，線形液状タイプ，ジオール）〔三洋化成工業社製〕、Ｇ３０００：アデカポリエーテルＧ−３０００Ｂ（Ｍｎ＝３，０００，水酸基価＝５６，酸価＜０．５，線形液状タイプ，トリオール）〔アデカ社製〕、ＧＰ４０００：ニューポールＧＰ−４０００（Ｍｎ＝４，０００，水酸基価＝２８，酸価＜０．５，線形液状３官能タイプ）〔三洋化成工業社製〕、ＥＸ２４０：ＥＸＣＥＮＯＬ ２４０（Ｍｎ＝３，０００，水酸基価＝５６，酸価＜０．０５，線形液状３官能タイプ）〔旭硝子社製〕
・化合物（ａ１−３）
Ｐ１０１０：クラレポリオールＰ１０１０（Ｍｎ＝１，０００，水酸基価＝１１２，酸価＜０．５，線形液状タイプ，ジオール）〔クラレ社製〕、Ｐ１０１１：クラレポリオールＰ１０１１（Ｍｎ＝１，０００，水酸基価＝１１２，酸価＜０．５，線形液状タイプ，芳香族系ジオール）〔クラレ社製〕、Ｆ１０１０：クラレポリオールＦ１０１０（Ｍｎ＝１，０００，水酸基価＝１６８，酸価＜０．５，線形液状３官能タイプ）〔クラレ社製〕
・化合物（ａ１−４）
ＴＰＡＥ：ＴＰＡＥ６１７（Ｍｎ＝１５，０００，水酸基価＝１６，酸価＝１，線形タイプ，ジオール）〔富士化成工業社製〕
・化合物（ａ１−５）
Ｃ１０１５Ｎ：クラレポリオールＣ−１０１５Ｎ（Ｍｎ＝１，０００，水酸基価＝１１２，酸価＜０．５，線形液状タイプ，ジオール）〔クラレ社製〕
・化合物（ａ２）
ＨＤＩ：ヘキサメチレンジイソシアネート、ＩＰＤＩ：イソホロンジイソシアネート（３−イソシアネートメチル−３，５，５−トリメチルシクロヘキシルイソシアネート）、ＴＤＩ：２，４−トリレンジイソシアネート
・触媒
ＤＢＵ：ジアザビシクロウンデセン、ＤＯＴＤＬ：ジオクチル錫ジラウレート
・有機溶剤
ＡＣＡＣ：アセチルアセトン、ＴＯＬ：トルエン、ＥＡＣ：酢酸エチル
【０３２１】
＜マイケル付加アミン＞  表２記載
・化合物（ａ３）
ＩＰＤＡ：イソホロンジアミン、ＨＭＤＡ：ヘキサメチレンジアミン
・化合物（エチレン性不飽和化合物）
４ＨＢＡ：アクリル酸４−ヒドロキシブチル、ＢＡ：アクリル酸ブチル、ＬＡ：アクリル酸ラウリル
【０３２２】
＜ポリウレタンウレア樹脂（Ａｙ）＞  表３記載
・化合物（ａ１−１）
ＤＥＰＧ：２，４−ジエチル−１，５−ペンタンジオール
・化合物（ａ１−２）
ＰＰ−１０００：ニューポール ＰＰ−１０００（Ｍｎ＝１，０００，水酸基価＝１１２，酸価＜０．５，線形液状タイプ，ジオール）〔三洋化成工業社製〕、ＰＥＧ１０００：ＰＥＧ１０００（Ｍｎ＝１，０００，水酸基価＝１１２，酸価＜０．５，線形ワックス状タイプ，ジオール）〔三洋化成工業社製〕
・化合物（ａ１−３）
Ｐ１０１０：クラレポリオールＰ１０１０（Ｍｎ＝１，０００，水酸基価＝１１２，酸価＜０．５，線形液状タイプ，ジオール）〔クラレ社製〕
・化合物（ａ１−４）
ＴＰＡＥ：ＴＰＡＥ６１７（Ｍｎ＝１５，０００，水酸基価＝１６，酸価＝１，線形タイプ，ジオール）〔富士化成工業社製〕
・化合物（ａ１−５）
Ｃ１０１５Ｎ：クラレポリオールＣ−１０１５Ｎ（Ｍｎ＝１，０００，水酸基価＝１１２，酸価＜０．５，線形液状タイプ，ジオール）〔クラレ社製〕
・化合物（ａ２）
ＨＤＩ：ヘキサメチレンジイソシアネート、ＩＰＤＩ：イソホロンジイソシアネート（３−イソシアネートメチル−３，５，５−トリメチルシクロヘキシルイソシアネート）
・化合物（ａ３）
ＥＴＡ：２−アミノエタノール、２ＥＨＡ：２-エチルヘキシルアミン、ＭＡ−１：表２記載の合成例２１で得られたアミン化合物（マイケル付加アミン）、ＭＡ−２：表２記載の合成例２２で得られたアミン化合物（マイケル付加アミン）、ＭＡ−３：表２記載の合成例２３で得られたアミン化合物（マイケル付加アミン）、ＤＢＡ：ジブチルアミン
・触媒
ＤＢＵ：ジアザビシクロウンデセン、ＤＯＴＤＬ：ジオクチル錫ジラウレート
・有機溶剤
ＡＣＡＣ：アセチルアセトン、ＴＯＬ：トルエン、ＥＡＣ：酢酸エチル
【０３２３】
上記合成例１〜１６、３１〜４３で得られたポリウレタン系樹脂（Ａ）を用い、それぞれ以下の方法で感圧式接着剤を作成した。
（実施例１〜９４、１０１〜１９３、２０１〜２９０、３０１〜４００、４０１〜４９８、５０１〜５６９、６０１〜６９０、７０１〜７８８、８０１〜８８６、９０１〜９９８、１００１〜１０９４、１１０１〜１１６８、比較例１〜６、１１〜１６）
得られたポリウレタン系樹脂（Ａ）と反応性化合物（Ｂ）、及び化合物（Ｃ）を表４〜１５に記載した重量比（部）に従い、ポリウレタン系樹脂（Ａ）１００部に対して、必要に応じて化合物（Ｄ）、イオン性化合物（Ｅ）、脂肪酸エステル（Ｆ）、その他の成分（Ｐ）を、表４〜１５に挙げた重量比（部）で配合し、有機溶剤として酢酸エチルを加えて不揮発分濃度を５０％になるように調整し、感圧式接着剤を得た。得られた感圧式接着剤を各基材に塗工、乾燥、貼り合わせ及び養生を施し、接着フィルムを作成し、以下の方法で評価した。それぞれの結果を表１６〜２６に示す。
【０３２４】
《ポットライフの評価》
各感圧式接着剤について、配合後、２５℃における粘度を１時間おきに８時間後まで、Ｂ型粘度計（東機産業社製  ＴＶ−２２）を用い、２５℃、１２ｒｐｍ、１分間回転の条件で測定し、ポットライフ（可使時間とも称す）を３段階で評価した。「○」または「△」評価の場合、実際の使用時に支障ない。
○：８時間までの粘度上昇率が５０％未満。良好。
△：８時間までの粘度上昇率が５０％以上〜１００％未満。実用上使用可能。
×：８時間未満で溶液層の分離や濁りが発生したり、ゲル化したり、または粘度上昇率が１００％以上が認められる。実用不可。
ここで、粘度上昇率は、下記の方法で算出した。
粘度上昇率（％）＝１００×｛（８時間保存後の粘度）−（調整直後の粘度）｝／（調整直後の粘度）
【０３２５】
《塗工性の評価》
各感圧式接着剤を、基材として厚さ３８μｍの剥離処理されたポリエチレンテレフタレートフィルム（セラピールＭＦ：東レフィルム加工社製）（以下、「剥離ライナー」という。）上に、乾燥後の厚さが２５μｍになるように塗工し、１００℃で２分間熱風乾燥することで接着層を形成した。次いで、上記塗工面に１００μｍ厚のポリエチレンテレフタレートフィルム（ＰＥＴフィルム）を貼り合せて、１００μｍ厚ＰＥＴフィルム／接着層／剥離ライナーで構成された接着フィルムを作製した。そして剥離ライナーを剥がした後の接着層表面（塗工面）の状態を目視にて観察し、３段階で評価した。「○」または「△」評価の場合、実際の使用時に支障ない。
○：平滑な塗工面が得られた。良好。
△：塗工面の端部に若干のハジキや発泡が認められる。実用上使用可。
×：塗工面にハジキ、発泡やスジ引きが認められた。不良。
【０３２６】
《光学特性の評価》
各感圧式接着剤を、上記剥離ライナー上に、乾燥後の厚さが５０μｍになるように塗工し、１００℃で２分間熱風乾燥することで接着層を形成した。次いで、別途用意した剥離ライナーを接着層に貼り合せて、接着層が剥離ライナーで挟持された試料を作製し、２３℃相対湿度５０％の環境下で７日間養生した。
次に、両方の剥離ライナーを取り除き、接着層単体の外観を目視判定するとともに、ヘイズを「ＮＤＨ−３００Ａ（日本電色工業社製）」で測定した。「○」または「△」評価の場合、実際の使用時に支障ない。
○：曇り等が観察されず、かつＨＡＺＥ：０．５未満。良好。
△：曇り等は観察されないが、ＨＡＺＥ：０．５以上２未満、実用上支障無く使用できる。
×：曇りが観察される、またはＨＡＺＥ：２以上。不良。
【０３２７】
《加工性の評価》
上記、《塗工性の評価》と同じ方法により作成した各接着フィルムを、２３℃相対湿度５０％の環境下で７日間養生した。その後、幅１００ｍｍ×長さ１００ｍｍに裁断し、これを２０枚重ね、４０℃−６０Ｋｇ/ｃｍ２の条件で１時間プレスした際の接着フィルム端部からの接着層のはみ出しの様子を以下のように３段階で評価した。「○」または「△」評価の場合、実際の使用時に支障ない。
○：接着層のはみ出しが観測されない。良好。
△：０．３ｍｍ未満の接着層のはみ出しが観測されるが、実用上使用可能。
×：０．３ｍｍ以上の接着層のはみ出しが観測される。不良。
【０３２８】
《濡れ広がり性の評価》
各感圧式接着剤を、基材として厚さ５０μｍのポリエチレンテレフタレートフィルム（ＰＥＴフィルム）上に、乾燥後の厚さが１５μｍになるように塗工し、１００℃で２分間熱風乾燥することで、接着層を形成した。次いで、塗工面に３８μｍの剥離ライナー（セラピールＭＦ：東レフィルム加工社製）を貼り合せて、５０μｍ厚ＰＥＴフィルム／接着層／剥離ライナーの構成の接着フィルムを作製し、２３℃相対湿度５０％の環境下で７日間養生した。そして、この接着フィルムを、幅１００ｍｍ×長さ１００ｍｍに裁断して測定試料とした。次に、厚み２ｍｍ×幅１５０ｍｍ×長さ１５０ｍｍのフロートガラス板に、上記接着フィルムの剥離ライナーを剥がした接着層の一辺のみをフロートガラス板に４ ５ °傾けた状態で接触させ、その後、手を離し、前記試料全面が、ガラス板に接触する（ ガラス板に濡れ広がる）のに要した時間（秒）を濡れ広がり性として、以下の３段階で評価した。「○」または「△」評価の場合、実際の使用時に支障ない。
○：濡れ広がる時間が２秒未満。良好。
△：濡れ広がる時間が２秒以上、４秒未満。実用上使用可能。
×：濡れ広がる時間が４秒以上。不良。
【０３２９】
《剥離強度の測定》
上記、《濡れ広がり性の評価》と同じ方法により作成した各接着フィルムを、幅２５ｍｍ×長さ１００ｍｍに裁断し、剥離ライナーを剥がし、露出した接着層を厚さ１．２ｍｍの無アルカリガラス板に２３℃、相対湿度５０％の環境下で、ラミネータを用いて貼着した。続いて、５０℃、５気圧の条件のオートクレーブ内に２０分間保持して測定試料を得た。前記測定試料を、２３℃、相対湿度５０％の環境下で１日間放置した後に、２３℃、相対湿度５０％の環境下で、引張試験機（オリエンテック社製「テンシロン」）を用いて、剥離速度３００ｍｍ／分、剥離角度１８０度の条件で剥離強度を測定した（貼合せ１日後の剥離強度測定）。また、前記測定試料を、２３℃で１４日間放置した後に、同様の方法で剥離強度を測定した（貼合せ１４日後の剥離強度測定）。この剥離強度を接着力として３段階で評価した。「○」または「△」評価の場合、実際の使用時に支障ない。
○：剥離強度が１０．０（ｍＮ／２５ｍｍ）未満。良好。
△：剥離強度が１０．０（ｍＮ／２５ｍｍ）以上１５．０（ｍＮ／２５ｍｍ）未満。実用可。
×：剥離強度が１５．０（ｍＮ／２５ｍｍ）以上。不良。
【０３３０】
《再剥離性（リワーク性）の評価》
上記、《濡れ広がり性の評価》と同じ方法により作成した各接着フィルムを、２５ｍｍ×１５０ｍｍの大きさに裁断し、剥離ライナーを剥がし、厚さ２ｍｍのフロートガラス板にラミネータを用いて貼り付け、５０℃で５気圧の条件のオートクレーブ内に２０分保持させて、接着フィルムとガラス板との光学積層体を得た。
この積層体の接着フィルムを１８０度方向に５０ｍｍ／分の速度で引き剥がし、剥離後のガラス表面の曇りを目視で観察し、３段階で評価した。「○」または「△」評価の場合、実際の使用時に支障ない。
○：曇りがなく、実用上全く問題がない。非常に良好。
△：若干曇りが認められるが、実用上問題ない。良好。
×：全面的に感圧式接着剤の転着が認められ、実用不可である。
【０３３１】
《耐久性（耐熱性、耐湿熱性）の評価》
上記、《濡れ広がり性の評価》と同じ方法により作成した各接着フィルムを、幅１００ｍｍ×長さ１００ｍｍに裁断した。次いで、接着フィルムの剥離ライナーを剥がし、露出した接着層を厚さ１．２ｍｍの無アルカリガラス板の片面に、５０℃雰囲気下で５Ｋｇ／ｃｍ2の圧力を加え、２０分間オートクレーブ内に保持して貼り合せた後、８０℃の雰囲気中に５００時間放置した（耐熱性試験）。また、同様にして、６０℃−相対湿度９０％の恒温恒湿槽に５００時間放置した（耐湿熱性試験）。
放置後、２５℃に戻し、接着フィルムの浮き・剥がれ、発泡の発生状態を目視で観察し、３段階で評価した。「○」または「△」評価の場合、実際の使用時に支障ない。
発泡とは、接着層とガラスとの界面(周辺端部以外)に比較的大きな気泡が発生している状態である。
浮き・剥がれとは、偏光フィルム接着フィルムがガラスから浮き上がり、剥がれてしまっている状態である。
それぞれの評価基準は以下の通りである。
○：発泡、浮き・剥がれが全く発生せず。良好。
△：０．５ｍｍ以下の発泡、浮き、剥がれのいずれかの軽微な発生が認められるが、実用上使用可能。
×：全面的に発泡、浮き、剥がれ等、顕著な発生が認められる。実用上使用不可。
【０３３２】
《紫外線遮蔽性能の評価》
上記、《濡れ広がり性の評価》と同じ方法により作成した各接着フィルムを、幅２５ｍｍ×長さ１５０ｍｍに裁断し、剥離ライナーを剥がし、露出した接着層を厚さ１．２ｍｍの無アルカリガラス板の一方の面に２３℃、相対湿度５０％の環境下で、ラミネータを用いて貼着した。続いて、５０℃、５気圧の条件のオートクレーブ内に２０分間保持して積層体を得た。この構成物を８０℃の環境下で５００時間放置した耐熱経時の積層体、及び６０℃、相対湿度９０％の環境下で５００時間放置した耐湿熱経時も積層体を準備し、それぞれ測定試料とした。それぞれの測定試料の、４１０ｎｍ以下の紫外線遮蔽性能を、２３℃相対湿度５０％の条件下で「Ｕｂｅｓｔ Ｖ−５７０」（日本分光（株）社製）を用いて測定し、３段階で評価した。「○」または「△」評価の場合、実際の使用時に支障ない。
○：波長４１０ｎｍ以下の紫外線の遮蔽率が１００％であり、実用上全く問題なし。良好。
△：波長４１０ｎｍ以下の紫外線の遮蔽率９５％以上１００％未満であるが、実用上使用可能。
×：波長４１０ｎｍ以下の紫外線の遮蔽率９５％未満であり、実用上不可である。
【０３３３】
実施例、及び比較例で使用した材料を以下に示す。尚、表４〜１５において、空欄は、配合なしを意味している。また、評価結果は表１６〜２６に示す。
・ポリウレタン系樹脂（Ａ）
表４〜１５記載の各合成例で得られた樹脂（合成例１〜１６、３１〜４３）
・水酸基と反応し得る官能基を有する反応性化合物（Ｂ）
ＨＤＩ／ＴＭＰ：ヘキサメチレンジイソシアネートのトリメチロールプロパンアダクト体、ＨＤＩ／Ｎｕ：ヘキサメチレンジイソシアネートのイソシアヌレート環を有する３量体、ＩＰＤＩ／ＴＭＰ：３−イソシアネートメチル−３，５，５−トリメチルシクロヘキシルイソシアネートのトリメチロールプロパンアダクト体、ＸＤＩ／ＴＭＰ：キシリレンジイソシネートのトリメチロールプロパンアダクト体、ＭＡＳ：３−アミノプロピルトリメトキシシラン、ＰＭＭＭ：ペンタメトキシメチロールメラミン
・化合物（Ｃ）：一般式（Ｉ）
ＰＰＤ：ジフェニル−１，３−プロパンジオン
ＢＭＰＤ：１−（ｐ−ｔｅｒｔ−ブチルフェニル）−３−（ｐ−メトキシフェニル）−１，３−プロパンジオン
ＨＥＰＤ：１−［ｐ−（２−ヒドロキシ）エトキシフェニル］−３−（ｐ−メトキシフェニル）−１，３−プロパンジオン 
ＴＰＰＤ：１−［（１，１’：３’，１’’−ターフェニル）−５’−イル］−３−（４−メトキシフェニル）−１，３−プロパンジオン
ＤＭＰＤ：１，３−ビス（３，５−ジメトキシフェニル）−１，３−プロパンジオン
ＥＨＰＤ：１−（ｐ−ｔｅｒｔ−ブチルフェニル）−３−｛ｐ−（２’−エチルヘキシルオキシ）フェニル｝−１，３−プロパンジオン
ＣＨＰＤ：１−（ｐ−ｔｅｒｔ−ブチルフェニル）−３−（ｐ−シクロヘキシルフェニル）−１，３−プロパンジオン
ＯＨＰＤ：１−（ｐ−ヒドロキシフェニル）−３−（ｐ−メトキシフェニル）−１，３−プロパンジオン
ＰＯＰＤ：１−｛ｐ−（２’−ヒドロキシ）エトキシフェニル｝−３−（ｐ−フェノキシフェニル）−１，３−プロパンジオン
ＭＯＰＤ：１−｛ｐ−（２’−ヒドロキシ）エトキシフェニル｝−３−｛ｐ−（ｏ−メチル）モルホリノフェニル｝−１，３−プロパンジオン
ＭＰＰＤ：１−（ｐ−ジメチルアミノフェニル）−３−フェニル−１，３−プロパンジオン
ＴＯＰＤ：１−（ｐ−トルイルフェニル）−３−（ｐ−メトキシフェニル）−１，３−プロパンジオン
ＣＯＰＤ：４−［３−｛４−メトキシフェニル｝−３−オキソプロパノイル］フェニルメチルカーボネート
ＥＧＰＤ：１−（ｐ−ポリオキシエチレンフェニル）−３−（ｐ−メトキシフェニル）−１，３−プロパンジオン
ＳＯＰＤ：１−（ｍ−ジメチルポリシロキシブチル−ｐ−ヒドロキシフェニル）−３−（ｐ−メトキシフェニル）−１，３−プロパンジオン
ＣＡＰＤ：１−（ｏ−カルボキシフェニル）−３−（ｐ−メトキシフェニル）−１，３−プロパンジオン
ＳＸＰＤ：１−［３−メトキシ−４−｛３−（１，１，３，３，３−ペンタメチルジシロキサニル）プロポキシ｝フェニル］−３−（４−メトキシフェニル）−１，３−プロパンジオン
ＰＮＰＤ：Ｎ−［４−｛３−（４−（（４−ニトロフェニル）ジアゼニル）フェニル）−３−オキソプロパノイル｝フェニル］エタンスルホンアミド
ＳＮＰＤ：１−［４−｛（４−エチルチアゾール−２−イル）ジアゼニル｝フェニル）］−３−（４−メトキシフェニル）１，３−プロパンジオン
ＣＮＰＤ：４−［３−｛４−（ｔｅｒｔ−ブチル）フェニル｝−３−オキソプロパノイル］−３，５−ジクロロベンゾニトリル
ＮＯＰＤ：１−（ｐ−ｔｅｒｔ−ブチルフェニル）−３−（ｐ−ニトロフェニル）−１，３−プロパンジオン
ＣＭＰＤ：４−［３−｛４−（ｔｅｒｔ−ブチル）フェニル｝−３−オキソプロパノイル］フェニルカルバメート
ＴＳＰＤ：１−（２，４，６−トリメトキシフェニル）−３−［４−｛（トリメチルシリル）オキシ｝フェニル］−１，３−プロパンジオン
ＢＯＰＤ：１−｛４−（１−フェニルプロピル）フェニル｝−３−（４−ベンゾイルフェニル）−１，３−プロパンジオン
ＭＥＰＤ：１−（ｐ−メトキシポリオキシエチレンフェニル）−３−（ｐ−メトキシフェニル）−１，３−プロパンジオン
ＵＲＰＤ：３−［４−｛３−（４−（ｔｅｒｔ−ブチル）フェニル）−３−オキソプロパノイル｝フェニル）］−１，１−ジメチルウレア
ＳＡＰＤ：４−［３−｛４−（ｔｅｒｔ−ブチル）フェニル｝−３−オキソプロパノイル］−Ｎ−メチルベンゼンスルホンアミド
ＳＳＰＤ：１−｛４−（ベンゾ［ｄ］チアゾール−２−イルチオ）フェニル｝−３−（４−クロロフェニル）−１，３−プロパンジオン
ＳＭＰＤ：１−（ｐ−メルカプトフェニル）−３−｛ｐ−（メチルチオ）フェニル｝−１，３−プロパンジオン
ＢＡＰＤ：Ｎ−［４−｛３−（４−アミノフェニル）−３−オキソプロパノイル｝フェニル］ベンズアミド
ＳＨＰＤ：１−（ｐ−メルカプトフェニル）−３−｛ｐ−（メチルスルフィニル）フェニル｝−１，３−プロパンジオン
ＭＳＰＤ：Ｎ−［４−｛３−（３，５−ジヒドロキシフェニル）−３−オキソプロパノイル｝フェニル］−Ｐ−メチルホスフィニックアミド
ＩＤＰＤ：２−［４−｛３−（４−（ｔｅｒｔ−ブチル）フェニル）−３−オキソプロパノイル｝フェニル］イソインドリン−１，３−ジオン
ＥＳＰＤ：メチル４−［３−｛４−（ｔｅｒｔ−ブチル）フェニル｝−３−オキソプロパノイル］ベンゾエート
ＰＺＰＤ：１−｛ｐ−（ｔｅｒｔ−ブチル）フェニル｝−３−（ｐ−ピリジン−２−イルオキシ）フェニル｝−１，３−プロパンジオン
・化合物（Ｃ）：一般式（ＩＩ）
ＣＤＥＰＡ：２−シアノ−Ｎ−ドデシル−4−(１−エチル−２−ピロリジニリデン)−２−ブテンアミド
ＣＣＰＰＡ：２−シアノ−Ｎ−シクロヘキシル−4−（１−エチル−２−ピロリジニリデン）−２−ブテンアミド
ＣＤＰＰＡ：２−シアノ−Ｎ−ドデシル−４−（１−フェニル−２−ピロリジニリデン）−２−ブテンアミド
ＣＢＤＰＡ：２−シアノ−Ｎ−ベンジル−４−（１−ドデシル−２−ピロリジニリデン）−２−ブテンアミド
ＣＯＨＰＡ：２−シアノ−Ｎ−ヒドロキシ−4−（１−エチル−２−ピロリジニリデン）−２−ブテンアミド
ＣＣＬＰＡ：２−シアノ−Ｎ−エチル−４−（１−クロロ−２−ピロリジニリデン）−２−ブテンアミド
ＣＥＧＰＡ：２−シアノ−Ｎ−メトキシトリエチレングリコール−４−（１−エチル−２−ピロリジニリデン）−２−ブテンアミド
ＣＰＧＰＡ：２−シアノ−Ｎ−フェノキシトリエチレングリコール−４−（１−エチル−２−ピロリジニリデン）−２−ブテンアミド
ＣＥＰＰＡ：２−シアノ−Ｎ−エチル−４−｛１−（４−ピリジニル）−２−ピロリジニリデン｝−２−ブテンアミド
ＣＰＯＰＡ：２−シアノ−Ｎ−ドデシル−４−｛１−（２−ピリジルオキシ）−２−ピロリジニリデン｝−２−ブテンアミド
ＣＳＳＰＡ：２−シアノ−Ｎ−ドデシル−４−｛１−（２−ベンゾチアゾリルチオ）−２−ピロリジニリデン｝−２−ブテンアミド
・化合物（Ｃ）：一般式（ＩＩＩ）
ＣＨＰＳＡ：２−シアノ−Ｎ−ヒドロキシ−４−（１−エチル−２−ピロリジニリデン）−２−スルホンアミド
ＣＤＰＳＡ：２−シアノ−Ｎ−ドデシル−４−（１−シクロヘキシル−２−ピロリジニリデン）−２−スルホンアミド
ＣＣＨＳＡ：２−シアノ−Ｎ−ドデシル−４−［１−（４−ピリジニル）−２−ピロリジニリデン］−２−スルホンアミド
ＣＰＨＳＡ：２−シアノ−Ｎ−ドデシル−４−（１−フェニル−２−ピロリジニリデン）−２−スルホンアミド
ＣＣＬＳＡ：２−シアノ−Ｎ−エチル−４−（１−クロロ−２−ピロリジニリデン）−２−スルホンアミド
ＣＭＯＳＡ：２−シアノ−Ｎ−（２−エチルヘキシル）−４−（１−メトキシ−２−ピロリジニリデン）−２−スルホンアミド
ＣＥＧＳＡ：２−シアノ−Ｎ−メトキシトリエチレングリコール−４−（１−エチル−２−ピロリジニリデン）−２−スルホンアミド
ＣＰＯＳＡ：２−シアノ−Ｎ−ドデシル−４−｛１−（２−ピリジルオキシ）−２−ピロリジニリデン｝−２−スルホンアミド
ＣＳＳＳＡ：２−シアノ−Ｎ−ドデシル−４−｛１−（２−ベンゾチアゾリルチオ）−２−ピロリジニリデン｝−２−スルホンアミド
・化合物（Ｃ）：一般式（ＩＶ）
ＥＯＣＮ：（２Ｚ，４Ｅ）−２−シアノ−４−（３−エチル−４，４−ジメチルオキサゾリジン−２−イリデン）−Ｎ−（２−エチルヘキシル）ブト−２−エナミド
ＤＯＣＮ：（２Ｚ，４Ｅ）−２−シアノ−Ｎ−ドデシル−４−（３−エチル−４，４−ジメチルオキサゾリジン−２−イリデン）ブト−２−エナミド
ＰＯＣＮ：（２Ｚ，４Ｅ）−２−シアノ−Ｎ−ドデシル−４−（３−エチル−４，４−ジフェニルオキサゾリジン−２−イリデン）ブト−２−エナミド
ＢＯＣＮ：（２Ｚ，４Ｅ）−２−シアノ−Ｎ−ドデシル−４−（３−エチル−４，４−ジベンジルオキサゾリジン−２−イリデン）ブト−２−エナミド
ＥＯＣＮ：（２Ｚ，４Ｅ）−２−シアノ−Ｎ−ドデシル−４−（３−エチル−４，４−ジエトキシオキサゾリジン−２−イリデン）ブト−２−エナミド
ＨＯＣＮ：（２Ｚ，４Ｅ）−２−シアノ−Ｎ−ドデシル−４−（３−エチル−４，４−ジヒドロキシオキサゾリジン−２−イリデン）ブト−２−エナミド
ＣＬＣＮ：（２Ｚ，４Ｅ）−２−シアノ−Ｎ−ドデシル−４−（３−エチル−４，４−ジクロロオキサゾリジン−２−イリデン）ブト−２−エナミド
ＨＨＣＮ：（２Ｚ，４Ｅ）−２−シアノ−４−（３−エチル−４，４−ジヒドロキシオキサゾリジン−２−イリデン）−Ｎ−フェニルブト−２−エナミド
ＥＧＣＮ：（２Ｚ，４Ｅ）−２−シアノ−４−（３−クロロ−４，４−ジメトキシオキサゾリジン−２−イリデン）−Ｎ−（フェノキシトリエチレングリコール）ブト−２−エナミド
ＣＧＣＮ：（２Ｚ，４Ｅ）−２−シアノ−４−（３−クロロ−４，４−ジエチルオキサゾリジン−２−イリデン）−Ｎ−（メトキシトリエチレングリコール）ブト−２−エナミド
ＰＯＣＮ：（２Ｚ，４Ｅ）−２−シアノ−Ｎ−（２−ピリジルオキシ）−４−（３−エチル−４，４−ジエトキシオキサゾリジン−２−イリデン）ブト−２−エナミド
ＰＧＣＮ：（２Ｚ，４Ｅ）−２−シアノ−Ｎ−ドデシル−４−｛３−（４−ピリジニル）−４，４−ジフェニルオキサゾリジン−２−イリデン｝ブト−２−エナミド
・化合物（Ｃ）：一般式（Ｖ）
ＢＴＣＡ：１０−ブチル−２，４，５，８−テトラクロロアクリドン
ＥＡＡ：１０−エチル−２−アミノアクリドン
ＥＭＡＡ：１０−エチル−３−（Ｎ−メチルアミノ）アクリドン
ＢＤＭＡ：１０−ブチル−４，８−ジメチルアクリドン
ＭＤＨＡ：１０−メチル−１，３−ジヒドロキシアクリドン
ＥＣＣＡ：１０−エチル−２−クロロ−５−シアノアクリドン
ＭＥＧＡ：１０−メトキシトリエチレングリコール−１，４，５，８−テトラメチルアクリドン
ＰＥＧＡ：１０−フェノキシトリエチレングリコール−２，３，６，７−テトラメトキシアクリドン
ＰＧＮＡ：１０−フェニル−２，６−ジニトロアクリドン
ＭＢＺＡ：１０−メチル−３，７−ジベンジルアクリドン
・化合物（Ｃ）：一般式（ＶＩ）
ＤＰＸ：２，４−ジイソプロピルキサントン
ＴＣＸ：２，４，５，８−テトラクロロキサントン
ＴＯＸ：２−（ｐ−トルイル）キサントン
ＤＣＸ：２，５−ジクロロキサントン
ＡＮＸ：１，４−ジニトロキサントン
ＤＨＸ：２，６−ジヒドロキシキサントン
ＴＭＸ：２，３，６、７−テトラメトキシキサントン
ＣＣＸ：３−クロロ−７−シアノキサントン
・化合物（Ｃ）：一般式（ＶＩＩ）
ＩＰＳＸ：２−イソプロピルチオキサントン
ＣＨＳＸ：２−シクロヘキシルチオキサントン
ＢＺＳＸ：２，６−ジベンジルキサントン
ＡＭＳＸ：２−アミノキサントン
ＮＯＳＸ：２−ニトロキサントン
ＣＮＳＸ：２−シアノキサントン
ＤＨＳＸ：２，６−ジヒドロキシキサントン
ＴＭＳＸ：２，３，６、７−テトラメトキシキサントン
・化合物（Ｃ）：一般式（ＶＩＩＩ）
ＥＡＢＨ：２−（４−ジエチルアミノ−２−ヒドロキシベンゾイル）安息香酸ヘキシル
ＣＨＢＯ：２−（４−ジシクロヘキシルアミノ−２−ヒドロキシベンゾイル）安息香酸オクチル
ＢＺＢＨ：２−（４−ベンゾイルアミノ−２−ヒドロキシベンゾイル）安息香酸ヘキシル
ＡＡＢＨ：２−（４−アセチルアミノ−２−ヒドロキシベンゾイル）安息香酸ヘキシル
・化合物（Ｃ）：一般式（ＩＸ）
ＰＤＢＯ：２，２’−（プロパン−１，３−ジイル）ビス（４Ｈ−３，１−ベンゾオキサジン−４−オン）
ＯＥＢＯ：２，２’−［｛オキシビス（エタン−２，１−ジイル））ビス（オキシ）］ビス（４Ｈ−３，１−ベンゾオキサジン−４−オン）
ＣＨＢＯ：２，２’−（シクロヘキサン−１，４−ジイル）ビス（４Ｈ−３，１−ベンゾオキサジン−４−オン）
ＡＲＢＯ：２，２’−（１，４−フェニレン）ビス（６−アリル−４Ｈ−３，１−ベンゾオキサジン−４−オン）
ＣＬＢＯ：２，２’−（１，４−フェニレン）ビス（６−クロロ−４Ｈ−３，１−ベンゾオキサジン−４−オン）
ＭＯＢＯ：２，２’−（１，４−フェニレン）ビス（６−メトキシ−４Ｈ−３，１−ベンゾオキサジン−４−オン）
ＯＨＢＯ：２，２’−（１，４−フェニレン）ビス（６−ヒドロキシ−４Ｈ−３，１−ベンゾオキサジン−４−オン）
ＡＣＢＯ：２，２’−（１，４−フェニレン）ビス（６−アセチル―４Ｈ−３，１―ベンゾオキサジン―４―オン）
ＦＲＢＯ：２，２’−（１，４−フェニレン）ビス｛６−（フラン−２−カルボニル）―４Ｈ−３，１―ベンゾオキサジン―４―オン｝
ＡＯＢＯ：２，２’−（１，４−フェニレン）ビス（６−アセトキシ―４Ｈ−３，１―ベンゾオキサジン―４―オン）
ＰＯＢＯ：２，２’−（１，４−フェニレン）ビス（６−フェノキシ―４Ｈ−３，１―ベンゾオキサジン―４―オン）
ＳＯＢＯ：２，２’−（１，４−フェニレン）ビス（６−トリメチルシリルオキシ―４Ｈ−３，１―ベンゾオキサジン―４―オン）
ＣＯＢＯ：１，４−フェニレンビス（４−オキソ−４Ｈ−３，１―ベンゾオキサジン―２，６―ジイル）ジメチルビスカーボネート
ＥＨＢＯ：２，２’−（１，４−フェニレン）ビス［６−｛２−（２−ヒドロキシエトキシ）エトキシ｝―４Ｈ−３，１―ベンゾオキサジン―４―オン］
ＥＧＢＯ：２，２’−（１，４−フェニレン）ビス［６−｛２−（２−メトキシエトキシ）エトキシ｝―４Ｈ−３，１―ベンゾオキサジン―４―オン］
ＣＡＢＯ：１，４−フェニレンビス（４−オキソ−４Ｈ−３，１―ベンゾオキサジン―６―カルボン酸）
ＥＳＢＯ：ジメチル ２，２’−（１，４−フェニレン）ビス（４−オキソ−４Ｈ−３，１―ベンゾオキサジン―６―カルボキシレート）
ＮＯＢＯ：２，２’−（１，４−フェニレン）ビス（６−ニトロ―４Ｈ−３，１―ベンゾオキサジン―４―オン）
ＣＮＢＯ：２，２’−（１，４−フェニレン）ビス（６−シアノ―４Ｈ−３，１―ベンゾオキサジン―４―オン）
ＭＡＢＯ：２，２’−（１，４−フェニレン）ビス（６−メチルアミノ―４Ｈ−３，１―ベンゾオキサジン―４―オン）
ＡＡＢＯ：２，２’−（１，４−フェニレン）ビス（６−アセチルアミノ―４Ｈ−３，１―ベンゾオキサジン―４―オン）
ＣＢＢＯ：１，４−フェニレンビス（４−オキソ−４Ｈ−３，１―ベンゾオキサジン―２，６―ジイル）ビス（３−メチルカルバメート）
ＵＲＢＯ：１，１’−｛１，４−フェニレンビス（４−オキソ−４Ｈ−３，１―ベンゾオキサジン―２，６―ジイル）｝ビス（３−メチルウレア）
ＳＨＢＯ：２，２’−（１，４−フェニレン）ビス（６−メルカプト―４Ｈ−３，１―ベンゾオキサジン―４―オン）
ＰＳＢＯ：２，２’−（１，４−フェニレン）ビス（６−フェニルチオ―４Ｈ−３，１―ベンゾオキサジン―４―オン）
ＢＳＢＯ：２，２’−（１，４−フェニレン）ビス｛（６−ベンゾチアゾール−２−イルチオ）―４Ｈ−３，１―ベンゾオキサジン―４―オン｝
ＭＳＢＯ：２，２’−（１，４−フェニレン）ビス（６−メチルスルホニル―４Ｈ−３，１―ベンゾオキサジン―４―オン）
ＰＹＢＯ：２，２’−（１，４−フェニレン）ビス（６−フェニルスルホニル―４Ｈ−３，１―ベンゾオキサジン―４―オン）
ＭＹＢＯ：２，２’−（１，４−フェニレン）ビス（６−メチルスルフィニル―４Ｈ−３，１―ベンゾオキサジン―４―オン）
ＳＭＢＯ：２，２’−（１，４−フェニレン）ビス（Ｎ−メチル−４−オキソ―４Ｈ−３，１―ベンゾオキサジン―６―スルホンアミド）
ＰＲＢＯ：１，１’−｛１，４−フェニレンビス（４−オキソ−４Ｈ−３，１―ベンゾオキサジン―２，６―ジイル）｝ビス（ピロリジン−２，５−ジオン）
ＰＨＢＯ：２，２’−（１，４−フェニレン）ビス（６−ホスファニル―４Ｈ−３，１―ベンゾオキサジン―４―オン）
ＭＨＢＯ：２，２’−（１，４−フェニレン）ビス｛６−（メチルヒドロホスホリル）―４Ｈ−３，１―ベンゾオキサジン―４―オン）
ＰＡＢＯ：Ｎ，Ｎ’−｛１，４−フェニレンビス（４−オキソ−４Ｈ−３，１―ベンゾオキサジン―２，６―ジイル）｝ビス（Ｐ−メチルホスフィニルアミド）
ＮＡＢＯ：２，２’−（ナフタレン−２，６−ジイル）ビス（４Ｈ−３，１−ベンゾオキサジン−４−オン）
ＰＬＢＯ：２，２’−（ナフタレン−２，６―ジイル）ビス｛６−（１Ｈ−ピロール−１−イル）―４Ｈ―３，１―ベンゾオキサジン―４―オン｝
ＥＯＢＯ：２，２’−｛（１，１’―ビフェニル）−４，４’−ジイル｝ビス（６−エトキシ―４Ｈ―３，１―ベンゾオキサジン―４―オン）
ＳＢＢＯ："２，２’−（チオフェンー２，５−ジイル）ビス（４Ｈ−３，１−ベンゾオキサジンー
４−オン）
ＦＮＢＯ：２，２’−（フラン−２，５−ジイル）ビス（４Ｈ−３，１−ベンゾオキサジン−４−オン）
ＰＲＢＯ：２，２’−（ピロールー２，５−ジイル）ビス（４Ｈ−３，１−ベンゾオキサジンー４−オン）
・化合物（Ｃ）：一般式（Ｘ）
ＢＩＭ：５−ベンジリデンイミダゾリジン−２，４−ジオン
ＭＢＩＭ：５−（４−メチルベンジリデン）イミダゾリジン
ＥＯＢＭ：３−エチル−５−［４−｛（２−エチルヘキシル）オキシ｝−３−メトキシベンジリデン］イミダゾリジン
ＯＨＢＭ：３−エチル−５−（４−ヒドロキシ−３−メトキシベンジリデン）イミダゾリジン−２，４−ジオン
ＮＯＢＭ：３−エチル−５−（４−ニトロベンジリデン）イミダゾリジン−２，４−ジオン
ＣＮＢＭ：３−エチル−５−（４−シアノベンジリデン）イミダゾリジン−２，４−ジオン
ＣＬＢＭ：３−エチル−５−（４−クロロベンジリデン）イミダゾリジン−２，４−ジオン
ＥＧＢＭ：３−エチル−５−［４−｛２−（２−メトキシエトキシ）エトキシ｝ベンジリデン］イミダゾリジン−２，４−ジオン
ＰＨＢＭ：３−フェニル−５−（４−メトキシベンジリデン）イミダゾリジン−２，４−ジオン
ＢＺＢＭ：３−ベンジル−５−（４−メトキシベンジリデン）イミダゾリジン−２，４−ジオン
ＣＨＢＭ：４−｛（１−エチル−２，５−ジオキソイミダゾリジン−４−イリデン）メチル｝安息香酸
ＰＯＢＭ：３−｛４−（３，４−ジメトキシベンジリデン）−２，５−ジオキソイミダゾリジン−１−イル｝プロピオン酸
ＰＥＢＭ：３−｛４−（３，４−ジメトキシベンジリデン）−２，５−ジオキソイミダゾリジン−１−イル｝プロピオン酸２―エチルヘキシル
ＰＢＢＭ：３−｛２，５−ジオキソ−４−（４−フェノキシベンジリデン）イミダゾリジン−１−イル｝プロピオン酸２―エチルヘキシル
ＭＡＢＭ：３−［４−｛４−（メチルアミノ）ベンジリデン｝−２，５−ジオキソイミダゾリジン−１−イル］プロピオン酸２―エチルヘキシル
ＡＬＢＭ：３−｛４−（４−アリルベンジリデン）−２，５−ジオキソイミダゾリジン−１−イル｝プロピオン酸２―エチルヘキシル
ＭＯＢＭ：３−｛４−（４−（ヒドロキシメチル）ベンジリデン）−２，５−ジオキソイミダゾリジン−１−イル｝プロピオン酸２―エチルヘキシル
ＰＺＢＭ：３−［２，５−ジオキソ−４−｛４−（ピリジン−４−イル）ベンジリデン｝イミダゾリジン−１−イル］プロピオン酸２―エチルヘキシル
ＯＭＢＭ：３−［４−｛４−（２−（ビス（２−ヒドロキシエチル）アミノ）−２−オキソエチル）ベンジリデン｝−２，５−ジオキソイミダゾリジン−１−イル］プロピオン酸２―エチルヘキシル
ＨＥＢＭ：５−［４−［２−（２−ヒドロキシエトキシ）エトキシ］ベンジリデン］−３−［２−（２−ヒドロキシエトキシ）エチル］ヒダントイン
ＨＡＢＭ：５−［４−［２−［ビス（２−ヒドロキシエチル）アミノ］−２−オキソエトキシ］ベンジリデン］−３−［２−［ビス（２−ヒドロキシエチル）アミノ］−２−オキソエチル］ヒダントイン
・紫外線遮蔽剤（ｄ１）
ＴＲＺ：２，４−ビス（２，４−ジメチルフェニル）−６−［２−ヒドロキシ−４−（３−ノニルオキシ−２−ヒドロキシプロピルオキシ）−５−α−クミルフェニル］−ｓ−トリアジン（トリアジン系紫外線遮蔽剤）、ＢＺＩ：２，２−メチレンビス〔４−（１，１，３，３−テトラメチルブチル）−６［（２Ｈ−ベンゾトリアゾール−２−イル）フェノール］〕（ベンゾトリアゾール系紫外線遮蔽剤）、ＢＰＨ：４，２’，４’−トリヒドロキシジフェニルメタノン（ベンゾフェノン系紫外線遮蔽剤）、ＣＡＥ：エチルα−シアノ−β，β−ジフェニルプロペン酸エステル（２−シアノアクリル酸系紫外線遮蔽剤）、ＳＩＳ：サリチル酸イソセチル（サルチル酸系紫外線遮蔽剤）
・酸化防止剤（ｄ２）
ＴＢＰＰ：：トリス（２，４−ジ−ｔｅｒｔ）−ブチルフェニル）フォスファイト（リン系酸化防止剤）、ＡＯ５０：フェノール系酸化防止剤〔アデカ社製「アデカスタブＡＯ−５０」〕
・光安定剤（ｄ３）
ＴＭＰＳＥ：ビス（２，２，６，６−テトラメチル−４−ピペリジル）セバケート（ＨＡＬＳ系光安定剤）
・蛍光増白剤（ｄ４）
ＥＺＣＧ：蛍光染料 〔イージーブライト社製「ＥＺＣＧ８００６」〕
・イオン性化合物（Ｅ）
ＯＰＦＩ：１−オクチル−４−メチルピリジウムビス（フルオロスルホニル）イミド
・脂肪酸エステル（Ｆ）
ＯＬＭ：オレイン酸メチル、ＲＳ７３５：ジエチルヘキサン酸ポリエチレングリコール〔アデカ社製「アデカサイザーＲＳ７３５」〕
・その他の成分（Ｐ）
ＦＴＲ：石油系樹脂〔三井化学社製「ＦＴＲ８１００」〕
【０３３４】
以上のように、本発明の感圧式接着剤は、実施例１〜３７、４１〜５３、５６〜７３、９６、７７〜８８、９０、９２〜９４、１０１〜１１８、１２２〜１３３、１３６〜１４５、１４７、１４９〜１６２、１６６〜１７６、１７９〜１８８、１９０、１９２〜１９３、２０１〜２１５、２１９〜２２９、２３２〜２４１、２４２、２４５〜２５９、２６３〜２７３、２７６〜２８５、２８７、２８９〜２９０、３０１〜３１１、３１５〜３３４、３３６、３３８〜３４９、３５３〜３７１、３７３、３７５〜３９０、３９２、３９４〜４００、５０１〜５２３、５２７〜５６２、５６４、５６６〜５６７、６０１〜６３７、６４１〜６５３、６５６〜６５９、６６１〜６７８、６８２〜６９０、７０１〜７１８、７２２〜７３３、７３６〜７３９、７４１〜７５９、７６３〜７７３、７７６〜７７９、７８１〜７８８、８０１〜８１５、８１９〜８２９、８３２〜８３５、８３７〜８５７、８６１〜８７１、８７４〜８７７、８７９〜８８６、９０１〜９１１、９１５〜９２４、９２７〜９３０、９３２〜９４９、９５３〜９６５、９６７〜９８７、９８９〜９９８、１００１〜１０４２、１０４６〜１０５８、１０６１〜１０６４、１０６６〜１０９４、１１０１〜１１２３、１１２７〜１１３９、１１４２〜１１４５、１１４７〜１１６３、１１６６〜１１６８では、ポットライフ、塗工性、光学特性、加工性、濡れ広がり性、剥離強度、再剥離性、耐熱性、耐湿熱性及び紫外線遮蔽性能のいずれにおいても、「△」評価（実用可能レベル）が１２項目中３個以下であり、他は全て「○」評価（良好レベル）のため、優れていることが分かる。
また、実施例３８〜４０、５４〜５５、７４〜７６、８９、９１、１１９〜１２１、１３４〜１３５、１４６、１４８、１６３〜１６５、１７７〜１７８、１８９、１９１、２１６〜２１８、２３０〜２３１、２４２、２４４、２６０〜２６２、２７４〜２７５、２８６，２８８、３１２〜３１４、３３５、３３７、３５０〜３５２、３７２、３７４、３９１、３９３、５２４〜５２６、５６３，５６５、５６８〜５６９、６３８〜６４０、６５４〜６５５、６６０、６７９〜６８１、７１９〜７２１、７３４〜７３５、７４０、７６０〜７６２、７７４〜７７５、７８０、８１６〜８１８、８３０〜８３１、８３６、８５８〜８６０、８７２〜８７３、８７８、９１２〜９１４、９２５〜９２６、９３１、９５０〜９５２、９６６、９８８、１０４３〜１０４５、１０５９〜１０６０、１０６５、１１４０〜１１４１、１１４６においては、各評価の「△」評価（実用可能レベル）が１２項目中４〜１２個であり、「×」評価（不良レベル）が一つもないため、実用上支障なく使用することが可能である。
これに対して、比較例１〜６，１１〜１６では、ポットライフ、塗工性、光学特性、加工性、濡れ広がり性、剥離強度、再剥離性、耐熱性、、耐湿熱性及び紫外線遮蔽性能のいずれかが極端に劣ることがわかる。
【０３３５】
本発明に係る感圧式接着剤は、耐熱性や耐湿熱性等の優れた耐久性を有するとともに、優れた濡れ広がり性と紫外線遮蔽性能を有することから、建築分野（例えば、外装、内装、設備など）、電気機器分野（例えば、家電、厨房設備、空調など）、輸送器機分野（例えば、船舶、自動車など）、家具分野、雑貨分野などの光学分野以外の各種産業分野等の広い分野において、保護フィルム以外の用途としても使用することが可能である。
【０３３６】
【表１】
2017137396.tif 000012
【０３３７】
【表２】
2017137396.tif 000013
【０３３８】
【表３】
2017137396.tif 000014
【０３３９】
【表４】
2017137396.tif 000015
【０３４０】
【表４】
2017137396.tif 000016
【０３４１】
【表４】
2017137396.tif 000017
【０３４２】
【表５】
2017137396.tif 000018
【０３４３】
【表５】
2017137396.tif 000019
【０３４４】
【表５】
2017137396.tif 000020
【０３４５】
【表６】
2017137396.tif 000021
【０３４６】
【表６】
2017137396.tif 000022
【０３４７】
【表６】
2017137396.tif 000023
【０３４８】
【表７】
2017137396.tif 000024
【０３４９】
【表７】
2017137396.tif 000025
【０３５０】
【表７】
2017137396.tif 000026
【０３５１】
【表８】
2017137396.tif 000027
【０３５２】
【表８】
2017137396.tif 000028
【０３５３】
【表８】
2017137396.tif 000029
【０３５４】
【表９】
2017137396.tif 000030
【０３５５】
【表９】
2017137396.tif 000031
【０３５６】
【表９】
2017137396.tif 000032
【０３５７】
【表１０】
2017137396.tif 000033
【０３５８】
【表１０】
2017137396.tif 000034
【０３５９】
【表１０】
2017137396.tif 000035
【０３６０】
【表１１】
2017137396.tif 000036
【０３６１】
【表１１】
2017137396.tif 000037
【０３６２】
【表１１】
2017137396.tif 000038
【０３６３】
【表１２】
2017137396.tif 000039
【０３６４】
【表１２】
2017137396.tif 000040
【０３６５】
【表１２】
2017137396.tif 000041
【０３６６】
【表１３】
2017137396.tif 000042
【０３６７】
【表１３】
2017137396.tif 000043
【０３６８】
【表１３】
2017137396.tif 000044
【０３６９】
【表１４】
2017137396.tif 000045
【０３７０】
【表１４】
2017137396.tif 000046
【０３７１】
【表１４】
2017137396.tif 000047
【０３７２】
【表１５】
2017137396.tif 000048
【０３７３】
【表１５】
2017137396.tif 000049
【０３７４】
【表１５】
2017137396.tif 000050
【０３７５】
【表１６】
2017137396.tif 000051
【０３７６】
【表１６】
2017137396.tif 000052
【０３７７】
【表１６】
2017137396.tif 000053
【０３７８】
【表１７】
2017137396.tif 000054
【０３７９】
【表１７】
2017137396.tif 000055
【０３８０】
【表１７】
2017137396.tif 000056
【０３８１】
【表１８】
2017137396.tif 000057
【０３８２】
【表１８】
2017137396.tif 000058
【０３８３】
【表１８】
2017137396.tif 000059
【０３８４】
【表１９】
2017137396.tif 000060
【０３８５】
【表１９】
2017137396.tif 000061
【０３８６】
【表１９】
2017137396.tif 000062
【０３８７】
【表２０】
2017137396.tif 000063
【０３８８】
【表２０】
2017137396.tif 000064
【０３８９】
【表２０】
2017137396.tif 000065
【０３９０】
【表２１】
2017137396.tif 000066
【０３９１】
【表２１】
2017137396.tif 000067
【０３９２】
【表２１】
2017137396.tif 000068
【０３９３】
【表２２】
2017137396.tif 000069
【０３９４】
【表２２】
2017137396.tif 000070
【０３９５】
【表２２】
2017137396.tif 000071
【０３９６】
【表２３】
2017137396.tif 000072
【０３９７】
【表２３】
2017137396.tif 000073
【０３９８】
【表２３】
2017137396.tif 000074
【０３９９】
【表２４】
2017137396.tif 000075
【０４００】
【表２４】
2017137396.tif 000076
【０４０１】
【表２４】
2017137396.tif 000077
【０４０２】
【表２５】
2017137396.tif 000078
【０４０３】
【表２５】
2017137396.tif 000079
【０４０４】
【表２５】
2017137396.tif 000080
【０４０５】
【表２６】
2017137396.tif 000081
【０４０６】
【表２６】
2017137396.tif 000082
【０４０７】
【表２６】
2017137396.tif 000083